(57)【要約】      （修正有）【課題】原料モノマーとしてエチレンのみを使用した場合であっても、短鎖分岐を有するエチレン系重合体を効率的に製造できる触媒の製造方法、当該製造方法により得られる触媒及び当該触媒によりエチレン系重合体を製造する方法の提供。【解決手段】エチレン系重合体製造用触媒の製造方法であって、下記工程１及び２を有する方法。工程１：以下の一般式（１）と他の錯体と活性化助触媒成分とを、エチレンの非存在下で接触させる触媒成分（Ｉ）の調製工程。工程２：工程１で得られた触媒成分（Ｉ）とオレフィン重合触媒成分（ＩＩ）とを混合する工程。2012224843.tif 000043【選択図】なし【特許請求の範囲】
【請求項１】
エチレン系重合体製造用触媒の製造方法であって、
下記工程１及び２を有する方法。
工程１：以下の一般式（１）、（２−１）または（２−２）で表される錯体と活性化助触媒成分とを、エチレンの非存在下で接触させる触媒成分（Ｉ）の調製工程
工程２：工程１で得られた触媒成分（Ｉ）とオレフィン重合触媒成分（ＩＩ）とを混合する工程
2012224843.tif 000039
［式中、Ｍ１は元素の周期律表の第４族の遷移金属原子を表し、
Ｃｐはシクロペンタジエン形アニオン骨格を有する基を表し、
Ｊ１は元素の周期律表の第１３〜１６族から選択される原子を表し、
ｌ及びｍは、夫々、１または０であり、ｌ＋ｍは（Ｊ１の価数−２）に等しい整数を表す。
Ｒ１、Ｒ２、Ｒ３、Ｒ４、Ｒ５、Ｒ６、Ｒ７、Ｘ１、Ｘ２及びＸ３は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ１、Ｒ２、Ｒ３、Ｒ４及びＲ５のうち、隣接した２つの炭素原子に結合する２つの基は結合して、該２つの基が結合している２つの炭素原子と一緒になって環を形成していてもよく、Ｒ６及びＲ７は結合して、それらが結合しているＪ１と一緒になって環を形成していてもよく、Ｘ１、Ｘ２及びＸ３のうち、２つの基は結合して、Ｍ１と一緒になって環を形成していてもよい。］
2012224843.tif 000040
［式中、Ｍ２は元素の周期律表の第４族の遷移金属原子を表し、
Ａ２１は、酸素原子、窒素原子、リン原子又は硫黄原子を表し、
Ｚ１は、Ａ２１とＮとを連結する基であり、Ａ２１とＮとを結ぶ最短結合数は４〜６であり、
Ａ２１とＺ１とを結ぶ結合は二重結合であってもよく、
Ｒ２１、Ｒ２２、Ｒ２３、Ｒ２４、Ｒ２５及びＸ４は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ２１、Ｒ２２、Ｒ２３、Ｒ２４及びＲ２５のうち、２つ以上が互いに連結していてもよく、３つのＸ４は、夫々同じでも異なっていてもよく、２つ以上のＸ４は結合して、Ｍ２と一緒になって環を形成していてもよく、
Ｒ２６は、水素原子、ハロゲン原子、ヒドロカルビル基、置換ヒドロカルビル基、ヒドロカルビリデン基、置換ヒドロカルビリデン基を表し、Ｒ２６とＡ２１とを結ぶ結合は二重結合であってもよく、Ｒ２６はＺ１と結合していてもよい。］
2012224843.tif 000041
［式中、Ｍ２は元素の周期律表の第４族の遷移金属原子を表し、
Ａ２２は、窒素原子又はリン原子を表し、
Ｚ２は、Ａ２２とＮとを連結する基であり、Ａ２２とＮとを結ぶ最短結合数は４〜６であり、
Ｒ２１、Ｒ２２、Ｒ２３、Ｒ２４、Ｒ２５及びＸ４は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ２１、Ｒ２２、Ｒ２３、Ｒ２４及びＲ２５のうち、２つ以上が互いに連結していてもよく、３つのＸ４は、夫々同じでも異なっていてもよく、２つ以上のＸ４は結合して、Ｍ２と一緒になって環を形成していてもよく、
Ｒ２７及びＲ２８は、水素原子、ハロゲン原子、ヒドロカルビル基、置換ヒドロカルビル基を表し、Ｒ２８はＺ２と結合していてもよい。］
【請求項２】
請求項１に記載の方法であって、さらに下記工程３を有する方法。
工程３：オレフィン重合用錯体と活性化助触媒成分とを接触させるオレフィン重合触媒成分（ＩＩ）の調製工程
【請求項３】
請求項２に記載の方法であって、工程３がオレフィン重合用錯体と活性化助触媒成分と担体とを接触させる工程である方法。
【請求項４】
請求項２または３に記載の方法であって、さらに下記工程４を有する方法。
工程４：工程２で得られた触媒成分の存在下、オレフィンを予備重合する工程
【請求項５】
請求項１〜４のいずれかに記載の方法であって、錯体が下記式（１）で表される化合物である方法。
2012224843.tif 000042
［式中、Ｍ１は元素の周期律表の第４族の遷移金属原子を表し、
Ｃｐはシクロペンタジエン形アニオン骨格を有する基を表し、
Ｊ１は元素の周期律表の第１３〜１６族から選択される原子を表し、
ｌ及びｍは、夫々、１または０であり、ｌ＋ｍは（Ｊ１の価数−２）に等しい整数を表す。
Ｒ１、Ｒ２、Ｒ３、Ｒ４、Ｒ５、Ｒ６、Ｒ７、Ｘ１、Ｘ２及びＸ３は、夫々、水素原子、ハロゲン原子、ヒドロカルビル基、置換ヒドロカルビル基、ヒドロカルビルオキシ基、置換ヒドロカルビルオキシ基、置換シリル基、または２置換アミノ基を表し、
またはＲ１、Ｒ２、Ｒ３、Ｒ４及びＲ５のうち、隣接した２つの炭素原子に結合する２つの基は結合して、該２つの基が結合している２つの炭素原子と一緒になって環を形成していてもよく、Ｒ６及びＲ７は結合して、それらが結合しているＪ１と一緒になって環を形成していてもよく、Ｘ１、Ｘ２及びＸ３のうち、２つの基は結合して、Ｍ１と一緒になって環を形成していてもよい。］
【請求項６】
請求項１〜５のいずれかに記載の方法で得られるエチレン系重合体製造用触媒。
【請求項７】
エチレン系重合体の製造方法であって、請求項６に記載の触媒により、エチレンを含むオレフィンを重合する方法。
【請求項８】
請求項７に記載の方法であって、気相重合法によりエチレンを含むオレフィンを重合する方法。
【発明の詳細な説明】
【技術分野】
【０００１】
本発明は、エチレン系重合体製造用触媒の製造方法、エチレン系重合体製造用触媒及びエチレン系重合体の製造方法に関するものである。
【背景技術】
【０００２】
直鎖状低密度ポリエチレン、直鎖状超低密度ポリエチレン等は、短鎖分岐を有するエチレン系重合体として知られている。この短鎖分岐の構造によってエチレン系重合体の物性は大きく変わる。例えば、ブチル分岐を有するエチレン系重合体の強度は、エチル分岐を有するエチレン系重合体の強度よりも高いことが知られている。また、ブチル分岐量が多いエチレン系重合体の融点は、ブチル分岐量が少ないエチレン系重合体の融点よりも低いことが知られている。
【０００３】
短鎖分岐を有するエチレン系重合体は、従来、オレフィン重合用錯体と活性化助触媒成分とを接触させて得られる触媒の存在下で、原料モノマーとしてエチレンとα−オレフィンとを用いて製造されてきた。例えば、エチル分岐を有するエチレン系重合体は、エチレンと１−ブテンとを共重合して、ブチル分岐を有するエチレン系重合体は、エチレンと１−ヘキセンとを共重合して製造されてきた。
【０００４】
近年では、原料モノマーとしてエチレンのみを使用して短鎖分岐を有するエチレン系重合体を製造する方法が検討されており、例えば、エチレンオリゴマー化用錯体とオレフィン重合用錯体とを一つの反応器の中で活性化助触媒成分と接触させて得られた触媒によって、原料モノマーとしてエチレンのみを使用してエチレン系重合体を製造する方法が報告されている。
【０００５】
例えば、非特許文献１及び２では、オレフィン重合用チタン錯体としてジメチルシリレン（ｔｅｒｔ−ブチルアミド）（テトラメチルシクロペンタジエニル）チタニウムジクロライド（以下、「チタン錯体１」と記す。）と、エチレン三量化用チタン錯体として［１−（１−メチル−１−フェニルエチル）−シクロペンタジエニル］チタニウムトリクロライド（以下「チタン錯体２」と略す。）とを同時に反応容器の中で、活性化助触媒成分であるＭＭＡＯと接触させて得られる触媒の存在下、原料モノマーとしてエチレンのみを使用してブチル分岐を有するエチレン系重合体を製造する方法が報告されている。そして、当該非特許文献では、反応温度が４５〜５０℃の場合は、反応温度が２５〜３０℃の場合と比べて、エチレン系重合体中の１−ヘキセン由来の構成単位の割合が非常に低く、反応温度が７０℃の場合は、１−ヘキセン由来の構成単位がエチレン系重合体に観測されなかったことが報告されている。
【０００６】
また、非特許文献２には、オレフィン重合用ジルコニウム錯体としてｒａｃ−ジメチルシリレンビス（２−メチルベンズ［ｅ］インデニル）ジルコニウムジクロライド（以下「ジルコニウム錯体１」と記す。）と、エチレン三量化用チタン錯体としてチタン錯体２とを同時に反応容器の中で、ＭＭＡＯと接触させて得られる触媒の存在下、原料モノマーとしてエチレンのみを使用してエチレン系重合体を製造する方法も報告されている。そして、当該非特許文献では、ジルコニウム錯体１の使用量に対するチタン錯体２の使用量を多くしていくにつれて、製造されるエチレン系重合体の融点を低くすることができるが、生産性は低下していくことが報告されている。
【先行技術文献】
【非特許文献】
【０００７】
【非特許文献１】Ｍａｃｒｏｍｏｌｅｃｕｌａｒ  Ｒａｐｉｄ  Ｃｏｍｍｕｎｉｃａｔｉｏｎｓ  ２００４，２５，６４７−６５２．
【非特許文献２】Ｊｏｕｒｎａｌ  ｏｆ  Ｐｏｌｙｍｅｒ  Ｓｃｉｅｎｃｅ：Ｐａｒｔ  Ａ：Ｐｏｌｙｍｅｒ  Ｃｈｅｍｉｓｔｒｙ  ２００４，４２，４３２７−４３３６．
【発明の概要】
【発明が解決しようとする課題】
【０００８】
かかる状況のもと、本発明が解決しようとする課題は、原料モノマーとしてエチレンのみを使用した場合であっても、短鎖分岐を有するエチレン系重合体を効率的に製造できる触媒の製造方法、当該製造方法により得られる触媒及び当該触媒によりエチレン系重合体を製造する方法を提供することにある。
【課題を解決するための手段】
【０００９】
すなわち、本発明の第一は、エチレン系重合体製造用触媒の製造方法であって、下記工程１及び２を有する方法にかかるものである。
工程１：以下の一般式（１）、（２−１）または（２−２）で表される錯体と活性化助触媒成分とを、エチレンの非存在下で接触させる触媒成分（Ｉ）の調製工程。
工程２：工程１で得られた触媒成分（Ｉ）とオレフィン重合触媒成分（ＩＩ）とを混合する工程。
2012224843.tif 000002
［式中、Ｍ１は元素の周期律表の第４族の遷移金属原子を表し、
Ｃｐはシクロペンタジエン形アニオン骨格を有する基を表し、
Ｊ１は元素の周期律表の第１３〜１６族から選択される原子を表し、
ｌ及びｍは、夫々、１または０であり、ｌ＋ｍは（Ｊ１の価数−２）に等しい整数を表す。
Ｒ１、Ｒ２、Ｒ３、Ｒ４、Ｒ５、Ｒ６、Ｒ７、Ｘ１、Ｘ２及びＸ３は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ１、Ｒ２、Ｒ３、Ｒ４及びＲ５のうち、隣接した２つの炭素原子に結合する２つの基は結合して、該２つの基が結合している２つの炭素原子と一緒になって環を形成していてもよく、Ｒ６及びＲ７は結合して、それらが結合しているＪ１と一緒になって環を形成していてもよく、Ｘ１、Ｘ２及びＸ３のうち、２つの基は結合して、Ｍ１と一緒になって環を形成していてもよい。］
2012224843.tif 000003
［式中、Ｍ２は元素の周期律表の第４族の遷移金属原子を表し、
Ａ２１は、酸素原子、窒素原子、リン原子又は硫黄原子を表し、
Ｚ１は、Ａ２１とＮとを連結する基であり、Ａ２１とＮとを結ぶ最短結合数は４〜６であり、
Ａ２１とＺ１とを結ぶ結合は二重結合であってもよく、
Ｒ２１、Ｒ２２、Ｒ２３、Ｒ２４、Ｒ２５及びＸ４は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ２１、Ｒ２２、Ｒ２３、Ｒ２４及びＲ２５のうち、２つ以上が互いに連結していてもよく、３つのＸ４は、夫々同じでも異なっていてもよく、２つ以上のＸ４は結合して、Ｍ２と一緒になって環を形成していてもよく、
Ｒ２６は、水素原子、ハロゲン原子、ヒドロカルビル基、置換ヒドロカルビル基、ヒドロカルビリデン基、置換ヒドロカルビリデン基を表し、Ｒ２６とＡ２１とを結ぶ結合は二重結合であってもよく、Ｒ２６はＺ１と結合していてもよい。］
2012224843.tif 000004
［式中、Ｍ２は元素の周期律表の第４族の遷移金属原子を表し、
Ａ２２は、窒素原子又はリン原子を表し、
Ｚ２は、Ａ２２とＮとを連結する基であり、Ａ２２とＮとを結ぶ最短結合数は４〜６であり、
Ｒ２１、Ｒ２２、Ｒ２３、Ｒ２４、Ｒ２５及びＸ４は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ２１、Ｒ２２、Ｒ２３、Ｒ２４及びＲ２５のうち、２つ以上が互いに連結していてもよく、３つのＸ４は、夫々同じでも異なっていてもよく、２つ以上のＸ４は結合して、Ｍ２と一緒になって環を形成していてもよく、
Ｒ２７及びＲ２８は、水素原子、ハロゲン原子、ヒドロカルビル基、置換ヒドロカルビル基を表し、Ｒ２８はＺ２と結合していてもよい。］
【００１０】
本発明の第二は、前記製造方法で得られたエチレン系重合体製造用触媒にかかるものである。
【００１１】
本発明の第三は、前記エチレン系重合体製造用触媒により、エチレンを含むオレフィンを重合するエチレン系重合体の製造方法にかかるものである。
【発明の効果】
【００１２】
本発明により、原料モノマーとしてエチレンのみを使用した場合であっても、短鎖分岐を有するエチレン系重合体を効率的に製造できる触媒の製造方法、当該製造方法により得られる触媒及び当該触媒によりエチレン系重合体を製造する方法を提供することができる。
【発明を実施するための形態】
【００１３】
本発明において「重合」という語は、単独重合のみならず、共重合を包含したものである。また、「エチレン系重合体」という語は、エチレンと他のモノマーとの共重合体を包含したものである。
【００１４】
［エチレン系重合体製造用触媒の製造方法］
本発明のエチレン系重合体製造用触媒の製造方法は、下記工程１及び２を有する方法である。
工程１：錯体と活性化助触媒成分とを、エチレンの非存在下で接触させる触媒成分（Ｉ）の調製工程。
工程２：工程１で得られた触媒成分（Ｉ）とオレフィン重合触媒成分（ＩＩ）とを混合する工程。
前記方法で得られるエチレン系重合体製造用触媒は、触媒成分（Ｉ）とオレフィン重合触媒成分（ＩＩ）とを有する。
【００１５】
＜工程１＞
（錯体）
工程１で用いられる錯体は、当該錯体と活性化助触媒成分とによって、エチレンからα−オレフィンを合成できる。エチレンオリゴマー化とは、エチレンを２〜２０量体の化合物に変えることである。当該α−オレフィンの炭素原子数は、４〜４０である。当該錯体としては、好適には、１−ブテン、１−ヘキセン及び１−オクテンからなるα−オレフィン群から選ばれる少なくとも１種のα−オレフィンをエチレンから合成できる錯体であり、より好適には、１−ヘキセンをエチレンから合成できる錯体である。
【００１６】
錯体は、下記式（１）、後述の式（２−１）、後述の式（２−２）のいずれかで表される化合物である。
2012224843.tif 000005
［式中、Ｍ１は元素の周期律表の第４族の遷移金属原子を表し、
Ｃｐはシクロペンタジエン形アニオン骨格を有する基を表し、
Ｊ１は元素の周期律表の第１３〜１６族から選択される原子を表し、
ｌ及びｍは、夫々、１または０であり、ｌ＋ｍは（Ｊ１の価数−２）に等しい整数を表す。
Ｒ１、Ｒ２、Ｒ３、Ｒ４、Ｒ５、Ｒ６、Ｒ７、Ｘ１、Ｘ２及びＸ３は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ１、Ｒ２、Ｒ３、Ｒ４及びＲ５のうち、隣接した２つの炭素原子に結合する２つの基は結合して、該２つの基が結合している２つの炭素原子と一緒になって環を形成していてもよく、Ｒ６及びＲ７は結合して、それらが結合しているＪ１と一緒になって環を形成していてもよく、Ｘ１、Ｘ２及びＸ３のうち、２つの基は結合して、Ｍ１と一緒になって環を形成していてもよい。］
【００１７】
式（１）のＭ１は元素の周期律表の第４族の遷移金属原子を表し、チタン原子、ジルコニウム原子及びハフニウム原子があげられる。これらの中では、チタン原子が好ましい。
【００１８】
式（１）のＣｐはシクロペンタジエン形アニオン骨格を有する基を表し、η５−シクロペンタジエニル基、η５−メチルシクロペンタジエニル基、η５−エチルシクロペンタジエニル基、η５−ｎ−プロピルシクロペンタジエニル基、η５−イソプロピルシクロペンタジエニル基、η５−ｎ−ブチルシクロペンタジエニル基、η５−ｓｅｃ−ブチルシクロペンタジエニル基、η５−ｔｅｒｔ−ブチルシクロペンタジエニル基、η５−ジメチルシクロペンタジエニル基、η５−トリメチルシクロペンタジエニル基、η５−テトラメチルシクロペンタジエニル基、η５−フェニルシクロペンタジエニル基、η５−ベンジルシクロペンタジエニル基、η５−インデニル基、η５−フルオレニル基、η５−テトラヒドロインデニル基、η５−メチルテトラヒドロインデニル基、η５−ジメチルテトラヒドロインデニル基、η５−オクタヒドロフルオレニル基があげられる。好ましくは置換シクロペンタジエニル基である。
【００１９】
式（１）のＪ１は元素の周期律表の第１３〜１６族から選択される原子を表し、ホウ素原子、炭素原子、ケイ素原子、窒素原子、リン原子、酸素原子及び硫黄原子があげられる。好ましくは、炭素原子またはケイ素原子であり、より好ましくはケイ素原子である。
【００２０】
ｌ及びｍは、夫々、１または０であり、ｌ＋ｍは（Ｊ１の価数−２）に等しい整数を表す。
【００２１】
Ｒ１、Ｒ２、Ｒ３、Ｒ４、Ｒ５、Ｒ６、Ｒ７、Ｘ１、Ｘ２及びＸ３は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表す。
【００２２】
ハロゲン原子としては、フッ素原子、塩素原子、臭素原子及びヨウ素原子があげられる。好ましくは塩素原子である。
【００２３】
ヒドロカルビル基としては、アルキル基、アリール基、アラルキル基があげられる。また、ヒドロカルビル基の炭素原子数は、好ましくは１〜２０であり、より好ましくは１〜１０である。
【００２４】
アルキル基としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基、ｎ−ヘキシル基、ヘプチル基、ｎ−オクチル基、ｎ−ノニル基、ｎ−デシル基、ｎ−ドデシル基、ｎ−トリデシル基、テトラデシル基、ペンタデシル基、ヘキサデシル基、ヘプタデシル基、オクタデシル基、ノナデシル基及びｎ−エイコシル基などがあげられる。アルキル基として、好ましくは炭素原子数１〜２０のアルキル基であり、より好ましくは炭素原子数１〜１０のアルキル基であり、更に好ましくはメチル基、エチル基、イソプロピル基、ｔｅｒｔ−ブチル基及びアミル基である。
【００２５】
アリール基としては、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ジエチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基などがあげられる。アリール基として、好ましくは炭素原子数６〜２０のアリール基であり、より好ましくは炭素原子数６〜１０のアリール基であり、更に好ましくはフェニル基、メチルフェニル基、ジメチルフェニル基、トリメチルフェニル基、ジエチルフェニル基であり、特に好ましくはフェニル基、ジメチルフェニル基、ジエチルフェニル基である。
【００２６】
アラルキル基としては、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−ドデシルフェニル）メチル基、（ｎ−テトラデシルフェニル）メチル基、ナフチルメチル基、アントラセニルメチル基などがあげられる。アラルキル基として、好ましくは炭素原子数７〜２０のアラルキル基であり、より好ましくは炭素原子数７〜１０のアラルキル基であり、更に好ましくはベンジル基である。
【００２７】
置換ヒドロカルビル基とは、ヒドロカルビル基の１つ以上の水素原子が、ヒドロカルビル基以外の基及び／又はハロゲン原子で置換された基である。例えば、ハロゲン化アルキル基、ハロゲン化アリール基、ハロゲン化アラルキル基等のハロゲン化ヒドロカルビル基をあげることができる。置換ヒドロカルビル基の炭素原子数は、好ましくは１〜２０であり、より好ましくは１〜１０である。
【００２８】
ハロゲン化アルキル基としては、フルオロメチル基、ジフルオロメチル基、トリフルオロメチル基、クロロメチル基、ジクロロメチル基、トリクロロメチル基、ブロモメチル基、ジブロモメチル基、トリブロモメチル基、フルオロエチル基、パーフルオロプロピル基、パーフルオロブチル基、パーフルオロペンチル基、パーフルオロヘキシル基があげられる。ハロゲン化アルキル基として、好ましくは炭素原子数１〜２０のハロゲン化アルキル基であり、より好ましくは炭素原子数１〜１０のハロゲン化アルキル基である。
【００２９】
ハロゲン化アリール基としては、フルオロフェニル基、ジフルオロフェニル基、トリフルオロフェニル基、テトラフルオロフェニル基、ペンタフルオロフェニル基、クロロフェニル基、ブロモフェニル基、ヨードフェニル基があげられる。ハロゲン化アリール基として、好ましくは炭素原子数６〜２０のハロゲン化アリール基であり、より好ましくは炭素原子数６〜１０のハロゲン化アリール基である。
【００３０】
ハロゲン化アラルキル基としては、上記アラルキル基にある水素原子の一部又は全部がハロゲン原子で置き換わった基があげられる。ハロゲン化アラルキル基として、好ましくは炭素原子数７〜２０のハロゲン化アラルキル基であり、より好ましくは炭素原子数７〜１０のハロゲン化アラルキル基である。
【００３１】
ヒドロカルビルオキシ基としては、アルコキシ基、アリールオキシ基、アラルキルオキシ基があげられる。ヒドロカルビルオキシ基の炭素原子数は、好ましくは１〜２０であり、より好ましくは１〜１０である。
【００３２】
アルコキシ基としては、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ネオペンチルオキシ基、ｎ−ヘキシルオキシ基、ｎ−オクチルオキシ基、ｎ−ノニルオキシ基、ｎ−デシルオキシ基、ｎ−ウンデシルオキシ基、ｎ−ドデシルオキシ基、トリデシルオキシ基、テトラデシルオキシ基、ｎ−ペンタデシルオキシ基、ヘキサデシルオキシ基、ヘプタデシルオキシ基、オクタデシルオキシ基、ノナデシルオキシ基、ｎ−エイコシルオキシ基があげられる。アルコキシ基として、好ましくは炭素原子数１〜２０のアルコキシ基であり、より好ましくは炭素原子数１〜１０のアルコキシ基であり、更に好ましくはメトキシ基、エトキシ基、ｔｅｒｔ−ブトキシ基である。
【００３３】
アリールオキシ基としては、フェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、アントラセノキシ基があげられる。アリールオキシ基として、好ましくは炭素原子数６〜２０のアリールオキシ基であり、より好ましくは炭素原子数６〜１０のアリールオキシ基であり、さらに好ましくはフェノキシ基、２−メチルフェノキシ基、３−メチルフェノキシ基、４−メチルフェノキシ基である。
【００３４】
アラルキルオキシ基としては、ベンジルオキシ基、(２−メチルフェニル)メトキシ基、(３−メチルフェニル)メトキシ基、(４−メチルフェニル)メトキシ基、(２，３−ジメチルフェニル)メトキシ基、(２，４−ジメチルフェニル)メトキシ基、(２，５−ジメチルフェニル)メトキシ基、(２，６−ジメチルフェニル)メトキシ基、(３，４−ジメチルフェニル)メトキシ基、(３，５−ジメチルフェニル)メトキシ基、(２，３，４−トリメチルフェニル)メトキシ基、(２，３，５−トリメチルフェニル)メトキシ基、(２，３，６−トリメチルフェニル)メトキシ基、(２，４，５−トリメチルフェニル)メトキシ基、(２，４，６−トリメチルフェニル)メトキシ基、(３，４，５−トリメチルフェニル)メトキシ基、(２，３，４，５−テトラメチルフェニル)メトキシ基、(２，３，４，６−テトラメチルフェニル)メトキシ基、(２，３，５，６−テトラメチルフェニル)メトキシ基、(ペンタメチルフェニル)メトキシ基、(エチルフェニル)メトキシ基、(ｎ−プロピルフェニル)メトキシ基、(イソプロピルフェニル)メトキシ基、(ｎ−ブチルフェニル)メトキシ基、(ｓｅｃ−ブチルフェニル)メトキシ基、(ｔｅｒｔ−ブチルフェニル)メトキシ基、(ｎ−ヘキシルフェニル)メトキシ基、(ｎ−オクチルフェニル)メトキシ基、(ｎ−デシルフェニル)メトキシ基、ナフチルメトキシ基、アントラセニルメトキシ基があげられる。アラルキルオキシ基として、好ましくは炭素原子数７〜２０のアラルキルオキシ基であり、より好ましくは炭素原子数７〜１０のアラルキルオキシ基であり、更に好ましくはベンジルオキシ基である。
【００３５】
置換ヒドロカルビルオキシ基とは、ヒドロカルビルオキシ基の１つ以上の水素原子が、ヒドロカルビル基以外の基及び／又はハロゲン原子で置換された基である。例えば、ハロゲン化アルコキシ基、ハロゲン化アリールオキシ基、ハロゲン化アラルキルオキシ基等のハロゲン化ヒドロカルビル基をあげることができる。置換ヒドロカルビルオキシ基の炭素原子数は好ましくは１〜２０であり、より好ましくは１〜１０である。
【００３６】
ハロゲン化アルコキシ基としては、上記アルコキシ基にある水素原子の一部又は全部がハロゲン原子で置き換わった基があげられる。ハロゲン化アルコキシ基として、好ましくは炭素原子数１〜２０のハロゲン化アルコキシ基であり、より好ましくは炭素原子数１〜１０のハロゲン化アルコキシ基である。
【００３７】
ハロゲン化アリールオキシ基としては、上記アリールオキシ基にある水素原子の一部又は全部がハロゲン原子で置き換わった基があげられる。ハロゲン化アリールオキシ基として、好ましくは炭素原子数６〜２０のハロゲン化アリールオキシ基であり、より好ましくは炭素原子数６〜１０のハロゲン化アリールオキシ基である。
【００３８】
ハロゲン化アラルキルオキシ基としては、上記アラルキルオキシ基にある水素原子の一部又は全部がハロゲン原子で置き換わった基があげられる。ハロゲン化アラルキルオキシ基として、好ましくは炭素原子数７〜２０のハロゲン化アラルキルオキシ基であり、より好ましくは炭素原子数７〜１０のハロゲン化アラルキルオキシ基である。
【００３９】
置換シリル基としては、−Ｓｉ（Ｒ１２）３［３つのＲ１２はそれぞれ独立に、水素原子、ヒドロカルビル基またはハロゲン化ヒドロカルビル基を表し、少なくとも１つのＲ１２がヒドロカルビル基またはハロゲン化ヒドロカルビル基である。］で表される基があげられる。
【００４０】
Ｒ１２のヒドロカルビル基としては、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基、ｎ−ヘプチル基、ｎ−オクチル基、ｎ−ノニル基、ｎ−デシル基などのアルキル基；フェニル基などのアリール基があげられる。ハロゲン化ヒドロカルビル基としては、これらのヒドロカルビル基にある水素原子の一部又は全部がハロゲン原子で置き換わった基があげられる。ヒドロカルビル基及びハロゲン化ヒドロカルビル基の炭素原子数は、好ましくは１〜１０である。また、３つのＲ１２の炭素原子数の合計は、好ましくは１〜２０であり、より好ましくは３〜１８である。
【００４１】
置換シリル基としては、メチルシリル基、エチルシリル基、フェニルシリル基、これらの基においてケイ素原子に結合するハイドロカルビル基の水素原子の一部又は全部がハロゲン原子で置き換わった基などのヒドロカルビル基又はハロゲン化ヒドロカルビル基を１つ有する１置換シリル基；ジメチルシリル基、ジエチルシリル基、ジフェニルシリル基、これらの基においてケイ素原子に結合するヒドロカルビル基の水素原子の一部又は全部がハロゲン原子で置き換わった基などのヒドロカルビル基及び／又はハロゲン化ヒドロカルビル基を２つ有する２置換シリル基；トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチル−ジメチルシリル基、トリ−ｎ−ペンチルシリル基、トリ−ｎ−ヘキシルシリル基、トリシクロヘキシルシリル基、トリフェニルシリル基、これらの基においてケイ素原子に結合するヒドロカルビル基の水素原子の一部又は全部がハロゲン原子で置き換わった基などのヒドロカルビル基及び／又はハロゲン化ヒドロカルビル基を３つ有する３置換シリル基があげられる。置換シリル基として、好ましくは３置換シリル基であり、さらに好ましくはトリメチルシリル基、ｔｅｒｔ−ブチルジメチルシリル基、トリフェニルシリル基、これらの基の水素原子の一部又は全部がハロゲン原子で置き換わった基である。
【００４２】
２置換アミノ基としては、−Ｎ（Ｒ１３）２［２つのＲ１３はそれぞれ独立にヒドロカルビル基またはハロゲン化ヒドロカルビル基を表し、２つのＲ１３は互いに結合して、これらが結合している窒素原子と一緒になって環を形成していてもよい。］で表される基があげられる。
【００４３】
Ｒ１３のヒドロカルビル基としては、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基、ｎ−ヘプチル基、ｎ−オクチル基、ｎ−ノニル基、ｎ−デシル基などのアルキル基；フェニル基などのアリール基があげられる。ハロゲン化ヒドロカルビル基としては、これらのヒドロカルビル基にある水素原子の一部又は全部がハロゲン原子で置き換わった基があげられる。ヒドロカルビル基及びハロゲン化ヒドロカルビル基の炭素原子数は、好ましくは１〜１０であり、より好ましくは１〜５である。また、２つのＲ１３の炭素原子数の合計は、好ましくは２〜２０であり、より好ましくは２〜１０である。
【００４４】
２置換アミノ基としては、ジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジ−イソブチルアミノ基、ｔｅｒｔ−ブチルイソプロピルアミノ基、ジ−ｎ−ヘキシルアミノ基、ジ−ｎ−オクチルアミノ基、ジ−ｎ−デシルアミノ基、ジフェニルアミノ基、ビストリメチルシリルアミノ基、ビス−ｔｅｒｔ−ブチルジメチルシリルアミノ基、ピロリル基、ピロリジニル基、ピペリジニル基、カルバゾリル基、ジヒドロインドリル基、ジヒドロイソインドリル基、これらの基の水素原子の一部又は全部がハロゲン原子で置き換わった基があげられる。２置換アミノ基として、好ましくはジメチルアミノ基、ジエチルアミノ基、ピロリジニル基、ピペリジニル基、これらの基の水素原子の一部又は全部がハロゲン原子で置き換わった基である。
【００４５】
Ｒ１、Ｒ２、Ｒ３、Ｒ４及びＲ５のうち、隣接した２つの炭素原子に結合する２つの基は結合して、該２つの基が結合している２つの炭素原子と一緒になって環を形成していてもよい。該環としては、シクロプロパン環、シクロプロペン環、シクロブタン環、シクロブテン環、シクロペンタン環、シクロペンテン環、シクロヘキサン環、シクロヘキセン環、シクロヘプタン環、シクロヘプテン環、シクロオクタン環、シクロオクテン環、ベンゼン環、ナフタレン環、アントラセン環、これらの環の水素原子が炭素原子数１〜２０のヒドロカルビル基で置換された環などの飽和もしくは不飽和のヒドロカルビル環があげられる。
【００４６】
Ｒ６及びＲ７は結合して、それらが結合しているＪ１と一緒になって環を形成していてもよい。該環としては、Ｊ１がケイ素原子の場合、シラシクロプロパン環、シラシクロブタン環、シラシクロペンタン環、シラシクロヘキサン環これらの環の水素原子が炭素原子数１〜２０のヒドロカルビル基で置換された環などの飽和もしくは不飽和のシラハイドロカルビル環があげられる。また、Ｊ１が炭素原子の場合、シクロプロパン環、シクロプロペン環、シクロブタン環、シクロブテン環、シクロペンタン環、シクロペンテン環、シクロヘキサン環、シクロヘキセン環、シクロヘプタン環、シクロヘプテン環、シクロオクタン環、シクロオクテン環、ベンゼン環、ナフタレン環、アントラセン環、これらの環の水素原子が炭素原子数１〜２０のヒドロカルビル基で置換された環などの飽和もしくは不飽和のヒドロカルビル環があげられる。
【００４７】
Ｒ１、Ｒ２、Ｒ３、Ｒ４及びＲ５は、好ましくは、水素原子、ハロゲン原子、炭素原子数１〜２０のヒドロカルビル基であり、より好ましくは、水素原子、ハロゲン原子、炭素原子数１〜２０のアルキル基、炭素原子数６〜２０のアリール基、炭素原子数７〜２０のアラルキル基である。
【００４８】
Ｒ１、Ｒ２、Ｒ３、Ｒ４及びＲ５の好ましい組み合わせとしては、式（１）の部分構造式（３）
2012224843.tif 000006
［式中、Ｒ１、Ｒ２、Ｒ３、Ｒ４及びＲ５は、夫々、式（１）のＲ１、Ｒ２、Ｒ３、Ｒ４及びＲ５と同じ意味を表す。］
において、例えば、次の部分構造があげられる。
【００４９】
フェニル、メチルフェニル、ジメチルフェニル、トリメチルフェニル、テトラメチルフェニル、ペンタメチルフェニル、エチルフェニル、ジエチルフェニル、ｔｅｒｔ−ブチルフェニル、ジ−ｔｅｒｔ−ブチルフェニル、ｔｅｒｔ−ブチルメチルフェニル、ジ（ｔｅｒｔ−ブチル）メチルフェニル、ナフチル、アントラセニル、クロロフェニル、ジクロロフェニル、フルオロフェニル、ペンタフルオロフェニル、ビス（トリフルオロメチル）フェニル、メトキシフェニル。
【００５０】
ここに例示した部分構造のうち、好ましい部分構造はフェニル、メチルフェニル、ジメチルフェニル、トリメチルフェニル、ジエチルフェニルである。
【００５１】
Ｒ６及びＲ７は、好ましくは、水素原子、炭素原子数１〜２０のヒドロカルビル基であり、より好ましくは、水素原子、炭素原子数１〜２０のアルキル基、炭素原子数６〜２０のアリール基、炭素原子数７〜２０のアラルキル基である。その具体例としては、メチル基、エチル基、ｎ−プロピル基、イソプロピル基、ｎ−ブチル基、ｓｅｃ−ブチル基、ｔｅｒｔ−ブチル基、フェニル基、４−メチルフェニル基、３−メチルフェニル基、２−メチルフェニル基、３，５−ジメチルフェニル基、３，５−ジエチルフェニル基、３，５−ジ−ｔｅｒｔ−ブチルフェニル基、ナフチル基、ベンジル基があげられる。
【００５２】
Ｒ６、Ｒ７及びＪ１の好ましい組み合わせとしては、ｌ＝１及びｍ＝１であり、Ｊ１がケイ素原子である式（１）の部分構造式（４）
2012224843.tif 000007
［式中、Ｒ６及びＲ７は、夫々、式（１）のＲ６及びＲ７と同じ意味を表す。］
において、次の部分構造があげられる。
【００５３】
ジメチルシリレン、ジエチルシリレン、エチルメチルシリレン、ジ（ｎ−プロピル）シリレン、メチル（ｎ−プロピル）シリレン、ジ（ｎ−ブチル）シリレン、ｎ−ブチルメチルシリレン、ｎ−ヘキシルメチルシリレン、メチル（ｎ−オクチル）シリレン、ｎ−デシルメチルシリレン、メチル（ｎ−オクタデシル）シリレン、シクロヘキシルメチルシリレン、シクロテトラメチレンシリレン、ジフェニルシリレン、ジ（３，５−ジメチルフェニル）シリレン、ジ（３，５−ジエチルフェニル）シリレン、メチルフェニルシリレン。
【００５４】
部分構造式（４）において、好ましくは、Ｒ６がメチル基であり、Ｒ７が炭素原子数２〜２０のアルキル基、炭素原子数６〜２０のアリール基、炭素原子数２〜２０のハロゲン化アルキル基又は炭素原子数６〜２０のアリール基である部分構造式；Ｒ６及びＲ７が、炭素原子数２〜２０のアルキル基、炭素原子数６〜２０のアリール基、炭素原子数２〜２０のハロゲン化アルキル基又は炭素原子数６〜２０のアリール基の同一の基である部分構造式；Ｒ６及びＲ７が、炭素原子数２〜２０のアルキル基、炭素原子数６〜２０のアリール基、炭素原子数２〜２０のハロゲン化アルキル基又は炭素原子数６〜２０のアリール基の相異なる基である部分構造式があげられる。これらの部分構造式で表される部分構造としては、ジメチルシリレン、ジエチルシリレン、エチルメチルシリレン、ｎ−ブチルメチルシリレン、シクロヘキシルメチルシリレン、シクロテトラメチレンシリレン、ジフェニルシリレン、メチルフェニルシリレン、ジ（３，５−ジメチルフェニル）シリレン、ジ（３，５−ジエチルフェニル）シリレン、（３，５−ジメチルフェニル）（３，５−ジ−ｔｅｒｔ−ブチルフェニル）シリレンがあげられる。
【００５５】
また、Ｒ６、Ｒ７及びＪ１の好ましい組み合わせとしては、ｌ＝１及びｍ＝１であり、Ｊ１が炭素原子である式（１）の部分構造式（５）
2012224843.tif 000008
［式中、Ｒ６及びＲ７は、夫々、式（１）のＲ６及びＲ７と同じ意味を表す。］
において、次の部分構造があげられる。
【００５６】
イソプロピリデン、１−エチルプロピレン、１−メチルプロピレン、１−ｎ−プロピルブチレン、１−メチルブチレン、１−ｎ−ブチルペンチレン、１−メチルペンチレン、１−メチルヘプチレン、１−メチルノニレン、１−メチルドデシレン、１−メチルノナデシレン、１−シクロヘキシルエチレン、シクロテトラメチレンメチレン、ジフェニルメチレン、１−フェニルエチレン、ジ（３，５−ジメチルフェニル）メチレン、ジ（３，５−ジエチルフェニル）メチレン、（３，５−ジメチルフェニル）（３，５−ジ−ｔｅｒｔ−ブチルフェニル）メチレン、ジ（３，５−ジフェニルフェニル）メチレン、ジ（３，５−ジベンジルフェニル）メチレン。
【００５７】
部分構造式（５）において、好ましくは、Ｒ６がメチル基であり、Ｒ７が炭素原子数２〜２０のアルキル基、炭素原子数６〜２０のアリール基、炭素原子数２〜２０のハロゲン化アルキル基又は炭素原子数６〜２０のアリール基である部分構造式；Ｒ６及びＲ７が、炭素原子数２〜２０のアルキル基、炭素原子数６〜２０のアリール基、炭素原子数２〜２０のハロゲン化アルキル基又は炭素原子数６〜２０のアリール基の同一の基である部分構造式；Ｒ６及びＲ７が、炭素原子数２〜２０のアルキル基、炭素原子数６〜２０のアリール基、炭素原子数２〜２０のハロゲン化アルキル基又は炭素原子数６〜２０のアリール基の相異なる基である部分構造式があげられる。これらの部分構造式で表される部分構造としては、イソプロピリデン、１−エチルプロピレン、１−メチルプロピレン、１−メチルペンチレン、１−シクロヘキシルエチレン、シクロテトラメチレンメチレン、ジフェニルメチレン、１−フェニルエチレン、ジ（３，５−ジメチルフェニル）メチレン、ジ（３，５−ジエチルフェニル）メチレン、（３，５−ジメチルフェニル）（３，５−ジ−ｔｅｒｔ−ブチルフェニル）メチレンがあげられる。
【００５８】
Ｘ１、Ｘ２及びＸ３は、好ましくは、ハロゲン原子、ヒドロカルビル基、置換ヒドロカルビル基、ヒドロカルビルオキシ基、置換ヒドロカルビルオキシ基であり、より好ましくは、ハロゲン原子、炭素原子数１〜２０のアルキル基、炭素原子数６〜２０のアリール基、炭素原子数７〜２０のアラルキル基、炭素原子数１〜２０のハロゲン化アルコキシ基、炭素原子数６〜２０のハロゲン化アリールオキシ基、炭素原子数７〜２０のハロゲン化アラルキルオキシ基である。
【００５９】
式（１）で表される化合物として、好ましくは、下記式（１−２）で表される化合物をあげることができる。
2012224843.tif 000009
［式中、Ｍ１は元素周期律表の第４族の遷移金属原子を表し、
Ｒ１、Ｒ２、Ｒ３、Ｒ４、Ｒ５、Ｒ６、Ｒ７、Ｒ８、Ｒ９、Ｒ１０、Ｒ１１、Ｘ１、Ｘ２及びＸ３は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ１、Ｒ２、Ｒ３、Ｒ４及びＲ５のうち、隣接した２つの炭素原子に結合する２つの基は結合して、該２つの基が結合している２つの炭素原子と一緒になって環を形成していてもよく、Ｒ６及びＲ７は結合して、それらが結合しているケイ素原子と一緒になって環を形成していてもよく、Ｒ８、Ｒ９、Ｒ１０及びＲ１１のうち、隣接した２つの炭素原子に結合する２つの基は結合して、該２つの基が結合している２つの炭素原子と一緒になって環を形成していてもよく、Ｘ１、Ｘ２及びＸ３のうち、２つの基は結合して、Ｍ１と一緒になって環を形成していてもよい。］
【００６０】
式（１−２）のＭ１は元素の周期律表の第４族の遷移金属原子を表し、チタン原子、ジルコニウム原子及びハフニウム原子があげられる。これらの中では、チタン原子が好ましい。
【００６１】
式（１−２）において、Ｒ１、Ｒ２、Ｒ３、Ｒ４、Ｒ５、Ｒ６、Ｒ７、Ｘ１、Ｘ２及びＸ３は、夫々、式（１）のＲ１、Ｒ２、Ｒ３、Ｒ４、Ｒ５、Ｒ６、Ｒ７、Ｘ１、Ｘ２及びＸ３と同じ意味を表し、ハロゲン原子、ヒドロカルビル基、置換ヒドロカルビル基、ヒドロカルビルオキシ基、置換ヒドロカルビルオキシ基、置換シリル基、２置換アミノ基、Ｒ１、Ｒ２、Ｒ３、Ｒ４及びＲ５のうちの隣接した２つの炭素原子に結合する２つの基が結合して該２つの基が結合している２つの炭素原子と一緒になって形成された環、Ｒ６及びＲ７が結合してそれらが結合しているケイ素原子と一緒になって形成された環の意味、それらの例示、それらの好ましい態様（好ましい原子、好ましい基、好ましい基の炭素原子数等）は、式（１）において述べたそれらの意味、それらの例示、それらの好ましい態様と同じである。
【００６２】
式（１−２）において、Ｒ８、Ｒ９、Ｒ１０及びＲ１１は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表す。ハロゲン原子、ヒドロカルビル基、置換ヒドロカルビル基、ヒドロカルビルオキシ基、置換ヒドロカルビルオキシ基、置換シリル基、２置換アミノ基の意味、それらの例示、それらの好ましい態様（好ましい原子、好ましい基、好ましい基の炭素原子数等）は、式（１）において述べたそれらの意味、それらの例示、それらの好ましい態様と同じである。
【００６３】
式（１−２）において、Ｒ８、Ｒ９、Ｒ１０及びＲ１１のうち、隣接した２つの炭素原子に結合する２つの基は結合して、該２つの基が結合している２つの炭素原子と一緒になって環を形成していてもよい。該環としては、シクロプロパン環、シクロプロペン環、シクロブタン環、シクロブテン環、シクロペンタン環、シクロペンテン環、シクロヘキサン環、シクロヘキセン環、シクロヘプタン環、シクロヘプテン環、シクロオクタン環、シクロオクテン環、ベンゼン環、ナフタレン環、アントラセン環、これらの環の水素原子が炭素原子数１〜２０のヒドロカルビル基で置換された環などの飽和もしくは不飽和のヒドロカルビル環があげられる。
【００６４】
式（１−２）において、Ｒ１、Ｒ２、Ｒ３、Ｒ４及びＲ５は、好ましくは、水素原子、ハロゲン原子、炭素原子数１〜２０のヒドロカルビル基であり、より好ましくは、水素原子、ハロゲン原子、炭素原子数１〜２０のアルキル基、炭素原子数６〜２０のアリール基、炭素原子数７〜２０のアラルキル基である。
【００６５】
式（１−２）において、Ｒ１、Ｒ２、Ｒ３、Ｒ４及びＲ５の好ましい組み合わせとしては、例えば、式（１）において部分構造式（３）を用いて記載した部分構造の例示があげられる。このうち、好ましい部分構造はフェニル、メチルフェニル、ジメチルフェニル、トリメチルフェニル、ジエチルフェニルである。
【００６６】
式（１−２）において、Ｒ６及びＲ７は、好ましくは、水素原子、炭素原子数１〜２０のヒドロカルビル基であり、より好ましくは、水素原子、炭素原子数１〜２０のアルキル基、炭素原子数６〜２０のアリール基、炭素原子数７〜２０のアラルキル基である。その具体例としては、メチル基、エチル基、ｎ−プロピル基、イソプロピル基、ｎ−ブチル基、ｓｅｃ−ブチル基、ｔｅｒｔ−ブチル基、フェニル基、４−メチルフェニル基、３−メチルフェニル基、２−メチルフェニル基、３，５−ジメチルフェニル基、３，５−ジエチルフェニル基、３，５−ジ−ｔｅｒｔ−ブチルフェニル基、ナフチル基、ベンジル基があげられる。
【００６７】
式（１−２）において、Ｒ６及びＲ７の好ましい組み合わせとしては、例えば、式（１）において部分構造式（４）を用いて記載した部分構造の例示があげられる。部分構造式（４）において、好ましくは、Ｒ６がメチル基であり、Ｒ７が炭素原子数２〜２０のアルキル基、炭素原子数６〜２０のアリール基、炭素原子数２〜２０のハロゲン化アルキル基又は炭素原子数６〜２０のアリール基である部分構造式；Ｒ６及びＲ７が、炭素原子数２〜２０のアルキル基、炭素原子数６〜２０のアリール基、炭素原子数２〜２０のハロゲン化アルキル基又は炭素原子数６〜２０のアリール基の同一の基である部分構造式；Ｒ６及びＲ７が、炭素原子数２〜２０のアルキル基、炭素原子数６〜２０のアリール基、炭素原子数２〜２０のハロゲン化アルキル基又は炭素原子数６〜２０のアリール基の相異なる基である部分構造式があげられる。これらの部分構造式で表される部分構造としては、ジメチルシリレン、ジエチルシリレン、エチルメチルシリレン、ｎ−ブチルメチルシリレン、シクロヘキシルメチルシリレン、シクロテトラメチレンシリレン、ジフェニルシリレン、メチルフェニルシリレン、ジ（３，５−ジメチルフェニル）シリレン、ジ（３，５−ジエチルフェニル）シリレン、（３，５−ジメチルフェニル）（３，５−ジ−ｔｅｒｔ−ブチルフェニル）シリレンがあげられる。
【００６８】
式（１−２）において、Ｒ８、Ｒ９、Ｒ１０及びＲ１１は、好ましくは、水素原子、ハロゲン原子、炭素原子数１〜２０のヒドロカルビル基であり、より好ましくは、水素原子、ハロゲン原子、炭素原子数１〜２０のアルキル基、炭素原子数６〜２０のアリール基、炭素原子数７〜２０のアラルキル基である。また、好ましくは、Ｒ８、Ｒ９、Ｒ１０及びＲ１１のうち、少なくとも一つは水素以外の置換基あるいはハロゲン原子である。
【００６９】
式（１−２）において、Ｒ８、Ｒ９、Ｒ１０及びＲ１１の具体例としては、式（１）の部分構造式（６）
2012224843.tif 000010
［式中、Ｒ８、Ｒ９、Ｒ１０及びＲ１１は、夫々、式（１−２）のＲ８、Ｒ９、Ｒ１０及びＲ１１と同じ意味を表す。］
において、少なくとも一つは水素以外の置換基あるいはハロゲン原子を有するシクロペンタジエニル部分構造であり、次の部分構造があげられる。
【００７０】
メチルシクロペンタジエニル、エチルシクロペンタジエニル、ｎ−プロピルシクロペンタジエニル、イソプロピルシクロペンタジエニル、ｎ−ブチルシクロペンタジエニル、ｓｅｃ−ブチルシクロペンタジエニル、ｔｅｒｔ−ブチルシクロペンタジエニル、ジメチルシクロペンタジエニル、トリメチルシクロペンタジエニル、テトラメチルシクロペンタジエニル、フェニルシクロペンタジエニル、ベンジルシクロペンタジエニル、インデニル、フルオレニル、テトラヒドロインデニル、メチルテトラヒドロインデニル、ジメチルテトラヒドロインデニル、オクタヒドロフルオレニル。
【００７１】
ここに例示したシクロペンタジエニル部分構造のうち、好ましいシクロペンタジエニル部分構造は、テトラメチルシクロペンタジエニルである。
【００７２】
式（１）で表される化合物として、下記式（１−３）で表される化合物をあげることができる。
2012224843.tif 000011
［式中、Ｍ１は元素周期律表の第４族の遷移金属原子を表し、
Ｒ１、Ｒ２、Ｒ３、Ｒ４、Ｒ５、Ｒ６、Ｒ７、Ｒ８、Ｒ９、Ｒ１０、Ｒ１１、Ｘ１、Ｘ２及びＸ３は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ１、Ｒ２、Ｒ３、Ｒ４及びＲ５のうち、隣接した２つの炭素原子に結合する２つの基は結合して、該２つの基が結合している２つの炭素原子と一緒になって環を形成していてもよく、Ｒ６及びＲ７は結合して、それらが結合している炭素原子と一緒になって環を形成していてもよく、Ｒ８、Ｒ９、Ｒ１０及びＲ１１のうち、隣接した２つの炭素原子に結合する２つの基は結合して、該２つの基が結合している２つの炭素原子と一緒になって環を形成していてもよく、Ｘ１、Ｘ２及びＸ３のうち、２つの基は結合して、Ｍ１と一緒になって環を形成していてもよい。］
【００７３】
式（１−３）のＭ１は元素の周期律表の第４族の遷移金属原子を表し、チタン原子、ジルコニウム原子及びハフニウム原子があげられる。これらの中では、チタン原子が好ましい。
【００７４】
式（１−３）において、Ｒ１、Ｒ２、Ｒ３、Ｒ４、Ｒ５、Ｒ６、Ｒ７、Ｘ１、Ｘ２及びＸ３は、夫々、式（１）のＲ１、Ｒ２、Ｒ３、Ｒ４、Ｒ５、Ｒ６、Ｒ７、Ｘ１、Ｘ２及びＸ３と同じ意味を表し、ハロゲン原子、ヒドロカルビル基、置換ヒドロカルビル基、ヒドロカルビルオキシ基、置換ヒドロカルビルオキシ基、置換シリル基、２置換アミノ基、Ｒ１、Ｒ２、Ｒ３、Ｒ４及びＲ５のうちの隣接した２つの炭素原子に結合する２つの基が結合して該２つの基が結合している２つの炭素原子と一緒になって形成された環、Ｒ６及びＲ７が結合してそれらが結合している炭素原子と一緒になって形成された環の意味、それらの例示、それらの好ましい態様（好ましい原子、好ましい基、好ましい基の炭素原子数等）は、式（１）において述べたそれらの意味、それらの例示、それらの好ましい態様と同じである。
【００７５】
式（１−３）において、Ｒ８、Ｒ９、Ｒ１０及びＲ１１は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表す。ハロゲン原子、ヒドロカルビル基、置換ヒドロカルビル基、ヒドロカルビルオキシ基、置換ヒドロカルビルオキシ基、置換シリル基、２置換アミノ基の意味、それらの例示、それらの好ましい態様（好ましい原子、好ましい基、好ましい基の炭素原子数等）は、式（１）において述べたそれらの意味、それらの例示、それらの好ましい態様と同じである。
【００７６】
式（１−３）において、Ｒ８、Ｒ９、Ｒ１０及びＲ１１のうち、隣接した２つの炭素原子に結合する２つの基は結合して、該２つの基が結合している２つの炭素原子と一緒になって環を形成していてもよい。該環としては、シクロプロパン環、シクロプロペン環、シクロブタン環、シクロブテン環、シクロペンタン環、シクロペンテン環、シクロヘキサン環、シクロヘキセン環、シクロヘプタン環、シクロヘプテン環、シクロオクタン環、シクロオクテン環、ベンゼン環、ナフタレン環、アントラセン環、これらの環の水素原子が炭素原子数１〜２０のヒドロカルビル基で置換された環などの飽和もしくは不飽和のヒドロカルビル環があげられる。
【００７７】
式（１−３）において、Ｒ１、Ｒ２、Ｒ３、Ｒ４及びＲ５は、好ましくは、水素原子、ハロゲン原子、炭素原子数１〜２０のヒドロカルビル基であり、より好ましくは、水素原子、ハロゲン原子、炭素原子数１〜２０のアルキル基、炭素原子数６〜２０のアリール基、炭素原子数７〜２０のアラルキル基である。
【００７８】
式（１−３）において、Ｒ１、Ｒ２、Ｒ３、Ｒ４及びＲ５の好ましい組み合わせとしては、例えば、式（１）において部分構造式（３）を用いて記載した部分構造の例示があげられる。このうち、好ましい部分構造はフェニル、メチルフェニル、ジメチルフェニル、トリメチルフェニル、ジエチルフェニルである。
【００７９】
式（１−３）において、Ｒ６及びＲ７は、好ましくは、水素原子、炭素原子数１〜２０のヒドロカルビル基であり、より好ましくは、水素原子、炭素原子数１〜２０のアルキル基、炭素原子数６〜２０のアリール基、炭素原子数７〜２０のアラルキル基である。その具体例としては、メチル基、エチル基、ｎ−プロピル基、イソプロピル基、ｎ−ブチル基、ｓｅｃ−ブチル基、ｔｅｒｔ−ブチル基、フェニル基、４−メチルフェニル基、３−メチルフェニル基、２−メチルフェニル基、３，５−ジメチルフェニル基、３，５−ジエチルフェニル基、３，５−ジ−ｔｅｒｔ−ブチルフェニル基、ナフチル基、ベンジル基があげられる。
【００８０】
式（１−３）において、Ｒ６及びＲ７の好ましい組み合わせとしては、例えば、式（１）において部分構造式（５）を用いて記載した部分構造の例示があげられる。部分構造式（５）において、好ましくは、Ｒ６がメチル基であり、Ｒ７が炭素原子数２〜２０のアルキル基、炭素原子数６〜２０のアリール基、炭素原子数２〜２０のハロゲン化アルキル基又は炭素原子数６〜２０のアリール基である部分構造式；Ｒ６及びＲ７が、炭素原子数２〜２０のアルキル基、炭素原子数６〜２０のアリール基、炭素原子数２〜２０のハロゲン化アルキル基又は炭素原子数６〜２０のアリール基の同一の基である部分構造式；Ｒ６及びＲ７が、炭素原子数２〜２０のアルキル基、炭素原子数６〜２０のアリール基、炭素原子数２〜２０のハロゲン化アルキル基又は炭素原子数６〜２０のアリール基の相異なる基である部分構造式があげられる。これらの部分構造式で表される部分構造としては、イソプロピリデン、１−エチルプロピレン、１−メチルプロピレン、１−メチルペンチレン、１−シクロヘキシルエチレン、シクロテトラメチレンメチレン、ジフェニルメチレン、１−フェニルエチレン、ジ（３，５−ジメチルフェニル）メチレン、ジ（３，５−ジエチルフェニル）メチレン、（３，５−ジメチルフェニル）（３，５−ジ−ｔｅｒｔ−ブチルフェニル）メチレンがあげられる。
【００８１】
式（１−３）において、Ｒ８、Ｒ９、Ｒ１０及びＲ１１は、好ましくは、水素原子、ハロゲン原子、炭素原子数１〜２０のヒドロカルビル基であり、より好ましくは、水素原子、ハロゲン原子、炭素原子数１〜２０のアルキル基、炭素原子数６〜２０のアリール基、炭素原子数７〜２０のアラルキル基である。また、好ましくは、Ｒ８、Ｒ９、Ｒ１０及びＲ１１のうち、少なくとも一つは水素以外の置換基あるいはハロゲン原子である。
【００８２】
式（１−３）において、Ｒ８、Ｒ９、Ｒ１０及びＲ１１の具体例としては、式（１）の部分構造式（６）
2012224843.tif 000012
［式中、Ｒ８、Ｒ９、Ｒ１０及びＲ１１は、夫々、式（１−３）のＲ８、Ｒ９、Ｒ１０及びＲ１１と同じ意味を表す。］
において、少なくとも一つは水素以外の置換基あるいはハロゲン原子を有するシクロペンタジエニル部分構造であり、次の部分構造があげられる。
【００８３】
メチルシクロペンタジエニル、エチルシクロペンタジエニル、ｎ−プロピルシクロペンタジエニル、イソプロピルシクロペンタジエニル、ｎ−ブチルシクロペンタジエニル、ｓｅｃ−ブチルシクロペンタジエニル、ｔｅｒｔ−ブチルシクロペンタジエニル、ジメチルシクロペンタジエニル、トリメチルシクロペンタジエニル、テトラメチルシクロペンタジエニル、フェニルシクロペンタジエニル、ベンジルシクロペンタジエニル、インデニル、フルオレニル、テトラヒドロインデニル、メチルテトラヒドロインデニル、ジメチルテトラヒドロインデニル、オクタヒドロフルオレニル。
【００８４】
ここに例示したシクロペンタジエニル部分構造のうち、好ましいシクロペンタジエニル部分構造は、テトラメチルシクロペンタジエニルである。
【００８５】
式（１）で表される化合物としては、次の化合物があげられる。
［１−ジメチルフェニルシリル−シクロペンタジエニル］チタニウムトリクロライド、
［１−ジメチルフェニルシリル−２−メチルシクロペンタジエニル］チタニウムトリクロライド、
［１−ジメチルフェニルシリル−３−メチルシクロペンタジエニル］チタニウムトリクロライド、
［１−ジメチルフェニルシリル−２，３−ジメチルシクロペンタジエニル］チタニウムトリクロライド、
［１−ジメチルフェニルシリル−２，４−ジメチルシクロペンタジエニル］チタニウムトリクロライド、
［１−ジメチルフェニルシリル−２，５−ジメチルシクロペンタジエニル］チタニウムトリクロライド、
［１−ジメチルフェニルシリル−２，３，５−トリメチルシクロペンタジエニル］チタニウムトリクロライド、
［１−ジメチルフェニルシリル−２，３，４，５−テトラメチルシクロペンタジエニル］チタニウムトリクロライド、
［１−ジメチルフェニルシリル−２−エチルシクロペンタジエニル］チタニウムトリクロライド、
［１−ジメチルフェニルシリル−３−エチルシクロペンタジエニル］チタニウムトリクロライド、
［１−ジメチルフェニルシリル−２−ｎ−プロピルシクロペンタジエニル］チタニウムトリクロライド、
［１−ジメチルフェニルシリル−３−ｎ−プロピルシクロペンタジエニル］チタニウムトリクロライド、
［１−ジメチルフェニルシリル−２−イソプロピルシクロペンタジエニル］チタニウムトリクロライド、
［１−ジメチルフェニルシリル−２−ｎ−ブチルシクロペンタジエニル］チタニウムトリクロライド、
［１−ジメチルフェニルシリル−３−ｎ−ブチルシクロペンタジエニル］チタニウムトリクロライド、
［１−ジメチルフェニルシリル−２−ｓｅｃ−ブチルシクロペンタジエニル］チタニウムトリクロライド、
［１−ジメチルフェニルシリル−３−ｓｅｃ−ブチルシクロペンタジエニル］チタニウムトリクロライド、
［１−ジメチルフェニルシリル−２−ｔｅｒｔ−ブチルシクロペンタジエニル］チタニウムトリクロライド、
［１−ジメチルフェニルシリル−３−ｔｅｒｔ−ブチルシクロペンタジエニル］チタニウムトリクロライド、
［１−ジメチルフェニルシリル−２−フェニルシクロペンタジエニル］チタニウムトリクロライド、
［１−ジメチルフェニルシリル−３−フェニルシクロペンタジエニル］チタニウムトリクロライド、
［１−ジメチルフェニルシリル−２−ベンジルシクロペンタジエニル］チタニウムトリクロライド、
［１−ジメチルフェニルシリル−３−ベンジルシクロペンタジエニル］チタニウムトリクロライド、
［１−ジメチルフェニルシリル−インデニル］チタニウムトリクロライド、
［１−ジメチルフェニルシリル−２−メチルインデニル］チタニウムトリクロライド、
［９−ジメチルフェニルシリル−フルオレニル］チタニウムトリクロライド、
［１−ジメチルフェニルシリル−テトラヒドロインデニル］チタニウムトリクロライド、
［１−ジメチルフェニルシリル−２−メチルテトラヒドロインデニル］チタニウムトリクロライド、
［９−ジメチルフェニルシリル−オクタヒドロフルオレニル］チタニウムトリクロライド、
【００８６】
［１−ジエチルフェニルシリル−シクロペンタジエニル］チタニウムトリクロライド、
［１−ジエチルフェニルシリル−２−メチルシクロペンタジエニル］チタニウムトリクロライド、
［１−ジエチルフェニルシリル−３−メチルシクロペンタジエニル］チタニウムトリクロライド、
［１−ジエチルフェニルシリル−２，３−ジメチルシクロペンタジエニル］チタニウムトリクロライド、
［１−ジエチルフェニルシリル−２，４−ジメチルシクロペンタジエニル］チタニウムトリクロライド、
［１−ジエチルフェニルシリル−２，５−ジメチルシクロペンタジエニル］チタニウムトリクロライド、
［１−ジエチルフェニルシリル−２，３，５−トリメチルシクロペンタジエニル］チタニウムトリクロライド、
［１−ジエチルフェニルシリル−２，３，４，５−テトラメチルシクロペンタジエニル］チタニウムトリクロライド、
［１−ジエチルフェニルシリル−２−エチルシクロペンタジエニル］チタニウムトリクロライド、
［１−ジエチルフェニルシリル−３−エチルシクロペンタジエニル］チタニウムトリクロライド、
［１−ジエチルフェニルシリル−２−ｎ−プロピルシクロペンタジエニル］チタニウムトリクロライド、
［１−ジエチルフェニルシリル−３−ｎ−プロピルシクロペンタジエニル］チタニウムトリクロライド、
［１−ジエチルフェニルシリル−２−イソプロピルシクロペンタジエニル］チタニウムトリクロライド、
［１−ジエチルフェニルシリル−３−イソプロピルシクロペンタジエニル］チタニウムトリクロライド、
［１−ジエチルフェニルシリル−２−ｎ−ブチルシクロペンタジエニル］チタニウムトリクロライド、
［１−ジエチルフェニルシリル−３−ｎ−ブチルシクロペンタジエニル］チタニウムトリクロライド、
［１−ジエチルフェニルシリル−２−ｓｅｃ−ブチルシクロペンタジエニル］チタニウムトリクロライド、
［１−ジエチルフェニルシリル−３−ｓｅｃ−ブチルシクロペンタジエニル］チタニウムトリクロライド、
［１−ジエチルフェニルシリル−２−ｔｅｒｔ−ブチルシクロペンタジエニル］チタニウムトリクロライド、
［１−ジエチルフェニルシリル−３−ｔｅｒｔ−ブチルシクロペンタジエニル］チタニウムトリクロライド、
［１−ジエチルフェニルシリル−２−フェニルシクロペンタジエニル］チタニウムトリクロライド、
［１−ジエチルフェニルシリル−３−フェニルシクロペンタジエニル］チタニウムトリクロライド、
［１−ジエチルフェニルシリル−２−ベンジルシクロペンタジエニル］チタニウムトリクロライド、
［１−ジエチルフェニルシリル−３−ベンジルシクロペンタジエニル］チタニウムトリクロライド、
［１−ジエチルフェニルシリル−インデニル］チタニウムトリクロライド、
［１−ジエチルフェニルシリル−２−メチルインデニル］チタニウムトリクロライド、
［９−ジエチルフェニルシリル−フルオレニル］チタニウムトリクロライド、
［１−ジエチルフェニルシリル−テトラヒドロインデニル］チタニウムトリクロライド、
［１−ジエチルフェニルシリル−２−メチルテトラヒドロインデニル］チタニウムトリクロライド、
［９−ジエチルフェニルシリル−オクタヒドロフルオレニル］チタニウムトリクロライド、
【００８７】
［１−シクロテトラメチレン（フェニル）シリル−シクロペンタジエニル］チタニウムトリクロライド、
［１−シクロテトラメチレン（フェニル）シリル−２−メチルシクロペンタジエニル］チタニウムトリクロライド、
［１−シクロテトラメチレン（フェニル）シリル−３−メチルシクロペンタジエニル］チタニウムトリクロライド、
［１−シクロテトラメチレン（フェニル）シリル−２，３−ジメチルシクロペンタジエニル］チタニウムトリクロライド、
［１−シクロテトラメチレン（フェニル）シリル−２，４−ジメチルシクロペンタジエニル］チタニウムトリクロライド、
［１−シクロテトラメチレン（フェニル）シリル−２，５−ジメチルシクロペンタジエニル］チタニウムトリクロライド、
［１−シクロテトラメチレン（フェニル）シリル−２，３，５−トリメチルシクロペンタジエニル］チタニウムトリクロライド、
［１−シクロテトラメチレン（フェニル）シリル−２，３，４，５−テトラメチルシクロペンタジエニル］チタニウムトリクロライド、
［１−シクロテトラメチレン（フェニル）シリル−２−エチルシクロペンタジエニル］チタニウムトリクロライド、
［１−シクロテトラメチレン（フェニル）シリル−３−エチルシクロペンタジエニル］チタニウムトリクロライド、
［１−シクロテトラメチレン（フェニル）シリル−２−ｎ−プロピルシクロペンタジエニル］チタニウムトリクロライド、
［１−シクロテトラメチレン（フェニル）シリル−３−ｎ−プロピルシクロペンタジエニル］チタニウムトリクロライド、
［１−シクロテトラメチレン（フェニル）シリル−２−イソプロピルシクロペンタジエニル］チタニウムトリクロライド、
［１−シクロテトラメチレン（フェニル）シリル−３−イソプロピルシクロペンタジエニル］チタニウムトリクロライド、
［１−シクロテトラメチレン（フェニル）シリル−２−ｎ−ブチルシクロペンタジエニル］チタニウムトリクロライド、
［１−シクロテトラメチレン（フェニル）シリル−３−ｎ−ブチルシクロペンタジエニル］チタニウムトリクロライド、
［１−シクロテトラメチレン（フェニル）シリル−２−ｓｅｃ−ブチルシクロペンタジエニル］チタニウムトリクロライド、
［１−シクロテトラメチレン（フェニル）シリル−３−ｓｅｃ−ブチルシクロペンタジエニル］チタニウムトリクロライド、
［１−シクロテトラメチレン（フェニル）シリル−２−ｔｅｒｔ−ブチルシクロペンタジエニル］チタニウムトリクロライド、
［１−シクロテトラメチレン（フェニル）シリル−３−ｔｅｒｔ−ブチルシクロペンタジエニル］チタニウムトリクロライド、
［１−シクロテトラメチレン（フェニル）シリル−２−フェニルシクロペンタジエニル］チタニウムトリクロライド、
［１−シクロテトラメチレン（フェニル）シリル−３−フェニルシクロペンタジエニル］チタニウムトリクロライド、
［１−シクロテトラメチレン（フェニル）シリル−２−ベンジルシクロペンタジエニル］チタニウムトリクロライド、
［１−シクロテトラメチレン（フェニル）シリル−３−ベンジルシクロペンタジエニル］チタニウムトリクロライド、
［１−シクロテトラメチレン（フェニル）シリル−インデニル］チタニウムトリクロライド、
［１−シクロテトラメチレン（フェニル）シリル−２−メチルインデニル］チタニウムトリクロライド、
［９−シクロテトラメチレン（フェニル）シリル−フルオレニル］チタニウムトリクロライド、
［１−シクロテトラメチレン（フェニル）シリル−テトラヒドロインデニル］チタニウムトリクロライド、
［１−シクロテトラメチレン（フェニル）シリル−２−メチルテトラヒドロインデニル］チタニウムトリクロライド、
［９−シクロテトラメチレン（フェニル）シリル−オクタヒドロフルオレニル］チタニウムトリクロライド、
【００８８】
［１−エチルメチルフェニルシリル−シクロペンタジエニル］チタニウムトリクロライド、
［１−エチルメチルフェニルシリル−２−メチルシクロペンタジエニル］チタニウムトリクロライド、
［１−エチルメチルフェニルシリル−３−メチルシクロペンタジエニル］チタニウムトリクロライド、
［１−エチルメチルフェニルシリル−２，３−ジメチルシクロペンタジエニル］チタニウムトリクロライド、
［１−エチルメチルフェニルシリル−２，４−ジメチルシクロペンタジエニル］チタニウムトリクロライド、
［１−エチルメチルフェニルシリル−２，５−ジメチルシクロペンタジエニル］チタニウムトリクロライド、
［１−エチルメチルフェニルシリル−２，３，５−トリメチルシクロペンタジエニル］チタニウムトリクロライド、
［１−エチルメチルフェニルシリル−２，３，４，５−テトラメチルシクロペンタジエニル］チタニウムトリクロライド、
［１−エチルメチルフェニルシリル−２−エチルシクロペンタジエニル］チタニウムトリクロライド、
［１−エチルメチルフェニルシリル−３−エチルシクロペンタジエニル］チタニウムトリクロライド、
［１−エチルメチルフェニルシリル−２−ｎ−プロピルシクロペンタジエニル］チタニウムトリクロライド、
［１−エチルメチルフェニルシリル−３−ｎ−プロピルシクロペンタジエニル］チタニウムトリクロライド、
［１−エチルメチルフェニルシリル−２−イソプロピルシクロペンタジエニル］チタニウムトリクロライド、
［１−エチルメチルフェニルシリル−３−イソプロピルシクロペンタジエニル］チタニウムトリクロライド、
［１−エチルメチルフェニルシリル−２−ｎ−ブチルシクロペンタジエニル］チタニウムトリクロライド、
［１−エチルメチルフェニルシリル−３−ｎ−ブチルシクロペンタジエニル］チタニウムトリクロライド、
［１−エチルメチルフェニルシリル−２−ｓｅｃ−ブチルシクロペンタジエニル］チタニウムトリクロライド、
［１−エチルメチルフェニルシリル−３−ｓｅｃ−ブチルシクロペンタジエニル］チタニウムトリクロライド、
［１−エチルメチルフェニルシリル−２−ｔｅｒｔ−ブチルシクロペンタジエニル］チタニウムトリクロライド、［
１−エチルメチルフェニルシリル−３−ｔｅｒｔ−ブチルシクロペンタジエニル］チタニウムトリクロライド、
［１−エチルメチルフェニルシリル−２−フェニルシクロペンタジエニル］チタニウムトリクロライド、
［１−エチルメチルフェニルシリル−３−フェニルシクロペンタジエニル］チタニウムトリクロライド、
［１−エチルメチルフェニルシリル−２−ベンジルシクロペンタジエニル］チタニウムトリクロライド、
［１−エチルメチルフェニルシリル−３−ベンジルシクロペンタジエニル］チタニウムトリクロライド、
［１−エチルメチルフェニルシリル−インデニル］チタニウムトリクロライド、
［１−エチルメチルフェニルシリル−２−メチルインデニル］チタニウムトリクロライド、
［９−エチルメチルフェニルシリル−フルオレニル］チタニウムトリクロライド、
［１−エチルメチルフェニルシリル−テトラヒドロインデニル］チタニウムトリクロライド、
［１−エチルメチルフェニルシリル−２−メチルテトラヒドロインデニル］チタニウムトリクロライド、
［９−エチルメチルフェニルシリル−オクタヒドロフルオレニル］チタニウムトリクロライド、
【００８９】
［１−ｎ−ブチルメチルフェニルシリル−シクロペンタジエニル］チタニウムトリクロライド、
［１−ｎ−ブチルメチルフェニルシリル−２−メチルシクロペンタジエニル］チタニウムトリクロライド、
［１−ｎ−ブチルメチルフェニルシリル−３−メチルシクロペンタジエニル］チタニウムトリクロライド、
［１−ｎ−ブチルメチルフェニルシリル−２，３−ジメチルシクロペンタジエニル］チタニウムトリクロライド、
［１−ｎ−ブチルメチルフェニルシリル−２，４−ジメチルシクロペンタジエニル］チタニウムトリクロライド、
［１−ｎ−ブチルメチルフェニルシリル−２，５−ジメチルシクロペンタジエニル］チタニウムトリクロライド、
［１−ｎ−ブチルメチルフェニルシリル−２，３，５−トリメチルシクロペンタジエニル］チタニウムトリクロライド、
［１−ｎ−ブチルメチルフェニルシリル−２，３，４，５−テトラメチルシクロペンタジエニル］チタニウムトリクロライド、
［１−ｎ−ブチルメチルフェニルシリル−２−エチルシクロペンタジエニル］チタニウムトリクロライド、
［１−ｎ−ブチルメチルフェニルシリル−３−エチルシクロペンタジエニル］チタニウムトリクロライド、
［１−ｎ−ブチルメチルフェニルシリル−２−ｎ−プロピルシクロペンタジエニル］チタニウムトリクロライド、
［１−ｎ−ブチルメチルフェニルシリル−３−ｎ−プロピルシクロペンタジエニル］チタニウムトリクロライド、
［１−ｎ−ブチルメチルフェニルシリル−２−イソプロピルシクロペンタジエニル］チタニウムトリクロライド、
［１−ｎ−ブチルメチルフェニルシリル−３−イソプロピルシクロペンタジエニル］チタニウムトリクロライド、
［１−ｎ−ブチルメチルフェニルシリル−２−ｎ−ブチルシクロペンタジエニル］チタニウムトリクロライド、
［１−ｎ−ブチルメチルフェニルシリル−３−ｎ−ブチルシクロペンタジエニル］チタニウムトリクロライド、
［１−ｎ−ブチルメチルフェニルシリル−２−ｓｅｃ−ブチルシクロペンタジエニル］チタニウムトリクロライド、
［１−ｎ−ブチルメチルフェニルシリル−３−ｓｅｃ−ブチルシクロペンタジエニル］チタニウムトリクロライド、
［１−ｎ−ブチルメチルフェニルシリル−２−ｔｅｒｔ−ブチルシクロペンタジエニル］チタニウムトリクロライド、
［１−ｎ−ブチルメチルフェニルシリル−３−ｔｅｒｔ−ブチルシクロペンタジエニル］チタニウムトリクロライド、
［１−ｎ−ブチルメチルフェニルシリル−２−フェニルシクロペンタジエニル］チタニウムトリクロライド、
［１−ｎ−ブチルメチルフェニルシリル−３−フェニルシクロペンタジエニル］チタニウムトリクロライド、
［１−ｎ−ブチルメチルフェニルシリル−２−ベンジルシクロペンタジエニル］チタニウムトリクロライド、
［１−ｎ−ブチルメチルフェニルシリル−３−ベンジルシクロペンタジエニル］チタニウムトリクロライド、
［１−ｎ−ブチルメチルフェニルシリル−インデニル］チタニウムトリクロライド、
［１−ｎ−ブチルメチルフェニルシリル−２−メチルインデニル］チタニウムトリクロライド、
［９−ｎ−ブチルメチルフェニルシリル−フルオレニル］チタニウムトリクロライド、
［１−ｎ−ブチルメチルフェニルシリル−テトラヒドロインデニル］チタニウムトリクロライド、
［１−ｎ−ブチルメチルフェニルシリル−２−メチルテトラヒドロインデニル］チタニウムトリクロライド、
［９−ｎ−ブチルメチルフェニルシリル−オクタヒドロフルオレニル］チタニウムトリクロライド、
【００９０】
［１−メチルジフェニルシリル−シクロペンタジエニル］チタニウムトリクロライド、
［１−メチルジフェニルシリル−２−メチルシクロペンタジエニル］チタニウムトリクロライド、
［１−メチルジフェニルシリル−３−メチルシクロペンタジエニル］チタニウムトリクロライド、
［１−メチルジフェニルシリル−２，３−ジメチルシクロペンタジエニル］チタニウムトリクロライド、
［１−メチルジフェニルシリル−２，４−ジメチルシクロペンタジエニル］チタニウムトリクロライド、
［１−メチルジフェニルシリル−２，５−ジメチルシクロペンタジエニル］チタニウムトリクロライド、
［１−メチルジフェニルシリル−２，３，５−トリメチルシクロペンタジエニル］チタニウムトリクロライド、
［１−メチルジフェニルシリル−２，３，４，５−テトラメチルシクロペンタジエニル］チタニウムトリクロライド、
［１−メチルジフェニルシリル−２−エチルシクロペンタジエニル］チタニウムトリクロライド、
［１−メチルジフェニルシリル−３−エチルシクロペンタジエニル］チタニウムトリクロライド、
［１−メチルジフェニルシリル−２−ｎ−プロピルシクロペンタジエニル］チタニウムトリクロライド、
［１−メチルジフェニルシリル−３−ｎ−プロピルシクロペンタジエニル］チタニウムトリクロライド、
［１−メチルジフェニルシリル−２−イソプロピルシクロペンタジエニル］チタニウムトリクロライド、
［１−メチルジフェニルシリル−２−ｎ−ブチルシクロペンタジエニル］チタニウムトリクロライド、
［１−メチルジフェニルシリル−３−ｎ−ブチルシクロペンタジエニル］チタニウムトリクロライド、
［１−メチルジフェニルシリル−２−ｓｅｃ−ブチルシクロペンタジエニル］チタニウムトリクロライド、
［１−メチルジフェニルシリル−３−ｓｅｃ−ブチルシクロペンタジエニル］チタニウムトリクロライド、
［１−メチルジフェニルシリル−２−ｔｅｒｔ−ブチルシクロペンタジエニル］チタニウムトリクロライド、
［１−メチルジフェニルシリル−３−ｔｅｒｔ−ブチルシクロペンタジエニル］チタニウムトリクロライド、
［１−メチルジフェニルシリル−２−フェニルシクロペンタジエニル］チタニウムトリクロライド、
［１−メチルジフェニルシリル−３−フェニルシクロペンタジエニル］チタニウムトリクロライド、
［１−メチルジフェニルシリル−２−ベンジルシクロペンタジエニル］チタニウムトリクロライド、
［１−メチルジフェニルシリル−３−ベンジルシクロペンタジエニル］チタニウムトリクロライド、
［１−メチルジフェニルシリル−インデニル］チタニウムトリクロライド、
［１−メチルジフェニルシリル−２−メチルインデニル］チタニウムトリクロライド、
［９−メチルジフェニルシリル−フルオレニル］チタニウムトリクロライド、
［１−メチルジフェニルシリル−テトラヒドロインデニル］チタニウムトリクロライド、
［１−メチルジフェニルシリル−２−メチルテトラヒドロインデニル］チタニウムトリクロライド、
［９−メチルジフェニルシリル−オクタヒドロフルオレニル］チタニウムトリクロライド、
【００９１】
［１−メチルビス（３，５−ジメチルフェニル）シリル−シクロペンタジエニル］チタニウムトリクロライド、
［１−メチルビス（３，５−ジメチルフェニル）シリル−２−メチルシクロペンタジエニル］チタニウムトリクロライド、
［１−メチルビス（３，５−ジメチルフェニル）シリル−３−メチルシクロペンタジエニル］チタニウムトリクロライド、
［１−メチルビス（３，５−ジメチルフェニル）シリル−２，３−ジメチルシクロペンタジエニル］チタニウムトリクロライド、
［１−メチルビス（３，５−ジメチルフェニル）シリル−２，４−ジメチルシクロペンタジエニル］チタニウムトリクロライド、
［１−メチルビス（３，５−ジメチルフェニル）シリル−２，５−ジメチルシクロペンタジエニル］チタニウムトリクロライド、
［１−メチルビス（３，５−ジメチルフェニル）シリル−２，３，５−トリメチルシクロペンタジエニル］チタニウムトリクロライド、
［１−メチルビス（３，５−ジメチルフェニル）シリル−２，３，４，５−テトラメチルシクロペンタジエニル］チタニウムトリクロライド、
［１−メチルビス（３，５−ジメチルフェニル）シリル−２−エチルシクロペンタジエニル］チタニウムトリクロライド、
［１−メチルビス（３，５−ジメチルフェニル）シリル−３−エチルシクロペンタジエニル］チタニウムトリクロライド、
［１−メチルビス（３，５−ジメチルフェニル）シリル−２−ｎ−プロピルシクロペンタジエニル］チタニウムトリクロライド、
［１−メチルビス（３，５−ジメチルフェニル）シリル−３−ｎ−プロピルシクロペンタジエニル］チタニウムトリクロライド、
［１−メチルビス（３，５−ジメチルフェニル）シリル−２−イソプロピルシクロペンタジエニル］チタニウムトリクロライド、
［１−メチルビス（３，５−ジメチルフェニル）シリル−２−ｎ−ブチルシクロペンタジエニル］チタニウムトリクロライド、
［１−メチルビス（３，５−ジメチルフェニル）シリル−３−ｎ−ブチルシクロペンタジエニル］チタニウムトリクロライド、
［１−メチルビス（３，５−ジメチルフェニル）シリル−２−ｓｅｃ−ブチルシクロペンタジエニル］チタニウムトリクロライド、
［１−メチルビス（３，５−ジメチルフェニル）シリル−３−ｓｅｃ−ブチルシクロペンタジエニル］チタニウムトリクロライド、
［１−メチルビス（３，５−ジメチルフェニル）シリル−２−ｔｅｒｔ−ブチルシクロペンタジエニル］チタニウムトリクロライド、
［１−メチルビス（３，５−ジメチルフェニル）シリル−３−ｔｅｒｔ−ブチルシクロペンタジエニル］チタニウムトリクロライド、
［１−メチルビス（３，５−ジメチルフェニル）シリル−２−フェニルシクロペンタジエニル］チタニウムトリクロライド、
［１−メチルビス（３，５−ジメチルフェニル）シリル−３−フェニルシクロペンタジエニル］チタニウムトリクロライド、
［１−メチルビス（３，５−ジメチルフェニル）シリル−２−ベンジルシクロペンタジエニル］チタニウムトリクロライド、
［１−メチルビス（３，５−ジメチルフェニル）シリル−３−ベンジルシクロペンタジエニル］チタニウムトリクロライド、
［１−メチルビス（３，５−ジメチルフェニル）シリル−インデニル］チタニウムトリクロライド、
［１−メチルビス（３，５−ジメチルフェニル）シリル−２−メチルインデニル］チタニウムトリクロライド、
［９−メチルビス（３，５−ジメチルフェニル）シリル−フルオレニル］チタニウムトリクロライド、
［１−メチルビス（３，５−ジメチルフェニル）シリル−テトラヒドロインデニル］チタニウムトリクロライド、
［１−メチルビス（３，５−ジメチルフェニル）シリル−２−メチルテトラヒドロインデニル］チタニウムトリクロライド、
［９−メチルビス（３，５−ジメチルフェニル）シリル−オクタヒドロフルオレニル］チタニウムトリクロライド、
【００９２】
［１−シクロヘキシルメチルフェニルシリル−シクロペンタジエニル］チタニウムトリクロライド、
［１−シクロヘキシルメチルフェニルシリル−２−メチルシクロペンタジエニル］チタニウムトリクロライド、
［１−シクロヘキシルメチルフェニルシリル−３−メチルシクロペンタジエニル］チタニウムトリクロライド、
［１−シクロヘキシルメチルフェニルシリル−２，３−ジメチルシクロペンタジエニル］チタニウムトリクロライド、
［１−シクロヘキシルメチルフェニルシリル−２，４−ジメチルシクロペンタジエニル］チタニウムトリクロライド、
［１−シクロヘキシルメチルフェニルシリル−２，５−ジメチルシクロペンタジエニル］チタニウムトリクロライド、
［１−シクロヘキシルメチルフェニルシリル−２，３，５−トリメチルシクロペンタジエニル］チタニウムトリクロライド、
［１−シクロヘキシルメチルフェニルシリル−２，３，４，５−テトラメチルシクロペンタジエニル］チタニウムトリクロライド、
［１−シクロヘキシルメチルフェニルシリル−２−エチルシクロペンタジエニル］チタニウムトリクロライド、
［１−シクロヘキシルメチルフェニルシリル−３−エチルシクロペンタジエニル］チタニウムトリクロライド、
［１−シクロヘキシルメチルフェニルシリル−２−ｎ−プロピルシクロペンタジエニル］チタニウムトリクロライド、
［１−シクロヘキシルメチルフェニルシリル−３−ｎ−プロピルシクロペンタジエニル］チタニウムトリクロライド、
［１−シクロヘキシルメチルフェニルシリル−２−イソプロピルシクロペンタジエニル］チタニウムトリクロライド、
［１−シクロヘキシルメチルフェニルシリル−３−イソプロピルシクロペンタジエニル］チタニウムトリクロライド、
［１−シクロヘキシルメチルフェニルシリル−２−ｎ−ブチルシクロペンタジエニル］チタニウムトリクロライド、
［１−シクロヘキシルメチルフェニルシリル−３−ｎ−ブチルシクロペンタジエニル］チタニウムトリクロライド、
［１−シクロヘキシルメチルフェニルシリル−２−ｓｅｃ−ブチルシクロペンタジエニル］チタニウムトリクロライド、
［１−シクロヘキシルメチルフェニルシリル−３−ｓｅｃ−ブチルシクロペンタジエニル］チタニウムトリクロライド、
［１−シクロヘキシルメチルフェニルシリル−２−ｔｅｒｔ−ブチルシクロペンタジエニル］チタニウムトリクロライド、
［１−シクロヘキシルメチルフェニルシリル−３−ｔｅｒｔ−ブチルシクロペンタジエニル］チタニウムトリクロライド、
［１−シクロヘキシルメチルフェニルシリル−２−フェニルシクロペンタジエニル］チタニウムトリクロライド、
［１−シクロヘキシルメチルフェニルシリル−３−フェニルシクロペンタジエニル］チタニウムトリクロライド、
［１−シクロヘキシルメチルフェニルシリル−２−ベンジルシクロペンタジエニル］チタニウムトリクロライド、
［１−シクロヘキシルメチルフェニルシリル−３−ベンジルシクロペンタジエニル］チタニウムトリクロライド、
［１−シクロヘキシルメチルフェニルシリル−インデニル］チタニウムトリクロライド、
［１−シクロヘキシルメチルフェニルシリル−２−メチルインデニル］チタニウムトリクロライド、
［９−シクロヘキシルメチルフェニルシリル−フルオレニル］チタニウムトリクロライド、
［１−シクロヘキシルメチルフェニルシリル−テトラヒドロインデニル］チタニウムトリクロライド、
［１−シクロヘキシルメチルフェニルシリル−２−メチルテトラヒドロインデニル］チタニウムトリクロライド、
［９−シクロヘキシルメチルフェニルシリル−オクタヒドロフルオレニル］チタニウムトリクロライド、
【００９３】
［１−メチル（ｎ−オクタデシル）フェニルシリル−シクロペンタジエニル］チタニウムトリクロライド、
［１−メチル（ｎ−オクタデシル）フェニルシリル−２−メチルシクロペンタジエニル］チタニウムトリクロライド、
［１−メチル（ｎ−オクタデシル）フェニルシリル−３−メチルシクロペンタジエニル］チタニウムトリクロライド、
［１−メチル（ｎ−オクタデシル）フェニルシリル−２，３−ジメチルシクロペンタジエニル］チタニウムトリクロライド、
［１−メチル（ｎ−オクタデシル）フェニルシリル−２，４−ジメチルシクロペンタジエニル］チタニウムトリクロライド、
［１−メチル（ｎ−オクタデシル）フェニルシリル−２，５−ジメチルシクロペンタジエニル］チタニウムトリクロライド、
［１−メチル（ｎ−オクタデシル）フェニルシリル−２，３，５−トリメチルシクロペンタジエニル］チタニウムトリクロライド、
［１−メチル（ｎ−オクタデシル）フェニルシリル−２，３，４，５−テトラメチルシクロペンタジエニル］チタニウムトリクロライド、
［１−メチル（ｎ−オクタデシル）フェニルシリル−２−エチルシクロペンタジエニル］チタニウムトリクロライド、
［１−メチル（ｎ−オクタデシル）フェニルシリル−３−エチルシクロペンタジエニル］チタニウムトリクロライド、
［１−メチル（ｎ−オクタデシル）フェニルシリル−２−ｎ−プロピルシクロペンタジエニル］チタニウムトリクロライド、
［１−メチル（ｎ−オクタデシル）フェニルシリル−３−ｎ−プロピルシクロペンタジエニル］チタニウムトリクロライド、
［１−メチル（ｎ−オクタデシル）フェニルシリル−２−イソプロピルシクロペンタジエニル］チタニウムトリクロライド、
［１−メチル（ｎ−オクタデシル）フェニルシリル−３−イソプロピルシクロペンタジエニル］チタニウムトリクロライド、
［１−メチル（ｎ−オクタデシル）フェニルシリル−２−ｎ−ブチルシクロペンタジエニル］チタニウムトリクロライド、
［１−メチル（ｎ−オクタデシル）フェニルシリル−３−ｎ−ブチルシクロペンタジエニル］チタニウムトリクロライド、
［１−メチル（ｎ−オクタデシル）フェニルシリル−２−ｓｅｃ−ブチルシクロペンタジエニル］チタニウムトリクロライド、
［１−メチル（ｎ−オクタデシル）フェニルシリル−３−ｓｅｃ−ブチルシクロペンタジエニル］チタニウムトリクロライド、
［１−メチル（ｎ−オクタデシル）フェニルシリル−２−ｔｅｒｔ−ブチルシクロペンタジエニル］チタニウムトリクロライド、
［１−メチル（ｎ−オクタデシル）フェニルシリル−３−ｔｅｒｔ−ブチルシクロペンタジエニル］チタニウムトリクロライド、
［１−メチル（ｎ−オクタデシル）フェニルシリル−２−フェニルシクロペンタジエニル］チタニウムトリクロライド、
［１−メチル（ｎ−オクタデシル）フェニルシリル−３−フェニルシクロペンタジエニル］チタニウムトリクロライド、
［１−メチル（ｎ−オクタデシル）フェニルシリル−２−ベンジルシクロペンタジエニル］チタニウムトリクロライド、
［１−メチル（ｎ−オクタデシル）フェニルシリル−３−ベンジルシクロペンタジエニル］チタニウムトリクロライド、
［１−メチル（ｎ−オクタデシル）フェニルシリル−インデニル］チタニウムトリクロライド、
［１−メチル（ｎ−オクタデシル）フェニルシリル−２−メチルインデニル］チタニウムトリクロライド、
［９−メチル（ｎ−オクタデシル）フェニルシリル−フルオレニル］チタニウムトリクロライド、
［１−メチル（ｎ−オクタデシル）フェニルシリル−テトラヒドロインデニル］チタニウムトリクロライド、
［１−メチル（ｎ−オクタデシル）フェニルシリル−２−メチルテトラヒドロインデニル］チタニウムトリクロライド、
［９−メチル（ｎ−オクタデシル）フェニルシリル−オクタヒドロフルオレニル］チタニウムトリクロライド、
【００９４】
［１−トリフェニルシリル−シクロペンタジエニル］チタニウムトリクロライド、
［１−トリフェニルシリル−２−メチルシクロペンタジエニル］チタニウムトリクロライド、
［１−トリフェニルシリル−３−メチルシクロペンタジエニル］チタニウムトリクロライド、
［１−トリフェニルシリル−２，３−ジメチルシクロペンタジエニル］チタニウムトリクロライド、
［１−トリフェニルシリル−２，４−ジメチルシクロペンタジエニル］チタニウムトリクロライド、
［１−トリフェニルシリル−２，５−ジメチルシクロペンタジエニル］チタニウムトリクロライド、
［１−トリフェニルシリル−２，３，５−トリメチルシクロペンタジエニル］チタニウムトリクロライド、
［１−トリフェニルシリル−２，３，４，５−テトラメチルシクロペンタジエニル］チタニウムトリクロライド、
［１−トリフェニルシリル−２−エチルシクロペンタジエニル］チタニウムトリクロライド、
［１−トリフェニルシリル−３−エチルシクロペンタジエニル］チタニウムトリクロライド、
［１−トリフェニルシリル−２−ｎ−プロピルシクロペンタジエニル］チタニウムトリクロライド、
［１−トリフェニルシリル−３−ｎ−プロピルシクロペンタジエニル］チタニウムトリクロライド、
［１−トリフェニルシリル−２−イソプロピルシクロペンタジエニル］チタニウムトリクロライド、
［１−トリフェニルシリル−３−イソプロピルシクロペンタジエニル］チタニウムトリクロライド、
［１−トリフェニルシリル−２−ｎ−ブチルシクロペンタジエニル］チタニウムトリクロライド、
［１−トリフェニルシリル−３−ｎ−ブチルシクロペンタジエニル］チタニウムトリクロライド、
［１−トリフェニルシリル−２−ｓｅｃ−ブチルシクロペンタジエニル］チタニウムトリクロライド、
［１−トリフェニルシリル−３−ｓｅｃ−ブチルシクロペンタジエニル］チタニウムトリクロライド、
［１−トリフェニルシリル−２−ｔｅｒｔ−ブチルシクロペンタジエニル］チタニウムトリクロライド、
［１−トリフェニルシリル−３−ｔｅｒｔ−ブチルシクロペンタジエニル］チタニウムトリクロライド、
［１−トリフェニルシリル−２−フェニルシクロペンタジエニル］チタニウムトリクロライド、
［１−トリフェニルシリル−３−フェニルシクロペンタジエニル］チタニウムトリクロライド、
［１−トリフェニルシリル−２−ベンジルシクロペンタジエニル］チタニウムトリクロライド、
［１−トリフェニルシリル−３−ベンジルシクロペンタジエニル］チタニウムトリクロライド、
［１−トリフェニルシリル−インデニル］チタニウムトリクロライド、
［１−トリフェニルシリル−２−メチルインデニル］チタニウムトリクロライド、
［９−トリフェニルシリル−フルオレニル］チタニウムトリクロライド、
［１−トリフェニルシリル−テトラヒドロインデニル］チタニウムトリクロライド、
［１−トリフェニルシリル−２−メチルテトラヒドロインデニル］チタニウムトリクロライド、
［９−トリフェニルシリル−オクタヒドロフルオレニル］チタニウムトリクロライド、
【００９５】
［１−トリ（４−ｎ−ブチルフェニル）シリル−シクロペンタジエニル］チタニウムトリクロライド、
［１−トリ（４−ｎ−ブチルフェニル）シリル−２−メチルシクロペンタジエニル］チタニウムトリクロライド、
［１−トリ（４−ｎ−ブチルフェニル）シリル−３−メチルシクロペンタジエニル］チタニウムトリクロライド、
［１−トリ（４−ｎ−ブチルフェニル）シリル−２，３−ジメチルシクロペンタジエニル］チタニウムトリクロライド、
［１−トリ（４−ｎ−ブチルフェニル）シリル−２，４−ジメチルシクロペンタジエニル］チタニウムトリクロライド、
［１−トリ（４−ｎ−ブチルフェニル）シリル−２，５−ジメチルシクロペンタジエニル］チタニウムトリクロライド、
［１−トリ（４−ｎ−ブチルフェニル）シリル−２，３，５−トリメチルシクロペンタジエニル］チタニウムトリクロライド、
［１−トリ（４−ｎ−ブチルフェニル）シリル−２，３，４，５−テトラメチルシクロペンタジエニル］チタニウムトリクロライド、
［１−トリ（４−ｎ−ブチルフェニル）シリル−２−エチルシクロペンタジエニル］チタニウムトリクロライド、
［１−トリ（４−ｎ−ブチルフェニル）シリル−３−エチルシクロペンタジエニル］チタニウムトリクロライド、
［１−トリ（４−ｎ−ブチルフェニル）シリル−２−ｎ−プロピルシクロペンタジエニル］チタニウムトリクロライド、
［１−トリ（４−ｎ−ブチルフェニル）シリル−３−ｎ−プロピルシクロペンタジエニル］チタニウムトリクロライド、
［１−トリ（４−ｎ−ブチルフェニル）シリル−２−イソプロピルシクロペンタジエニル］チタニウムトリクロライド、
［１−トリ（４−ｎ−ブチルフェニル）シリル−３−イソプロピルシクロペンタジエニル］チタニウムトリクロライド、
［１−トリ（４−ｎ−ブチルフェニル）シリル−２−ｎ−ブチルシクロペンタジエニル］チタニウムトリクロライド、
［１−トリ（４−ｎ−ブチルフェニル）シリル−３−ｎ−ブチルシクロペンタジエニル］チタニウムトリクロライド、
［１−トリ（４−ｎ−ブチルフェニル）シリル−２−ｓｅｃ−ブチルシクロペンタジエニル］チタニウムトリクロライド、
［１−トリ（４−ｎ−ブチルフェニル）シリル−３−ｓｅｃ−ブチルシクロペンタジエニル］チタニウムトリクロライド、
［１−トリ（４−ｎ−ブチルフェニル）シリル−２−ｔｅｒｔ−ブチルシクロペンタジエニル］チタニウムトリクロライド、
［１−トリ（４−ｎ−ブチルフェニル）シリル−３−ｔｅｒｔ−ブチルシクロペンタジエニル］チタニウムトリクロライド、
［１−トリ（４−ｎ−ブチルフェニル）シリル−２−フェニルシクロペンタジエニル］チタニウムトリクロライド、
［１−トリ（４−ｎ−ブチルフェニル）シリル−３−フェニルシクロペンタジエニル］チタニウムトリクロライド、
［１−トリ（４−ｎ−ブチルフェニル）シリル−２−ベンジルシクロペンタジエニル］チタニウムトリクロライド、
［１−トリ（４−ｎ−ブチルフェニル）シリル−３−ベンジルシクロペンタジエニル］チタニウムトリクロライド、
［１−トリ（４−ｎ−ブチルフェニル）シリル−インデニル］チタニウムトリクロライド、
［１−トリ（４−ｎ−ブチルフェニル）シリル−２−メチルインデニル］チタニウムトリクロライド、
［９−トリ（４−ｎ−ブチルフェニル）シリル−フルオレニル］チタニウムトリクロライド、
［１−トリ（４−ｎ−ブチルフェニル）シリル−テトラヒドロインデニル］チタニウムトリクロライド、
［１−トリ（４−ｎ−ブチルフェニル）シリル−２−メチルテトラヒドロインデニル］チタニウムトリクロライド、
［９−トリ（４−ｎ−ブチルフェニル）シリル−オクタヒドロフルオレニル］チタニウムトリクロライド、
【００９６】
［１−トリ（３−メチルフェニル）シリル−シクロペンタジエニル］チタニウムトリクロライド、
［１−トリ（３−メチルフェニル）シリル−２−メチルシクロペンタジエニル］チタニウムトリクロライド、
［１−トリ（３−メチルフェニル）シリル−３−メチルシクロペンタジエニル］チタニウムトリクロライド、
［１−トリ（３−メチルフェニル）シリル−２，３−ジメチルシクロペンタジエニル］チタニウムトリクロライド、
［１−トリ（３−メチルフェニル）シリル−２，４−ジメチルシクロペンタジエニル］チタニウムトリクロライド、
［１−トリ（３−メチルフェニル）シリル−２，５−ジメチルシクロペンタジエニル］チタニウムトリクロライド、
［１−トリ（３−メチルフェニル）シリル−２，３，５−トリメチルシクロペンタジエニル］チタニウムトリクロライド、
［１−トリ（３−メチルフェニル）シリル−２，３，４，５−テトラメチルシクロペンタジエニル］チタニウムトリクロライド、
［１−トリ（３−メチルフェニル）シリル−２−エチルシクロペンタジエニル］チタニウムトリクロライド、
［１−トリ（３−メチルフェニル）シリル−３−エチルシクロペンタジエニル］チタニウムトリクロライド、
［１−トリ（３−メチルフェニル）シリル−２−ｎ−プロピルシクロペンタジエニル］チタニウムトリクロライド、
［１−トリ（３−メチルフェニル）シリル−３−ｎ−プロピルシクロペンタジエニル］チタニウムトリクロライド、
［１−トリ（３−メチルフェニル）シリル−２−イソプロピルシクロペンタジエニル］チタニウムトリクロライド、
［１−トリ（３−メチルフェニル）シリル−３−イソプロピルシクロペンタジエニル］チタニウムトリクロライド、
［１−トリ（３−メチルフェニル）シリル−２−ｎ−ブチルシクロペンタジエニル］チタニウムトリクロライド、
［１−トリ（３−メチルフェニル）シリル−３−ｎ−ブチルシクロペンタジエニル］チタニウムトリクロライド、
［１−トリ（３−メチルフェニル）シリル−２−ｓｅｃ−ブチルシクロペンタジエニル］チタニウムトリクロライド、
［１−トリ（３−メチルフェニル）シリル−３−ｓｅｃ−ブチルシクロペンタジエニル］チタニウムトリクロライド、
［１−トリ（３−メチルフェニル）シリル−２−ｔｅｒｔ−ブチルシクロペンタジエニル］チタニウムトリクロライド、
［１−トリ（３−メチルフェニル）シリル−３−ｔｅｒｔ−ブチルシクロペンタジエニル］チタニウムトリクロライド、
［１−トリ（３−メチルフェニル）シリル−２−フェニルシクロペンタジエニル］チタニウムトリクロライド、
［１−トリ（３−メチルフェニル）シリル−３−フェニルシクロペンタジエニル］チタニウムトリクロライド、
［１−トリ（３−メチルフェニル）シリル−２−ベンジルシクロペンタジエニル］チタニウムトリクロライド、
［１−トリ（３−メチルフェニル）シリル−３−ベンジルシクロペンタジエニル］チタニウムトリクロライド、
［１−トリ（３−メチルフェニル）シリル−インデニル］チタニウムトリクロライド、
［１−トリ（３−メチルフェニル）シリル−２−メチルインデニル］チタニウムトリクロライド、
［９−トリ（３−メチルフェニル）シリル−フルオレニル］チタニウムトリクロライド、
［１−トリ（３−メチルフェニル）シリル−テトラヒドロインデニル］チタニウムトリクロライド、
［１−トリ（３−メチルフェニル）シリル−２−メチルテトラヒドロインデニル］チタニウムトリクロライド、
［９−トリ（３−メチルフェニル）シリル−オクタヒドロフルオレニル］チタニウムトリクロライド、
【００９７】
［１−トリ（３−イソプロピルフェニル）シリル−シクロペンタジエニル］チタニウムトリクロライド、
［１−トリ（３−イソプロピルフェニル）シリル−２−メチルシクロペンタジエニル］チタニウムトリクロライド、
［１−トリ（３−イソプロピルフェニル）シリル−３−メチルシクロペンタジエニル］チタニウムトリクロライド、
［１−トリ（３−イソプロピルフェニル）シリル−２，３−ジメチルシクロペンタジエニル］チタニウムトリクロライド、
［１−トリ（３−イソプロピルフェニル）シリル−２，４−ジメチルシクロペンタジエニル］チタニウムトリクロライド、
［１−トリ（３−イソプロピルフェニル）シリル−２，５−ジメチルシクロペンタジエニル］チタニウムトリクロライド、
［１−トリ（３−イソプロピルフェニル）シリル−２，３，５−トリメチルシクロペンタジエニル］チタニウムトリクロライド、
［１−トリ（３−イソプロピルフェニル）シリル−２，３，４，５−テトラメチルシクロペンタジエニル］チタニウムトリクロライド、
［１−トリ（３−イソプロピルフェニル）シリル−２−エチルシクロペンタジエニル］チタニウムトリクロライド、
［１−トリ（３−イソプロピルフェニル）シリル−３−エチルシクロペンタジエニル］チタニウムトリクロライド、
［１−トリ（３−イソプロピルフェニル）シリル−２−ｎ−プロピルシクロペンタジエニル］チタニウムトリクロライド、
［１−トリ（３−イソプロピルフェニル）シリル−３−ｎ−プロピルシクロペンタジエニル］チタニウムトリクロライド、
［１−トリ（３−イソプロピルフェニル）シリル−２−イソプロピルシクロペンタジエニル］チタニウムトリクロライド、
［１−トリ（３−イソプロピルフェニル）シリル−３−イソプロピルシクロペンタジエニル］チタニウムトリクロライド、
［１−トリ（３−イソプロピルフェニル）シリル−２−ｎ−ブチルシクロペンタジエニル］チタニウムトリクロライド、
［１−トリ（３−イソプロピルフェニル）シリル−３−ｎ−ブチルシクロペンタジエニル］チタニウムトリクロライド、
［１−トリ（３−イソプロピルフェニル）シリル−２−ｓｅｃ−ブチルシクロペンタジエニル］チタニウムトリクロライド、
［１−トリ（３−イソプロピルフェニル）シリル−３−ｓｅｃ−ブチルシクロペンタジエニル］チタニウムトリクロライド、
［１−トリ（３−イソプロピルフェニル）シリル−２−ｔｅｒｔ−ブチルシクロペンタジエニル］チタニウムトリクロライド、
［１−トリ（３−イソプロピルフェニル）シリル−３−ｔｅｒｔ−ブチルシクロペンタジエニル］チタニウムトリクロライド、
［１−トリ（３−イソプロピルフェニル）シリル−２−フェニルシクロペンタジエニル］チタニウムトリクロライド、
［１−トリ（３−イソプロピルフェニル）シリル−３−フェニルシクロペンタジエニル］チタニウムトリクロライド、
［１−トリ（３−イソプロピルフェニル）シリル−２−ベンジルシクロペンタジエニル］チタニウムトリクロライド、
［１−トリ（３−イソプロピルフェニル）シリル−３−ベンジルシクロペンタジエニル］チタニウムトリクロライド、
［１−トリ（３−イソプロピルフェニル）シリル−インデニル］チタニウムトリクロライド、
［１−トリ（３−イソプロピルフェニル）シリル−２−メチルインデニル］チタニウムトリクロライド、
［９−トリ（３−イソプロピルフェニル）シリル−フルオレニル］チタニウムトリクロライド、
［１−トリ（３−イソプロピルフェニル）シリル−テトラヒドロインデニル］チタニウムトリクロライド、
［１−トリ（３−イソプロピルフェニル）シリル−２−メチルテトラヒドロインデニル］チタニウムトリクロライド、
［９−トリ（３−イソプロピルフェニル）シリル−オクタヒドロフルオレニル］チタニウムトリクロライド、
【００９８】
［１−ジメチル（３，５−ジメチルフェニル）シリル−シクロペンタジエニル］チタニウムトリクロライド、
［１−ジメチル（３，５−ジメチルフェニル）シリル−２−メチルシクロペンタジエニル］チタニウムトリクロライド、
［１−ジメチル（３，５−ジメチルフェニル）シリル−３−メチルシクロペンタジエニル］チタニウムトリクロライド、
［１−ジメチル（３，５−ジメチルフェニル）シリル−２，３−ジメチルシクロペンタジエニル］チタニウムトリクロライド、
［１−ジメチル（３，５−ジメチルフェニル）シリル−２，４−ジメチルシクロペンタジエニル］チタニウムトリクロライド、
［１−ジメチル（３，５−ジメチルフェニル）シリル−２，５−ジメチルシクロペンタジエニル］チタニウムトリクロライド、
［１−ジメチル（３，５−ジメチルフェニル）シリル−２，３，５−トリメチルシクロペンタジエニル］チタニウムトリクロライド、
［１−ジメチル（３，５−ジメチルフェニル）シリル−２，３，４，５−テトラメチルシクロペンタジエニル］チタニウムトリクロライド、
［１−ジメチル（３，５−ジメチルフェニル）シリル−２−エチルシクロペンタジエニル］チタニウムトリクロライド、
［１−ジメチル（３，５−ジメチルフェニル）シリル−３−エチルシクロペンタジエニル］チタニウムトリクロライド、
［１−ジメチル（３，５−ジメチルフェニル）シリル−２−ｎ−プロピルシクロペンタジエニル］チタニウムトリクロライド、
［１−ジメチル（３，５−ジメチルフェニル）シリル−３−ｎ−プロピルシクロペンタジエニル］チタニウムトリクロライド、
［１−ジメチル（３，５−ジメチルフェニル）シリル−２−イソプロピルシクロペンタジエニル］チタニウムトリクロライド、
［１−ジメチル（３，５−ジメチルフェニル）シリル−３−イソプロピルシクロペンタジエニル］チタニウムトリクロライド、
［１−ジメチル（３，５−ジメチルフェニル）シリル−２−ｎ−ブチルシクロペンタジエニル］チタニウムトリクロライド、
［１−ジメチル（３，５−ジメチルフェニル）シリル−３−ｎ−ブチルシクロペンタジエニル］チタニウムトリクロライド、
［１−ジメチル（３，５−ジメチルフェニル）シリル−２−ｓｅｃ−ブチルシクロペンタジエニル］チタニウムトリクロライド、
［１−ジメチル（３，５−ジメチルフェニル）シリル−３−ｓｅｃ−ブチルシクロペンタジエニル］チタニウムトリクロライド、
［１−ジメチル（３，５−ジメチルフェニル）シリル−２−ｔｅｒｔ−ブチルシクロペンタジエニル］チタニウムトリクロライド、
［１−ジメチル（３，５−ジメチルフェニル）シリル−３−ｔｅｒｔ−ブチルシクロペンタジエニル］チタニウムトリクロライド、
［１−ジメチル（３，５−ジメチルフェニル）シリル−２−フェニルシクロペンタジエニル］チタニウムトリクロライド、
［１−ジメチル（３，５−ジメチルフェニル）シリル−３−フェニルシクロペンタジエニル］チタニウムトリクロライド、
［１−ジメチル（３，５−ジメチルフェニル）シリル−２−ベンジルシクロペンタジエニル］チタニウムトリクロライド、
［１−ジメチル（３，５−ジメチルフェニル）シリル−３−ベンジルシクロペンタジエニル］チタニウムトリクロライド、
［１−ジメチル（３，５−ジメチルフェニル）シリル−インデニル］チタニウムトリクロライド、
［１−ジメチル（３，５−ジメチルフェニル）シリル−２−メチルインデニル］チタニウムトリクロライド、
［９−ジメチル（３，５−ジメチルフェニル）シリル−フルオレニル］チタニウムトリクロライド、
［１−ジメチル（３，５−ジメチルフェニル）シリル−テトラヒドロインデニル］チタニウムトリクロライド、
［１−ジメチル（３，５−ジメチルフェニル）シリル−２−メチルテトラヒドロインデニル］チタニウムトリクロライド、
［９−ジメチル（３，５−ジメチルフェニル）シリル−オクタヒドロフルオレニル］チタニウムトリクロライド、
【００９９】
［１−ジメチル（３，５−ジ−ｎ−ヘキシルフェニル）シリル−シクロペンタジエニル］チタニウムトリクロライド、
［１−ジメチル（３，５−ジ−ｎ−ヘキシルフェニル）シリル−２−メチルシクロペンタジエニル］チタニウムトリクロライド、
［１−ジメチル（３，５−ジ−ｎ−ヘキシルフェニル）シリル−３−メチルシクロペンタジエニル］チタニウムトリクロライド、
［１−ジメチル（３，５−ジ−ｎ−ヘキシルフェニル）シリル−２，３−ジメチルシクロペンタジエニル］チタニウムトリクロライド、
［１−ジメチル（３，５−ジ−ｎ−ヘキシルフェニル）シリル−２，４−ジメチルシクロペンタジエニル］チタニウムトリクロライド、
［１−ジメチル（３，５−ジ−ｎ−ヘキシルフェニル）シリル−２，５−ジメチルシクロペンタジエニル］チタニウムトリクロライド、
［１−ジメチル（３，５−ジ−ｎ−ヘキシルフェニル）シリル−２，３，５−トリメチルシクロペンタジエニル］チタニウムトリクロライド、
［１−ジメチル（３，５−ジ−ｎ−ヘキシルフェニル）シリル−２，３，４，５−テトラメチルシクロペンタジエニル］チタニウムトリクロライド、
［１−ジメチル（３，５−ジ−ｎ−ヘキシルフェニル）シリル−２−エチルシクロペンタジエニル］チタニウムトリクロライド、
［１−ジメチル（３，５−ジ−ｎ−ヘキシルフェニル）シリル−３−エチルシクロペンタジエニル］チタニウムトリクロライド、
［１−ジメチル（３，５−ジ−ｎ−ヘキシルフェニル）シリル−２−ｎ−プロピルシクロペンタジエニル］チタニウムトリクロライド、
［１−ジメチル（３，５−ジ−ｎ−ヘキシルフェニル）シリル−３−ｎ−プロピルシクロペンタジエニル］チタニウムトリクロライド、
［１−ジメチル（３，５−ジ−ｎ−ヘキシルフェニル）シリル−２−イソプロピルシクロペンタジエニル］チタニウムトリクロライド、
［１−ジメチル（３，５−ジ−ｎ−ヘキシルフェニル）シリル−３−イソプロピルシクロペンタジエニル］チタニウムトリクロライド、
［１−ジメチル（３，５−ジ−ｎ−ヘキシルフェニル）シリル−２−ｎ−ブチルシクロペンタジエニル］チタニウムトリクロライド、
［１−ジメチル（３，５−ジ−ｎ−ヘキシルフェニル）シリル−３−ｎ−ブチルシクロペンタジエニル］チタニウムトリクロライド、
［１−ジメチル（３，５−ジ−ｎ−ヘキシルフェニル）シリル−２−ｓｅｃ−ブチルシクロペンタジエニル］チタニウムトリクロライド、
［１−ジメチル（３，５−ジ−ｎ−ヘキシルフェニル）シリル−３−ｓｅｃ−ブチルシクロペンタジエニル］チタニウムトリクロライド、
［１−ジメチル（３，５−ジ−ｎ−ヘキシルフェニル）シリル−２−ｔｅｒｔ−ブチルシクロペンタジエニル］チタニウムトリクロライド、
［１−ジメチル（３，５−ジ−ｎ−ヘキシルフェニル）シリル−３−ｔｅｒｔ−ブチルシクロペンタジエニル］チタニウムトリクロライド、
［１−ジメチル（３，５−ジ−ｎ−ヘキシルフェニル）シリル−２−フェニルシクロペンタジエニル］チタニウムトリクロライド、
［１−ジメチル（３，５−ジ−ｎ−ヘキシルフェニル）シリル−３−フェニルシクロペンタジエニル］チタニウムトリクロライド、
［１−ジメチル（３，５−ジ−ｎ−ヘキシルフェニル）シリル−２−ベンジルシクロペンタジエニル］チタニウムトリクロライド、
［１−ジメチル（３，５−ジ−ｎ−ヘキシルフェニル）シリル−３−ベンジルシクロペンタジエニル］チタニウムトリクロライド、
［１−ジメチル（３，５−ジ−ｎ−ヘキシルフェニル）シリル−インデニル］チタニウムトリクロライド、
［１−ジメチル（３，５−ジ−ｎ−ヘキシルフェニル）シリル−２−メチルインデニル］チタニウムトリクロライド、
［９−ジメチル（３，５−ジ−ｎ−ヘキシルフェニル）シリル−フルオレニル］チタニウムトリクロライド、
［１−ジメチル（３，５−ジ−ｎ−ヘキシルフェニル）シリル−テトラヒドロインデニル］チタニウムトリクロライド、
［１−ジメチル（３，５−ジ−ｎ−ヘキシルフェニル）シリル−２−メチルテトラヒドロインデニル］チタニウムトリクロライド、
［９−ジメチル（３，５−ジ−ｎ−ヘキシルフェニル）シリル−オクタヒドロフルオレニル］チタニウムトリクロライド、
【０１００】
［１−ｎ−ブチルメチル（３，５−ジメチルフェニル）シリル−シクロペンタジエニル］チタニウムトリクロライド、
［１−ｎ−ブチルメチル（３，５−ジメチルフェニル）シリル−２−メチルシクロペンタジエニル］チタニウムトリクロライド、
［１−ｎ−ブチルメチル（３，５−ジメチルフェニル）シリル−３−メチルシクロペンタジエニル］チタニウムトリクロライド、
［１−ｎ−ブチルメチル（３，５−ジメチルフェニル）シリル−２，３−ジメチルシクロペンタジエニル］チタニウムトリクロライド、
［１−ｎ−ブチルメチル（３，５−ジメチルフェニル）シリル−２，４−ジメチルシクロペンタジエニル］チタニウムトリクロライド、
［１−ｎ−ブチルメチル（３，５−ジメチルフェニル）シリル−２，５−ジメチルシクロペンタジエニル］チタニウムトリクロライド、
［１−ｎ−ブチルメチル（３，５−ジメチルフェニル）シリル−２，３，５−トリメチルシクロペンタジエニル］チタニウムトリクロライド、
［１−ｎ−ブチルメチル（３，５−ジメチルフェニル）シリル−２，３，４，５−テトラメチルシクロペンタジエニル］チタニウムトリクロライド、
［１−ｎ−ブチルメチル（３，５−ジメチルフェニル）シリル−２−エチルシクロペンタジエニル］チタニウムトリクロライド、
［１−ｎ−ブチルメチル（３，５−ジメチルフェニル）シリル−３−エチルシクロペンタジエニル］チタニウムトリクロライド、
［１−ｎ−ブチルメチル（３，５−ジメチルフェニル）シリル−２−ｎ−プロピルシクロペンタジエニル］チタニウムトリクロライド、
［１−ｎ−ブチルメチル（３，５−ジメチルフェニル）シリル−３−ｎ−プロピルシクロペンタジエニル］チタニウムトリクロライド、
［１−ｎ−ブチルメチル（３，５−ジメチルフェニル）シリル−２−イソプロピルシクロペンタジエニル］チタニウムトリクロライド、
［１−ｎ−ブチルメチル（３，５−ジメチルフェニル）シリル−３−イソプロピルシクロペンタジエニル］チタニウムトリクロライド、
［１−ｎ−ブチルメチル（３，５−ジメチルフェニル）シリル−２−ｎ−ブチルシクロペンタジエニル］チタニウムトリクロライド、
［１−ｎ−ブチルメチル（３，５−ジメチルフェニル）シリル−３−ｎ−ブチルシクロペンタジエニル］チタニウムトリクロライド、
［１−ｎ−ブチルメチル（３，５−ジメチルフェニル）シリル−２−ｓｅｃ−ブチルシクロペンタジエニル］チタニウムトリクロライド、
［１−ｎ−ブチルメチル（３，５−ジメチルフェニル）シリル−３−ｓｅｃ−ブチルシクロペンタジエニル］チタニウムトリクロライド、
［１−ｎ−ブチルメチル（３，５−ジメチルフェニル）シリル−２−ｔｅｒｔ−ブチルシクロペンタジエニル］チタニウムトリクロライド、
［１−ｎ−ブチルメチル（３，５−ジメチルフェニル）シリル−３−ｔｅｒｔ−ブチルシクロペンタジエニル］チタニウムトリクロライド、
［１−ｎ−ブチルメチル（３，５−ジメチルフェニル）シリル−２−フェニルシクロペンタジエニル］チタニウムトリクロライド、
［１−ｎ−ブチルメチル（３，５−ジメチルフェニル）シリル−３−フェニルシクロペンタジエニル］チタニウムトリクロライド、
［１−ｎ−ブチルメチル（３，５−ジメチルフェニル）シリル−２−ベンジルシクロペンタジエニル］チタニウムトリクロライド、
［１−ｎ−ブチルメチル（３，５−ジメチルフェニル）シリル−３−ベンジルシクロペンタジエニル］チタニウムトリクロライド、
［１−ｎ−ブチルメチル（３，５−ジメチルフェニル）シリル−インデニル］チタニウムトリクロライド、
［１−ｎ−ブチルメチル（３，５−ジメチルフェニル）シリル−２−メチルインデニル］チタニウムトリクロライド、
［９−ｎ−ブチルメチル（３，５−ジメチルフェニル）シリル−フルオレニル］チタニウムトリクロライド、
［１−ｎ−ブチルメチル（３，５−ジメチルフェニル）シリル−テトラヒドロインデニル］チタニウムトリクロライド、
［１−ｎ−ブチルメチル（３，５−ジメチルフェニル）シリル−２−メチルテトラヒドロインデニル］チタニウムトリクロライド、
［９−ｎ−ブチルメチル（３，５−ジメチルフェニル）シリル−オクタヒドロフルオレニル］チタニウムトリクロライド、
【０１０１】
［１−トリス（３，５−ジメチルフェニル）シリル−シクロペンタジエニル］チタニウムトリクロライド、
［１−トリス（３，５−ジメチルフェニル）シリル−２−メチルシクロペンタジエニル］チタニウムトリクロライド、
［１−トリス（３，５−ジメチルフェニル）シリル−３−メチルシクロペンタジエニル］チタニウムトリクロライド、
［１−トリス（３，５−ジメチルフェニル）シリル−２，３−ジメチルシクロペンタジエニル］チタニウムトリクロライド、
［１−トリス（３，５−ジメチルフェニル）シリル−２，４−ジメチルシクロペンタジエニル］チタニウムトリクロライド、
［１−トリス（３，５−ジメチルフェニル）シリル−２，５−ジメチルシクロペンタジエニル］チタニウムトリクロライド、
［１−トリス（３，５−ジメチルフェニル）シリル−２，３，５−トリメチルシクロペンタジエニル］チタニウムトリクロライド、
［１−トリス（３，５−ジメチルフェニル）シリル−２，３，４，５−テトラメチルシクロペンタジエニル］チタニウムトリクロライド、
［１−トリス（３，５−ジメチルフェニル）シリル−２−エチルシクロペンタジエニル］チタニウムトリクロライド、
［１−トリス（３，５−ジメチルフェニル）シリル−３−エチルシクロペンタジエニル］チタニウムトリクロライド、
［１−トリス（３，５−ジメチルフェニル）シリル−２−ｎ−プロピルシクロペンタジエニル］チタニウムトリクロライド、
［１−トリス（３，５−ジメチルフェニル）シリル−３−ｎ−プロピルシクロペンタジエニル］チタニウムトリクロライド、
［１−トリス（３，５−ジメチルフェニル）シリル−２−イソプロピルシクロペンタジエニル］チタニウムトリクロライド、
［１−トリス（３，５−ジメチルフェニル）シリル−３−イソプロピルシクロペンタジエニル］チタニウムトリクロライド、
［１−トリス（３，５−ジメチルフェニル）シリル−２−ｎ−ブチルシクロペンタジエニル］チタニウムトリクロライド、
［１−トリス（３，５−ジメチルフェニル）シリル−３−ｎ−ブチルシクロペンタジエニル］チタニウムトリクロライド、
［１−トリス（３，５−ジメチルフェニル）シリル−２−ｓｅｃ−ブチルシクロペンタジエニル］チタニウムトリクロライド、
［１−トリス（３，５−ジメチルフェニル）シリル−３−ｓｅｃ−ブチルシクロペンタジエニル］チタニウムトリクロライド、
［１−トリス（３，５−ジメチルフェニル）シリル−２−ｔｅｒｔ−ブチルシクロペンタジエニル］チタニウムトリクロライド、
［１−トリス（３，５−ジメチルフェニル）シリル−３−ｔｅｒｔ−ブチルシクロペンタジエニル］チタニウムトリクロライド、
［１−トリス（３，５−ジメチルフェニル）シリル−２−フェニルシクロペンタジエニル］チタニウムトリクロライド、
［１−トリス（３，５−ジメチルフェニル）シリル−３−フェニルシクロペンタジエニル］チタニウムトリクロライド、
［１−トリス（３，５−ジメチルフェニル）シリル−２−ベンジルシクロペンタジエニル］チタニウムトリクロライド、
［１−トリス（３，５−ジメチルフェニル）シリル−３−ベンジルシクロペンタジエニル］チタニウムトリクロライド、
［１−トリス（３，５−ジメチルフェニル）シリル−インデニル］チタニウムトリクロライド、
［１−トリス（３，５−ジメチルフェニル）シリル−２−メチルインデニル］チタニウムトリクロライド、
［９−トリス（３，５−ジメチルフェニル）シリル−フルオレニル］チタニウムトリクロライド、
［１−トリス（３，５−ジメチルフェニル）シリル−テトラヒドロインデニル］チタニウムトリクロライド、
［１−トリス（３，５−ジメチルフェニル）シリル−２−メチルテトラヒドロインデニル］チタニウムトリクロライド、
［９−トリス（３，５−ジメチルフェニル）シリル−オクタヒドロフルオレニル］チタニウムトリクロライド、
【０１０２】
［１−トリス（３，５−ジエチルフェニル）シリル−シクロペンタジエニル］チタニウムトリクロライド、
［１−トリス（３，５−ジエチルフェニル）シリル−２−メチルシクロペンタジエニル］チタニウムトリクロライド、
［１−トリス（３，５−ジエチルフェニル）シリル−３−メチルシクロペンタジエニル］チタニウムトリクロライド、
［１−トリス（３，５−ジエチルフェニル）シリル−２，３−ジメチルシクロペンタジエニル］チタニウムトリクロライド、
［１−トリス（３，５−ジエチルフェニル）シリル−２，４−ジメチルシクロペンタジエニル］チタニウムトリクロライド、
［１−トリス（３，５−ジエチルフェニル）シリル−２，５−ジメチルシクロペンタジエニル］チタニウムトリクロライド、
［１−トリス（３，５−ジエチルフェニル）シリル−２，３，５−トリメチルシクロペンタジエニル］チタニウムトリクロライド、
［１−トリス（３，５−ジエチルフェニル）シリル−２，３，４，５−テトラメチルシクロペンタジエニル］チタニウムトリクロライド、
［１−トリス（３，５−ジエチルフェニル）シリル−２−エチルシクロペンタジエニル］チタニウムトリクロライド、
［１−トリス（３，５−ジエチルフェニル）シリル−３−エチルシクロペンタジエニル］チタニウムトリクロライド、
［１−トリス（３，５−ジエチルフェニル）シリル−２−ｎ−プロピルシクロペンタジエニル］チタニウムトリクロライド、
［１−トリス（３，５−ジエチルフェニル）シリル−３−ｎ−プロピルシクロペンタジエニル］チタニウムトリクロライド、
［１−トリス（３，５−ジエチルフェニル）シリル−２−イソプロピルシクロペンタジエニル］チタニウムトリクロライド、
［１−トリス（３，５−ジエチルフェニル）シリル−３−イソプロピルシクロペンタジエニル］チタニウムトリクロライド、
［１−トリス（３，５−ジエチルフェニル）シリル−２−ｎ−ブチルシクロペンタジエニル］チタニウムトリクロライド、
［１−トリス（３，５−ジエチルフェニル）シリル−３−ｎ−ブチルシクロペンタジエニル］チタニウムトリクロライド、
［１−トリス（３，５−ジエチルフェニル）シリル−２−ｓｅｃ−ブチルシクロペンタジエニル］チタニウムトリクロライド、
［１−トリス（３，５−ジエチルフェニル）シリル−３−ｓｅｃ−ブチルシクロペンタジエニル］チタニウムトリクロライド、
［１−トリス（３，５−ジエチルフェニル）シリル−２−ｔｅｒｔ−ブチルシクロペンタジエニル］チタニウムトリクロライド、
［１−トリス（３，５−ジエチルフェニル）シリル−３−ｔｅｒｔ−ブチルシクロペンタジエニル］チタニウムトリクロライド、
［１−トリス（３，５−ジエチルフェニル）シリル−２−フェニルシクロペンタジエニル］チタニウムトリクロライド、
［１−トリス（３，５−ジエチルフェニル）シリル−３−フェニルシクロペンタジエニル］チタニウムトリクロライド、
［１−トリス（３，５−ジエチルフェニル）シリル−２−ベンジルシクロペンタジエニル］チタニウムトリクロライド、
［１−トリス（３，５−ジエチルフェニル）シリル−３−ベンジルシクロペンタジエニル］チタニウムトリクロライド、
［１−トリス（３，５−ジエチルフェニル）シリル−インデニル］チタニウムトリクロライド、
［１−トリス（３，５−ジエチルフェニル）シリル−２−メチルインデニル］チタニウムトリクロライド、
［９−トリス（３，５−ジエチルフェニル）シリル−フルオレニル］チタニウムトリクロライド、
［１−トリス（３，５−ジエチルフェニル）シリル−テトラヒドロインデニル］チタニウムトリクロライド、
［１−トリス（３，５−ジエチルフェニル）シリル−２−メチルテトラヒドロインデニル］チタニウムトリクロライド、
［９−トリス（３，５−ジエチルフェニル）シリル−オクタヒドロフルオレニル］チタニウムトリクロライド、
【０１０３】
［１−トリス（３，５−ジイソプロピルフェニル）シリル−シクロペンタジエニル］チタニウムトリクロライド、
［１−トリス（３，５−ジイソプロピルフェニル）シリル−２−メチルシクロペンタジエニル］チタニウムトリクロライド、
［１−トリス（３，５−ジイソプロピルフェニル）シリル−３−メチルシクロペンタジエニル］チタニウムトリクロライド、
［１−トリス（３，５−ジイソプロピルフェニル）シリル−２，３−ジメチルシクロペンタジエニル］チタニウムトリクロライド、
［１−トリス（３，５−ジイソプロピルフェニル）シリル−２，４−ジメチルシクロペンタジエニル］チタニウムトリクロライド、
［１−トリス（３，５−ジイソプロピルフェニル）シリル−２，５−ジメチルシクロペンタジエニル］チタニウムトリクロライド、
［１−トリス（３，５−ジイソプロピルフェニル）シリル−２，３，５−トリメチルシクロペンタジエニル］チタニウムトリクロライド、
［１−トリス（３，５−ジイソプロピルフェニル）シリル−２，３，４，５−テトラメチルシクロペンタジエニル］チタニウムトリクロライド、
［１−トリス（３，５−ジイソプロピルフェニル）シリル−２−エチルシクロペンタジエニル］チタニウムトリクロライド、
［１−トリス（３，５−ジイソプロピルフェニル）シリル−３−エチルシクロペンタジエニル］チタニウムトリクロライド、
［１−トリス（３，５−ジイソプロピルフェニル）シリル−２−ｎ−プロピルシクロペンタジエニル］チタニウムトリクロライド、
［１−トリス（３，５−ジイソプロピルフェニル）シリル−３−ｎ−プロピルシクロペンタジエニル］チタニウムトリクロライド、
［１−トリス（３，５−ジイソプロピルフェニル）シリル−２−イソプロピルシクロペンタジエニル］チタニウムトリクロライド、
［１−トリス（３，５−ジイソプロピルフェニル）シリル−３−イソプロピルシクロペンタジエニル］チタニウムトリクロライド、
［１−トリス（３，５−ジイソプロピルフェニル）シリル−２−ｎ−ブチルシクロペンタジエニル］チタニウムトリクロライド、
［１−トリス（３，５−ジイソプロピルフェニル）シリル−３−ｎ−ブチルシクロペンタジエニル］チタニウムトリクロライド、
［１−トリス（３，５−ジイソプロピルフェニル）シリル−２−ｓｅｃ−ブチルシクロペンタジエニル］チタニウムトリクロライド、
［１−トリス（３，５−ジイソプロピルフェニル）シリル−３−ｓｅｃ−ブチルシクロペンタジエニル］チタニウムトリクロライド、
［１−トリス（３，５−ジイソプロピルフェニル）シリル−２−ｔｅｒｔ−ブチルシクロペンタジエニル］チタニウムトリクロライド、
［１−トリス（３，５−ジイソプロピルフェニル）シリル−３−ｔｅｒｔ−ブチルシクロペンタジエニル］チタニウムトリクロライド、
［１−トリス（３，５−ジイソプロピルフェニル）シリル−２−フェニルシクロペンタジエニル］チタニウムトリクロライド、
［１−トリス（３，５−ジイソプロピルフェニル）シリル−３−フェニルシクロペンタジエニル］チタニウムトリクロライド、
［１−トリス（３，５−ジイソプロピルフェニル）シリル−２−ベンジルシクロペンタジエニル］チタニウムトリクロライド、
［１−トリス（３，５−ジイソプロピルフェニル）シリル−３−ベンジルシクロペンタジエニル］チタニウムトリクロライド、
［１−トリス（３，５−ジイソプロピルフェニル）シリル−インデニル］チタニウムトリクロライド、
［１−トリス（３，５−ジイソプロピルフェニル）シリル−２−メチルインデニル］チタニウムトリクロライド、
［９−トリス（３，５−ジイソプロピルフェニル）シリル−フルオレニル］チタニウムトリクロライド、
［１−トリス（３，５−ジイソプロピルフェニル）シリル−テトラヒドロインデニル］チタニウムトリクロライド、
［１−トリス（３，５−ジイソプロピルフェニル）シリル−２−メチルテトラヒドロインデニル］チタニウムトリクロライド、
［９−トリス（３，５−ジイソプロピルフェニル）シリル−オクタヒドロフルオレニル］チタニウムトリクロライド、
【０１０４】
［１−トリス（３，５−ジ−ｔｅｒｔ−ブチルフェニル）シリル−シクロペンタジエニル］チタニウムトリクロライド、
［１−トリス（３，５−ジ−ｔｅｒｔ−ブチルフェニル）シリル−２−メチルシクロペンタジエニル］チタニウムトリクロライド、
［１−トリス（３，５−ジ−ｔｅｒｔ−ブチルフェニル）シリル−３−メチルシクロペンタジエニル］チタニウムトリクロライド、
［１−トリス（３，５−ジ−ｔｅｒｔ−ブチルフェニル）シリル−２，３−ジメチルシクロペンタジエニル］チタニウムトリクロライド、
［１−トリス（３，５−ジ−ｔｅｒｔ−ブチルフェニル）シリル−２，４−ジメチルシクロペンタジエニル］チタニウムトリクロライド、
［１−トリス（３，５−ジ−ｔｅｒｔ−ブチルフェニル）シリル−２，５−ジメチルシクロペンタジエニル］チタニウムトリクロライド、
［１−トリス（３，５−ジ−ｔｅｒｔ−ブチルフェニル）シリル−２，３，５−トリメチルシクロペンタジエニル］チタニウムトリクロライド、
［１−トリス（３，５−ジ−ｔｅｒｔ−ブチルフェニル）シリル−２，３，４，５−テトラメチルシクロペンタジエニル］チタニウムトリクロライド、
［１−トリス（３，５−ジ−ｔｅｒｔ−ブチルフェニル）シリル−２−エチルシクロペンタジエニル］チタニウムトリクロライド、
［１−トリス（３，５−ジ−ｔｅｒｔ−ブチルフェニル）シリル−３−エチルシクロペンタジエニル］チタニウムトリクロライド、
［１−トリス（３，５−ジ−ｔｅｒｔ−ブチルフェニル）シリル−２−ｎ−プロピルシクロペンタジエニル］チタニウムトリクロライド、
［１−トリス（３，５−ジ−ｔｅｒｔ−ブチルフェニル）シリル−３−ｎ−プロピルシクロペンタジエニル］チタニウムトリクロライド、
［１−トリス（３，５−ジ−ｔｅｒｔ−ブチルフェニル）シリル−２−イソプロピルシクロペンタジエニル］チタニウムトリクロライド、
［１−トリス（３，５−ジ−ｔｅｒｔ−ブチルフェニル）シリル−３−イソプロピルシクロペンタジエニル］チタニウムトリクロライド、
［１−トリス（３，５−ジ−ｔｅｒｔ−ブチルフェニル）シリル−２−ｎ−ブチルシクロペンタジエニル］チタニウムトリクロライド、
［１−トリス（３，５−ジ−ｔｅｒｔ−ブチルフェニル）シリル−３−ｎ−ブチルシクロペンタジエニル］チタニウムトリクロライド、
［１−トリス（３，５−ジ−ｔｅｒｔ−ブチルフェニル）シリル−２−ｓｅｃ−ブチルシクロペンタジエニル］チタニウムトリクロライド、
［１−トリス（３，５−ジ−ｔｅｒｔ−ブチルフェニル）シリル−３−ｓｅｃ−ブチルシクロペンタジエニル］チタニウムトリクロライド、
［１−トリス（３，５−ジ−ｔｅｒｔ−ブチルフェニル）シリル−２−ｔｅｒｔ−ブチルシクロペンタジエニル］チタニウムトリクロライド、
［１−トリス（３，５−ジ−ｔｅｒｔ−ブチルフェニル）シリル−３−ｔｅｒｔ−ブチルシクロペンタジエニル］チタニウムトリクロライド、
［１−トリス（３，５−ジ−ｔｅｒｔ−ブチルフェニル）シリル−２−フェニルシクロペンタジエニル］チタニウムトリクロライド、
［１−トリス（３，５−ジ−ｔｅｒｔ−ブチルフェニル）シリル−３−フェニルシクロペンタジエニル］チタニウムトリクロライド、
［１−トリス（３，５−ジ−ｔｅｒｔ−ブチルフェニル）シリル−２−ベンジルシクロペンタジエニル］チタニウムトリクロライド、
［１−トリス（３，５−ジ−ｔｅｒｔ−ブチルフェニル）シリル−３−ベンジルシクロペンタジエニル］チタニウムトリクロライド、
［１−トリス（３，５−ジ−ｔｅｒｔ−ブチルフェニル）シリル−インデニル］チタニウムトリクロライド、
［１−トリス（３，５−ジ−ｔｅｒｔ−ブチルフェニル）シリル−２−メチルインデニル］チタニウムトリクロライド、
［９−トリス（３，５−ジ−ｔｅｒｔ−ブチルフェニル）シリル−フルオレニル］チタニウムトリクロライド、
［１−トリス（３，５−ジ−ｔｅｒｔ−ブチルフェニル）シリル−テトラヒドロインデニル］チタニウムトリクロライド、
［１−トリス（３，５−ジ−ｔｅｒｔ−ブチルフェニル）シリル−２−メチルテトラヒドロインデニル］チタニウムトリクロライド、
［９−トリス（３，５−ジ−ｔｅｒｔ−ブチルフェニル）シリル−オクタヒドロフルオレニル］チタニウムトリクロライド、
【０１０５】
［１−トリス（３，５−ジ−ｎ−ヘキシルフェニル）シリル−シクロペンタジエニル］チタニウムトリクロライド、
［１−トリス（３，５−ジ−ｎ−ヘキシルフェニル）シリル−２−メチルシクロペンタジエニル］チタニウムトリクロライド、
［１−トリス（３，５−ジ−ｎ−ヘキシルフェニル）シリル−３−メチルシクロペンタジエニル］チタニウムトリクロライド、
［１−トリス（３，５−ジ−ｎ−ヘキシルフェニル）シリル−２，３−ジメチルシクロペンタジエニル］チタニウムトリクロライド、
［１−トリス（３，５−ジ−ｎ−ヘキシルフェニル）シリル−２，４−ジメチルシクロペンタジエニル］チタニウムトリクロライド、
［１−トリス（３，５−ジ−ｎ−ヘキシルフェニル）シリル−２，５−ジメチルシクロペンタジエニル］チタニウムトリクロライド、
［１−トリス（３，５−ジ−ｎ−ヘキシルフェニル）シリル−２，３，５−トリメチルシクロペンタジエニル］チタニウムトリクロライド、
［１−トリス（３，５−ジ−ｎ−ヘキシルフェニル）シリル−２，３，４，５−テトラメチルシクロペンタジエニル］チタニウムトリクロライド、
［１−トリス（３，５−ジ−ｎ−ヘキシルフェニル）シリル−２−エチルシクロペンタジエニル］チタニウムトリクロライド、
［１−トリス（３，５−ジ−ｎ−ヘキシルフェニル）シリル−３−エチルシクロペンタジエニル］チタニウムトリクロライド、
［１−トリス（３，５−ジ−ｎ−ヘキシルフェニル）シリル−２−ｎ−プロピルシクロペンタジエニル］チタニウムトリクロライド、
［１−トリス（３，５−ジ−ｎ−ヘキシルフェニル）シリル−３−ｎ−プロピルシクロペンタジエニル］チタニウムトリクロライド、
［１−トリス（３，５−ジ−ｎ−ヘキシルフェニル）シリル−２−イソプロピルシクロペンタジエニル］チタニウムトリクロライド、
［１−トリス（３，５−ジ−ｎ−ヘキシルフェニル）シリル−３−イソプロピルシクロペンタジエニル］チタニウムトリクロライド、
［１−トリス（３，５−ジ−ｎ−ヘキシルフェニル）シリル−２−ｎ−ブチルシクロペンタジエニル］チタニウムトリクロライド、
［１−トリス（３，５−ジ−ｎ−ヘキシルフェニル）シリル−３−ｎ−ブチルシクロペンタジエニル］チタニウムトリクロライド、
［１−トリス（３，５−ジ−ｎ−ヘキシルフェニル）シリル−２−ｓｅｃ−ブチルシクロペンタジエニル］チタニウムトリクロライド、
［１−トリス（３，５−ジ−ｎ−ヘキシルフェニル）シリル−３−ｓｅｃ−ブチルシクロペンタジエニル］チタニウムトリクロライド、
［１−トリス（３，５−ジ−ｎ−ヘキシルフェニル）シリル−２−ｔｅｒｔ−ブチルシクロペンタジエニル］チタニウムトリクロライド、
［１−トリス（３，５−ジ−ｎ−ヘキシルフェニル）シリル−３−ｔｅｒｔ−ブチルシクロペンタジエニル］チタニウムトリクロライド、
［１−トリス（３，５−ジ−ｎ−ヘキシルフェニル）シリル−２−フェニルシクロペンタジエニル］チタニウムトリクロライド、
［１−トリス（３，５−ジ−ｎ−ヘキシルフェニル）シリル−３−フェニルシクロペンタジエニル］チタニウムトリクロライド、
［１−トリス（３，５−ジ−ｎ−ヘキシルフェニル）シリル−２−ベンジルシクロペンタジエニル］チタニウムトリクロライド、
［１−トリス（３，５−ジ−ｎ−ヘキシルフェニル）シリル−３−ベンジルシクロペンタジエニル］チタニウムトリクロライド、
［１−トリス（３，５−ジ−ｎ−ヘキシルフェニル）シリル−インデニル］チタニウムトリクロライド、［１−トリス（３，５−ジ−ｎ−ヘキシルフェニル）シリル−２−メチルインデニル］チタニウムトリクロライド、
［９−トリス（３，５−ジ−ｎ−ヘキシルフェニル）シリル−フルオレニル］チタニウムトリクロライド、
［１−トリス（３，５−ジ−ｎ−ヘキシルフェニル）シリル−テトラヒドロインデニル］チタニウムトリクロライド、
［１−トリス（３，５−ジ−ｎ−ヘキシルフェニル）シリル−２−メチルテトラヒドロインデニル］チタニウムトリクロライド、
［９−トリス（３，５−ジ−ｎ−ヘキシルフェニル）シリル−オクタヒドロフルオレニル］チタニウムトリクロライド、
【０１０６】
［１−ｎ−ブチルメチル（２，４，６−トリメチルフェニル）シリル−シクロペンタジエニル］チタニウムトリクロライド、
［１−ｎ−ブチルメチル（２，４，６−トリメチルフェニル）シリル−２−メチルシクロペンタジエニル］チタニウムトリクロライド、
［１−ｎ−ブチルメチル（２，４，６−トリメチルフェニル）シリル−３−メチルシクロペンタジエニル］チタニウムトリクロライド、
［１−ｎ−ブチルメチル（２，４，６−トリメチルフェニル）シリル−２，３−ジメチルシクロペンタジエニル］チタニウムトリクロライド、
［１−ｎ−ブチルメチル（２，４，６−トリメチルフェニル）シリル）−２，４−ジメチルシクロペンタジエニル］チタニウムトリクロライド、
［１−ｎ−ブチルメチル（２，４，６−トリメチルフェニル）シリル−２，５−ジメチルシクロペンタジエニル］チタニウムトリクロライド、
［１−ｎ−ブチルメチル（２，４，６−トリメチルフェニル）シリル−２，３，５−トリメチルシクロペンタジエニル］チタニウムトリクロライド、
［１−ｎ−ブチルメチル（２，４，６−トリメチルフェニル）シリル−２，３，４，５−テトラメチルシクロペンタジエニル］チタニウムトリクロライド、
［１−ｎ−ブチルメチル（２，４，６−トリメチルフェニル）シリル−２−エチルシクロペンタジエニル］チタニウムトリクロライド、
［１−ｎ−ブチルメチル（２，４，６−トリメチルフェニル）シリル−３−エチルシクロペンタジエニル］チタニウムトリクロライド、
［１−ｎ−ブチルメチル（２，４，６−トリメチルフェニル）シリル−２−ｎ−プロピルシクロペンタジエニル］チタニウムトリクロライド、
［１−ｎ−ブチルメチル（２，４，６−トリメチルフェニル）シリル−３−ｎ−プロピルシクロペンタジエニル］チタニウムトリクロライド、
［１−ｎ−ブチルメチル（２，４，６−トリメチルフェニル）シリル−２−イソプロピルシクロペンタジエニル］チタニウムトリクロライド、
［１−ｎ−ブチルメチル（２，４，６−トリメチルフェニル）シリル−３−イソプロピルシクロペンタジエニル］チタニウムトリクロライド、
［１−ｎ−ブチルメチル（２，４，６−トリメチルフェニル）シリル−２−ｎ−ブチルシクロペンタジエニル］チタニウムトリクロライド、
［１−ｎ−ブチルメチル（２，４，６−トリメチルフェニル）シリル−３−ｎ−ブチルシクロペンタジエニル］チタニウムトリクロライド、
［１−ｎ−ブチルメチル（２，４，６−トリメチルフェニル）シリル−２−ｓｅｃ−ブチルシクロペンタジエニル］チタニウムトリクロライド、
［１−ｎ−ブチルメチル（２，４，６−トリメチルフェニル）シリル−３−ｓｅｃ−ブチルシクロペンタジエニル］チタニウムトリクロライド、
［１−ｎ−ブチルメチル（２，４，６−トリメチルフェニル）シリル−２−ｔｅｒｔ−ブチルシクロペンタジエニル］チタニウムトリクロライド、
［１−ｎ−ブチルメチル（２，４，６−トリメチルフェニル）シリル−３−ｔｅｒｔ−ブチルシクロペンタジエニル］チタニウムトリクロライド、
［１−ｎ−ブチルメチル（２，４，６−トリメチルフェニル）シリル−２−フェニルシクロペンタジエニル］チタニウムトリクロライド、
［１−ｎ−ブチルメチル（２，４，６−トリメチルフェニル）シリル−３−フェニルシクロペンタジエニル］チタニウムトリクロライド、
［１−ｎ−ブチルメチル（２，４，６−トリメチルフェニル）シリル−２−ベンジルシクロペンタジエニル］チタニウムトリクロライド、
［１−ｎ−ブチルメチル（２，４，６−トリメチルフェニル）シリル−３−ベンジルシクロペンタジエニル］チタニウムトリクロライド、
［１−ｎ−ブチルメチル（２，４，６−トリメチルフェニル）シリル−インデニル］チタニウムトリクロライド、
［１−ｎ−ブチルメチル（２，４，６−トリメチルフェニル）シリル−２−メチルインデニル］チタニウムトリクロライド、
［９−ｎ−ブチルメチル（２，４，６−トリメチルフェニル）シリル−フルオレニル］チタニウムトリクロライド、
［１−ｎ−ブチルメチル（２，４，６−トリメチルフェニル）シリル−テトラヒドロインデニル］チタニウムトリクロライド、
［１−ｎ−ブチルメチル（２，４，６−トリメチルフェニル）シリル−２−メチルテトラヒドロインデニル］チタニウムトリクロライド、
［９−ｎ−ブチルメチル（２，４，６−トリメチルフェニル）シリル−オクタヒドロフルオレニル］チタニウムトリクロライド、
【０１０７】
［１−ｎ−ブチルメチル（ペンタメチルフェニル）シリル−シクロペンタジエニル］チタニウムトリクロライド、
［１−ｎ−ブチルメチル（ペンタメチルフェニル）シリル−２−メチルシクロペンタジエニル］チタニウムトリクロライド、
［１−ｎ−ブチルメチル（ペンタメチルフェニル）シリル−３−メチルシクロペンタジエニル］チタニウムトリクロライド、
［１−ｎ−ブチルメチル（ペンタメチルフェニル）シリル−２，３−ジメチルシクロペンタジエニル］チタニウムトリクロライド、
［１−ｎ−ブチルメチル（ペンタメチルフェニル）シリル−２，４−ジメチルシクロペンタジエニル］チタニウムトリクロライド、
［１−ｎ−ブチルメチル（ペンタメチルフェニル）シリル−２，５−ジメチルシクロペンタジエニル］チタニウムトリクロライド、
［１−ｎ−ブチルメチル（ペンタメチルフェニル）シリル−２，３，５−トリメチルシクロペンタジエニル］チタニウムトリクロライド、
［１−ｎ−ブチルメチル（ペンタメチルフェニル）シリル−２，３，４，５−テトラメチルシクロペンタジエニル］チタニウムトリクロライド、
［１−ｎ−ブチルメチル（ペンタメチルフェニル）シリル−２−エチルシクロペンタジエニル］チタニウムトリクロライド、
［１−ｎ−ブチルメチル（ペンタメチルフェニル）シリル−３−エチルシクロペンタジエニル］チタニウムトリクロライド、
［１−ｎ−ブチルメチル（ペンタメチルフェニル）シリル−２−ｎ−プロピルシクロペンタジエニル］チタニウムトリクロライド、
［１−ｎ−ブチルメチル（ペンタメチルフェニル）シリル−３−ｎ−プロピルシクロペンタジエニル］チタニウムトリクロライド、
［１−ｎ−ブチルメチル（ペンタメチルフェニル）シリル−２−イソプロピルシクロペンタジエニル］チタニウムトリクロライド、
［１−ｎ−ブチルメチル（ペンタメチルフェニル）シリル−３−イソプロピルシクロペンタジエニル］チタニウムトリクロライド、
［１−ｎ−ブチルメチル（ペンタメチルフェニル）シリル−２−ｎ−ブチルシクロペンタジエニル］チタニウムトリクロライド、
［１−ｎ−ブチルメチル（ペンタメチルフェニル）シリル−３−ｎ−ブチルシクロペンタジエニル］チタニウムトリクロライド、
［１−ｎ−ブチルメチル（ペンタメチルフェニル）シリル−２−ｓｅｃ−ブチルシクロペンタジエニル］チタニウムトリクロライド、
［１−ｎ−ブチルメチル（ペンタメチルフェニル）シリル−３−ｓｅｃ−ブチルシクロペンタジエニル］チタニウムトリクロライド、
［１−ｎ−ブチルメチル（ペンタメチルフェニル）シリル−２−ｔｅｒｔ−ブチルシクロペンタジエニル］チタニウムトリクロライド、
［１−ｎ−ブチルメチル（ペンタメチルフェニル）シリル−３−ｔｅｒｔ−ブチルシクロペンタジエニル］チタニウムトリクロライド、
［１−ｎ−ブチルメチル（ペンタメチルフェニル）シリル−２−フェニルシクロペンタジエニル］チタニウムトリクロライド、
［１−ｎ−ブチルメチル（ペンタメチルフェニル）シリル−３−フェニルシクロペンタジエニル］チタニウムトリクロライド、
［１−ｎ−ブチルメチル（ペンタメチルフェニル）シリル−２−ベンジルシクロペンタジエニル］チタニウムトリクロライド、
［１−ｎ−ブチルメチル（ペンタメチルフェニル）シリル−３−ベンジルシクロペンタジエニル］チタニウムトリクロライド、
［１−ｎ−ブチルメチル（ペンタメチルフェニル）シリル−インデニル］チタニウムトリクロライド、
［１−ｎ−ブチルメチル（ペンタメチルフェニル）シリル−２−メチルインデニル］チタニウムトリクロライド、
［９−ｎ−ブチルメチル（ペンタメチルフェニル）シリル−フルオレニル］チタニウムトリクロライド、
［１−ｎ−ブチルメチル（ペンタメチルフェニル）シリル−テトラヒドロインデニル］チタニウムトリクロライド、
［１−ｎ−ブチルメチル（ペンタメチルフェニル）シリル−２−メチルテトラヒドロインデニル］チタニウムトリクロライド、
［９−ｎ−ブチルメチル（ペンタメチルフェニル）シリル−オクタヒドロフルオレニル］チタニウムトリクロライド、
【０１０８】
［１−（３，５−ジ−ｔｅｒｔ−ブチルフェニル）ビス（３，５−ジメチルフェニル）シリル−シクロペンタジエニル］チタニウムトリクロライド、
［１−（３，５−ジ−ｔｅｒｔ−ブチルフェニル）ビス（３，５−ジメチルフェニル）シリル−２−メチルシクロペンタジエニル］チタニウムトリクロライド、
［１−（３，５−ジ−ｔｅｒｔ−ブチルフェニル）ビス（３，５−ジメチルフェニル）シリル−３−メチルシクロペンタジエニル］チタニウムトリクロライド、
［１−（３，５−ジ−ｔｅｒｔ−ブチルフェニル）ビス（３，５−ジメチルフェニル）シリル−２，３−ジメチルシクロペンタジエニル］チタニウムトリクロライド、
［１−（３，５−ジ−ｔｅｒｔ−ブチルフェニル）ビス（３，５−ジメチルフェニル）シリル−２，４−ジメチルシクロペンタジエニル］チタニウムトリクロライド、
［１−（３，５−ジ−ｔｅｒｔ−ブチルフェニル）ビス（３，５−ジメチルフェニル）シリル−２，５−ジメチルシクロペンタジエニル］チタニウムトリクロライド、
［１−（３，５−ジ−ｔｅｒｔ−ブチルフェニル）ビス（３，５−ジメチルフェニル）シリル−２，３，５−トリメチルシクロペンタジエニル］チタニウムトリクロライド、
［１−（３，５−ジ−ｔｅｒｔ−ブチルフェニル）ビス（３，５−ジメチルフェニル）シリル−２，３，４，５−テトラメチルシクロペンタジエニル］チタニウムトリクロライド、
［１−（３，５−ジ−ｔｅｒｔ−ブチルフェニル）ビス（３，５−ジメチルフェニル）シリル−２−エチルシクロペンタジエニル］チタニウムトリクロライド、
［１−（３，５−ジ−ｔｅｒｔ−ブチルフェニル）ビス（３，５−ジメチルフェニル）シリル−３−エチルシクロペンタジエニル］チタニウムトリクロライド、
［１−（３，５−ジ−ｔｅｒｔ−ブチルフェニル）ビス（３，５−ジメチルフェニル）シリル−２−ｎ−プロピルシクロペンタジエニル］チタニウムトリクロライド、
［１−（３，５−ジ−ｔｅｒｔ−ブチルフェニル）ビス（３，５−ジメチルフェニル）シリル−３−ｎ−プロピルシクロペンタジエニル］チタニウムトリクロライド、
［１−（３，５−ジ−ｔｅｒｔ−ブチルフェニル）ビス（３，５−ジメチルフェニル）シリル−２−イソプロピルシクロペンタジエニル］チタニウムトリクロライド、
［１−（３，５−ジ−ｔｅｒｔ−ブチルフェニル）ビス（３，５−ジメチルフェニル）シリル−３−イソプロピルシクロペンタジエニル］チタニウムトリクロライド、
［１−（３，５−ジ−ｔｅｒｔ−ブチルフェニル）ビス（３，５−ジメチルフェニル）シリル−２−ｎ−ブチルシクロペンタジエニル］チタニウムトリクロライド、
［１−（３，５−ジ−ｔｅｒｔ−ブチルフェニル）ビス（３，５−ジメチルフェニル）シリル−３−ｎ−ブチルシクロペンタジエニル］チタニウムトリクロライド、
［１−（３，５−ジ−ｔｅｒｔ−ブチルフェニル）ビス（３，５−ジメチルフェニル）シリル−２−ｓｅｃ−ブチルシクロペンタジエニル］チタニウムトリクロライド、
［１−（３，５−ジ−ｔｅｒｔ−ブチルフェニル）ビス（３，５−ジメチルフェニル）シリル−３−ｓｅｃ−ブチルシクロペンタジエニル］チタニウムトリクロライド、
［１−（３，５−ジ−ｔｅｒｔ−ブチルフェニル）ビス（３，５−ジメチルフェニル）シリル−２−ｔｅｒｔ−ブチルシクロペンタジエニル］チタニウムトリクロライド、
［１−（３，５−ジ−ｔｅｒｔ−ブチルフェニル）ビス（３，５−ジメチルフェニル）シリル−３−ｔｅｒｔ−ブチルシクロペンタジエニル］チタニウムトリクロライド、
［１−（３，５−ジ−ｔｅｒｔ−ブチルフェニル）ビス（３，５−ジメチルフェニル）シリル−２−フェニルシクロペンタジエニル］チタニウムトリクロライド、
［１−（３，５−ジ−ｔｅｒｔ−ブチルフェニル）ビス（３，５−ジメチルフェニル）シリル−３−フェニルシクロペンタジエニル］チタニウムトリクロライド、
［１−（３，５−ジ−ｔｅｒｔ−ブチルフェニル）ビス（３，５−ジメチルフェニル）シリル−２−ベンジルシクロペンタジエニル］チタニウムトリクロライド、
［１−（３，５−ジ−ｔｅｒｔ−ブチルフェニル）ビス（３，５−ジメチルフェニル）シリル−３−ベンジルシクロペンタジエニル］チタニウムトリクロライド、
［１−（３，５−ジ−ｔｅｒｔ−ブチルフェニル）ビス（３，５−ジメチルフェニル）シリル−インデニル］チタニウムトリクロライド、
［１−（３，５−ジ−ｔｅｒｔ−ブチルフェニル）ビス（３，５−ジメチルフェニル）シリル−２−メチルインデニル］チタニウムトリクロライド、
［９−（３，５−ジ−ｔｅｒｔ−ブチルフェニル）ビス（３，５−ジメチルフェニル）シリル−フルオレニル］チタニウムトリクロライド、
［１−（３，５−ジ−ｔｅｒｔ−ブチルフェニル）ビス（３，５−ジメチルフェニル）シリル−テトラヒドロインデニル］チタニウムトリクロライド、
［１−（３，５−ジ−ｔｅｒｔ−ブチルフェニル）ビス（３，５−ジメチルフェニル）シリル−２−メチルテトラヒドロインデニル］チタニウムトリクロライド、
［９−（３，５−ジ−ｔｅｒｔ−ブチルフェニル）ビス（３，５−ジメチルフェニル）シリル−オクタヒドロフルオレニル］チタニウムトリクロライド、
【０１０９】
［１−（３，５−ジ−ｔｅｒｔ−ブチルフェニル）（３，５−ジエチルフェニル）（３，５−ジメチルフェニル）シリル−シクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２−メチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−３−メチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２，３−ジメチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２，４−ジメチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２，５−ジメチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２，３，５−トリメチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２，３，４，５−テトラメチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２−エチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−３−エチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２−ｎ−プロピルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−３−ｎ−プロピルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２−イソプロピルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−３−イソプロピルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２−ｎ−ブチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−３−ｎ−ブチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２−ｓｅｃ−ブチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−３−ｓｅｃ−ブチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２−ｔｅｒｔ−ブチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−３−ｔｅｒｔ−ブチルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２−フェニルシクロペンタジエニル］チタニウムトリクロライド、
［１−（（３，５−ジ−ｔｅｒｔ−ブチルフェニル）（３，５−ジエチルフェニル）（３，５−ジメチルフェニル）シリル−３−フェニルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−２−ベンジルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−３−ベンジルシクロペンタジエニル］チタニウムトリクロライド、
［１−（３，５−ジ−ｔｅｒｔ−ブチルフェニル）（３，５−ジエチルフェニル）（３，５−ジメチルフェニル）シリル−インデニル］チタニウムトリクロライド、
［１−（３，５−ジ−ｔｅｒｔ−ブチルフェニル）（３，５−ジエチルフェニル）（３，５−ジメチルフェニル）シリル−２−メチルインデニル］チタニウムトリクロライド、
［９−（３，５−ジ−ｔｅｒｔ−ブチルフェニル）（３，５−ジエチルフェニル）（３，５−ジメチルフェニル）シリル−フルオレニル］チタニウムトリクロライド、
［１−（３，５−ジ−ｔｅｒｔ−ブチルフェニル）（３，５−ジエチルフェニル）（３，５−ジメチルフェニル）シリル−テトラヒドロインデニル］チタニウムトリクロライド、
［１−（３，５−ジ−ｔｅｒｔ−ブチルフェニル）（３，５−ジエチルフェニル）（３，５−ジメチルフェニル）シリル−２−メチルテトラヒドロインデニル］チタニウムトリクロライド、
［９−（３，５−ジ−ｔｅｒｔ−ブチルフェニル）（３，５−ジエチルフェニル）（３，５−ジメチルフェニル）シリル−オクタヒドロフルオレニル］チタニウムトリクロライド、
【０１１０】
［１−トリス（３，５−ジフェニルフェニル）シリル−シクロペンタジエニル］チタニウムトリクロライド、
［１−トリス（３，５−ジフェニルフェニル）シリル−２−メチルシクロペンタジエニル］チタニウムトリクロライド、
［１−トリス（３，５−ジフェニルフェニル）シリル−３−メチルシクロペンタジエニル］チタニウムトリクロライド、
［１−トリス（３，５−ジフェニルフェニル）シリル−２，３−ジメチルシクロペンタジエニル］チタニウムトリクロライド、
［１−トリス（３，５−ジフェニルフェニル）シリル−２，４−ジメチルシクロペンタジエニル］チタニウムトリクロライド、
［１−トリス（３，５−ジフェニルフェニル）シリル−２，５−ジメチルシクロペンタジエニル］チタニウムトリクロライド、
［１−トリス（３，５−ジフェニルフェニル）シリル−２，３，５−トリメチルシクロペンタジエニル］チタニウムトリクロライド、
［１−トリス（３，５−ジフェニルフェニル）シリル−２，３，４，５−テトラメチルシクロペンタジエニル］チタニウムトリクロライド、
［１−トリス（３，５−ジフェニルフェニル）シリル−２−エチルシクロペンタジエニル］チタニウムトリクロライド、
［１−トリス（３，５−ジフェニルフェニル）シリル−３−エチルシクロペンタジエニル］チタニウムトリクロライド、
［１−トリス（３，５−ジフェニルフェニル）シリル−２−ｎ−プロピルシクロペンタジエニル］チタニウムトリクロライド、
［１−トリス（３，５−ジフェニルフェニル）シリル−３−ｎ−プロピルシクロペンタジエニル］チタニウムトリクロライド、
［１−トリス（３，５−ジフェニルフェニル）シリル−２−イソプロピルシクロペンタジエニル］チタニウムトリクロライド、
［１−トリス（３，５−ジフェニルフェニル）シリル−３−イソプロピルシクロペンタジエニル］チタニウムトリクロライド、
［１−トリス（３，５−ジフェニルフェニル）シリル−２−ｎ−ブチルシクロペンタジエニル］チタニウムトリクロライド、
［１−トリス（３，５−ジフェニルフェニル）シリル−３−ｎ−ブチルシクロペンタジエニル］チタニウムトリクロライド、
［１−トリス（３，５−ジフェニルフェニル）シリル−２−ｓｅｃ−ブチルシクロペンタジエニル］チタニウムトリクロライド、
［１−トリス（３，５−ジフェニルフェニル）シリル−３−ｓｅｃ−ブチルシクロペンタジエニル］チタニウムトリクロライド、
［１−トリス（３，５−ジフェニルフェニル）シリル−２−ｔｅｒｔ−ブチルシクロペンタジエニル］チタニウムトリクロライド、
［１−トリス（３，５−ジフェニルフェニル）シリル−３−ｔｅｒｔ−ブチルシクロペンタジエニル］チタニウムトリクロライド、
［１−トリス（３，５−ジフェニルフェニル）シリル−２−フェニルシクロペンタジエニル］チタニウムトリクロライド、
［１−トリス（３，５−ジフェニルフェニル）シリル−３−フェニルシクロペンタジエニル］チタニウムトリクロライド、
［１−トリス（３，５−ジフェニルフェニル）シリル−２−ベンジルシクロペンタジエニル］チタニウムトリクロライド、
［１−トリス（３，５−ジフェニルフェニル）シリル−３−ベンジルシクロペンタジエニル］チタニウムトリクロライド、
［１−トリス（３，５−ジフェニルフェニル）シリル−インデニル］チタニウムトリクロライド、
［１−トリス（３，５−ジフェニルフェニル）シリル−２−メチルインデニル］チタニウムトリクロライド、
［９−トリス（３，５−ジフェニルフェニル）シリル−フルオレニル］チタニウムトリクロライド、
［１−トリス（３，５−ジフェニルフェニル）シリル−テトラヒドロインデニル］チタニウムトリクロライド、
［１−トリス（３，５−ジフェニルフェニル）シリル−２−メチルテトラヒドロインデニル］チタニウムトリクロライド、
［９−トリス（３，５−ジフェニルフェニル）シリル−オクタヒドロフルオレニル］チタニウムトリクロライド、
【０１１１】
［１−トリス（３，５−ジベンジルフェニル）シリル−シクロペンタジエニル］チタニウムトリクロライド、
［１−トリス（３，５−ジベンジルフェニル）シリル−２−メチルシクロペンタジエニル］チタニウムトリクロライド、
［１−トリス（３，５−ジベンジルフェニル）シリル−３−メチルシクロペンタジエニル］チタニウムトリクロライド、
［１−トリス（３，５−ジベンジルフェニル）シリル−２，３−ジメチルシクロペンタジエニル］チタニウムトリクロライド、
［１−トリス（３，５−ジベンジルフェニル）シリル−２，４−ジメチルシクロペンタジエニル］チタニウムトリクロライド、
［１−トリス（３，５−ジベンジルフェニル）シリル−２，５−ジメチルシクロペンタジエニル］チタニウムトリクロライド、
［１−トリス（３，５−ジベンジルフェニル）シリル−２，３，５−トリメチルシクロペンタジエニル］チタニウムトリクロライド、
［１−トリス（３，５−ジベンジルフェニル）シリル−２，３，４，５−テトラメチルシクロペンタジエニル］チタニウムトリクロライド、
［１−トリス（３，５−ジベンジルフェニル）シリル−２−エチルシクロペンタジエニル］チタニウムトリクロライド、
［１−トリス（３，５−ジベンジルフェニル）シリル−３−エチルシクロペンタジエニル］チタニウムトリクロライド、
［１−トリス（３，５−ジベンジルフェニル）シリル−２−ｎ−プロピルシクロペンタジエニル］チタニウムトリクロライド、
［１−トリス（３，５−ジベンジルフェニル）シリル−３−ｎ−プロピルシクロペンタジエニル］チタニウムトリクロライド、
［１−トリス（３，５−ジベンジルフェニル）シリル−２−イソプロピルシクロペンタジエニル］チタニウムトリクロライド、
［１−トリス（３，５−ジベンジルフェニル）シリル−３−イソプロピルシクロペンタジエニル］チタニウムトリクロライド、
［１−トリス（３，５−ジベンジルフェニル）シリル−２−ｎ−ブチルシクロペンタジエニル］チタニウムトリクロライド、
［１−トリス（３，５−ジベンジルフェニル）シリル−３−ｎ−ブチルシクロペンタジエニル］チタニウムトリクロライド、
［１−トリス（３，５−ジベンジルフェニル）シリル−２−ｓｅｃ−ブチルシクロペンタジエニル］チタニウムトリクロライド、
［１−トリス（３，５−ジベンジルフェニル）シリル−３−ｓｅｃ−ブチルシクロペンタジエニル］チタニウムトリクロライド、
［１−トリス（３，５−ジベンジルフェニル）シリル−２−ｔｅｒｔ−ブチルシクロペンタジエニル］チタニウムトリクロライド、
［１−トリス（３，５−ジベンジルフェニル）シリル−３−ｔｅｒｔ−ブチルシクロペンタジエニル］チタニウムトリクロライド、
［１−トリス（３，５−ジベンジルフェニル）シリル−２−フェニルシクロペンタジエニル］チタニウムトリクロライド、
［１−トリス（３，５−ジベンジルフェニル）シリル−３−フェニルシクロペンタジエニル］チタニウムトリクロライド、
［１−トリス（３，５−ジベンジルフェニル）シリル−２−ベンジルシクロペンタジエニル］チタニウムトリクロライド、
［１−トリス（３，５−ジベンジルフェニル）シリル−３−ベンジルシクロペンタジエニル］チタニウムトリクロライド、
［１−トリス（３，５−ジベンジルフェニル）シリル−インデニル］チタニウムトリクロライド、
［１−トリス（３，５−ジベンジルフェニル）シリル−２−メチルインデニル］チタニウムトリクロライド、
［９−トリス（３，５−ジベンジルフェニル）シリル−フルオレニル］チタニウムトリクロライド、
［１−トリス（３，５−ジベンジルフェニル）シリル−テトラヒドロインデニル］チタニウムトリクロライド、
［１−トリス（３，５−ジベンジルフェニル）シリル−２−メチルテトラヒドロインデニル］チタニウムトリクロライド、
［９−トリス（３，５−ジベンジルフェニル）シリル−オクタヒドロフルオレニル］チタニウムトリクロライド；
【０１１２】
前記化合物において「チタニウム」を「ジルコニウム」に置き換えた塩素化ジルコニウム化合物；
前記化合物において「チタニウム」を「ハフニウム」に置き換えた塩素化ハフニウム化合物；
前記化合物において「クロライド」を「フルオリド」に置き換えたフッ素化チタン化合物；
前記化合物において「クロライド」を「ブロマイド」に置き換えた臭素化チタン化合物；
前記化合物において「クロライド」を「アイオダイド」に置き換えたヨウ素化チタン化合物；
前記化合物において「クロライド」を「ハイドライド」に置き換えた水素化チタン化合物；
前記化合物において「クロライド」を「メチル」に置き換えたメチル化チタン化合物；
前記化合物において「クロライド」を「フェニル」に置き換えたフェニル化チタン化合物；
前記化合物において「クロライド」を「ベンジル」に置き換えたベンジル化チタン化合物；
前記化合物において「クロライド」を「メトキシド」に置き換えたメトキシ化チタン化合物；
前記化合物において「クロライド」を「ｎ−ブトキシド」に置き換えたｎ−ブトキシ化チタン化合物；
前記化合物において「クロライド」を「イソプロポキシド」に置き換えたイソプロポキシ化チタン化合物；
前記化合物において「クロライド」を「フェノキシド」に置き換えたフェノキシ化チタン化合物；
前記化合物において「クロライド」を「ベンジロキシド」に置き換えたベンジロキシ化チタン化合物；
前記化合物において「クロライド」を「ジメチルアミド」に置き換えたジメチルアミド化チタン化合物；
前記化合物において「クロライド」を「ジエチルアミド」に置き換えたジエチルアミド化チタン化合物。
【０１１３】
また、式（１）で表される化合物としては、前記化合物において、ケイ素原子を炭素原子に置き換えた化合物もあげられる。
【０１１４】
式（１）で表される好ましい化合物としては、
［１−ジメチルフェニルシリル−３−トリメチルシリルシクロペンタジエニル］チタニウムトリクロライド、
［１−トリス（３，５−ジメチルフェニル）シリル−３−トリメチルシリルシクロペンタジエニル］チタニウムトリクロライド、
［１−ジメチルフェニルシリル−２，３，４，５−テトラメチルシクロペンタジエニル］チタニウムトリクロライド、
［１−ジエチルフェニルシリル−２，３，４，５−テトラメチルシクロペンタジエニル］チタニウムトリクロライド、
［１−シクロテトラメチレン（フェニル）シリル−２，３，４，５−テトラメチルシクロペンタジエニル］チタニウムトリクロライド、
［１−エチルメチルフェニルシリル−２，３，４，５−テトラメチルシクロペンタジエニル］チタニウムトリクロライド、
［１−ｎ−ブチルメチルフェニルシリル−２，３，４，５−テトラメチルシクロペンタジエニル］チタニウムトリクロライド、
［１−メチルジフェニルシリル−２，３，４，５−テトラメチルシクロペンタジエニル］チタニウムトリクロライド、
［１−シクロヘキシルメチルフェニルシリル−２，３，４，５−テトラメチルシクロペンタジエニル］チタニウムトリクロライド、
［１−メチル（ｎ−オクタデシル）フェニルシリル−２，３，４，５−テトラメチルシクロペンタジエニル］チタニウムトリクロライド、
［１−トリフェニルシリル−２，３，４，５−テトラメチルシクロペンタジエニル］チタニウムトリクロライド、
［１−トリ（４−ｎ−ブチルフェニル）シリル−２，３，４，５−テトラメチルシクロペンタジエニル］チタニウムトリクロライド、
［１−ジメチル（３，５−ジメチルフェニル）シリル−２，３，４，５−テトラメチルシクロペンタジエニル］チタニウムトリクロライド、
［１−ｎ−ブチルメチル（３，５−ジメチルフェニル）シリル−２，３，４，５−テトラメチルシクロペンタジエニル］チタニウムトリクロライド、
［１−トリス（３，５−ジメチルフェニル）シリル−２，３，４，５−テトラメチルシクロペンタジエニル］チタニウムトリクロライド、
［１−メチルジ（４−メチルフェニル）シリル−２，３，４，５−テトラメチルシクロペンタジエニル］チタニウムトリクロライド、
［１−トリス（３，５−ジエチルフェニル）シリル−２，３，４，５−テトラメチルシクロペンタジエニル］チタニウムトリクロライド、
［１−（３，５−ジ−ｔｅｒｔ−ブチルフェニル）ビス（３，５−ジメチルフェニル）シリル−２，３，４，５−テトラメチルシクロペンタジエニル］チタニウムトリクロライド
があげられる。
【０１１５】
式（１）で示される化合物の製造方法としては、例えば、Ｏｒｇａｎｏｍｅｔａｌｌｉｃｓ  ２００２，２１，５１２２−５１３５．に記載の方法があげられる。
【０１１６】
また、式（１）で示される化合物の製造方法としては、下記式（７）で示される置換シクロペンタジエン化合物（以下、「置換シクロペンタジエン化合物（７）」という。）と塩基とをアミン化合物の存在下に反応させる第１工程、及び、置換シクロペンタジエン化合物（７）と塩基との反応物に、下記式（８）で示される遷移金属化合物（以下、「遷移金属化合物（８）」という。）を反応させる第２工程を有する製造方法があげられる。
【０１１７】
2012224843.tif 000013
［式中、Ｒ１、Ｒ２、Ｒ３、Ｒ４、Ｒ５、Ｒ６及びＲ７は、夫々、式（１）のＲ１、Ｒ２、Ｒ３、Ｒ４、Ｒ５、Ｒ６及びＲ７と同じ意味であり、Ｒ８、Ｒ９、Ｒ１０及びＲ１１は、夫々、式（１−２）のＲ８、Ｒ９、Ｒ１０及びＲ１１と同じ意味である。］
2012224843.tif 000014
［式中、Ｍ１、Ｘ１、Ｘ２及びＸ３は、夫々、式（１）のＭ１、Ｘ１、Ｘ２及びＸ３と同じ意味である。Ｘ１１は、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、ｎは０または１を表す。］
【０１１８】
式（７）において、Ｒ１、Ｒ２、Ｒ３、Ｒ４、Ｒ５、Ｒ６、Ｒ７、Ｒ８、Ｒ９、Ｒ１０及びＲ１１で用いられる基の意味、基の例示、好ましい基は、式（１）において述べた基の意味、基の例示、好ましい基と同じである。
【０１１９】
式（８）において、Ｍ１、Ｘ１、Ｘ２及びＸ３で用いられる基の意味、基の例示、好ましい基は、式（１）において述べた基の意味、基の例示、好ましい基と同じである。
【０１２０】
式（８）のＸ１１は、水素原子、ハロゲン原子、ヒドロカルビル基、置換ヒドロカルビル基、ヒドロカルビルオキシ基、置換ヒドロカルビルオキシ基、置換シリル基、２置換アミノ基であり、これらの基の意味及び例示は、式（１）において述べた基の意味及び例示と同じである。
【０１２１】
置換シクロペンタジエン化合物（７）において、そのシクロペンタジエン環の二重結合の位置が異なる異性体は以下の構造異性体のことである。
2012224843.tif 000015
式（７）で表される化合物には、各シクロペンタジエニル環の二重結合位置がそれぞれ異なるこのような異性体が存在するが、本発明においては、式（７）は、それらのうちのいずれか又はそれらの混合物を表わす。
【０１２２】
遷移金属化合物（８）としては、四塩化チタン、三塩化チタン、四臭化チタン、四ヨウ化チタンなどのハロゲン化チタン；テトラキス（ジメチルアミノ）チタン、ジクロロビス（ジメチルアミノ）チタン、トリクロロ（ジメチルアミノ）チタン、テトラキス（ジエチルアミノ）チタンなどのアミドチタン；テトライソプロポキシチタン、テトラ−ｎ−ブトキシチタン、ジクロロジイソプロポキシチタン、トリクロロイソプロポキシチタンなどのアルコキシチタンがあげられる。これらのうち、好ましい遷移金属化合物（８）は四塩化チタンである。
【０１２３】
第１反応工程において、置換シクロペンタジエン化合物（７）と反応させる塩基としては、有機アルカリ金属化合物があげられる。当該有機アルカリ金属化合物としては、メチルリチウム、エチルリチウム、ｎ−ブチルリチウム、ｓｅｃ−ブチルリチウム、ｔｅｒｔ−ブチルリチウム、リチウムトリメチルシリルアセチリド、リチウムアセチリド、トリメチルシリルメチルリチウム、ビニルリチウム、フェニルリチウム、アリルリチウムなどの有機リチウム化合物があげられる。
【０１２４】
塩基の使用量は、置換シクロペンタジエニル化合物（７）１モルあたり、０．５モル〜５モルの範囲である。
【０１２５】
第１反応工程における置換シクロペンタジエン化合物（７）と塩基との反応においては、アミン化合物が用いられる。かかるアミン化合物としては、メチルアミン、エチルアミン、ｎ−プロピルアミン、イソプロピルアミン、ｎ−ブチルアミン、ｔｅｒｔ−ブチルアミン、ｎ−オクチルアミン、ｎ−デシルアミン、アニリン、エチレンジアミンなどの第１級アミン化合物；ジメチルアミン、ジエチルアミン、ジ−ｎ−プロピルアミン、ジイソプロピルアミン、ジ−ｎ−ブチルアミン、ジ−ｔｅｒｔ−ブチルアミン、ジ−ｎ−オクチルアミン、ジ−ｎ−デシルアミン、ピロリジン、ヘキサメチルジシラザン、ジフェニルアミンなどの第２級アミン化合物；トリメチルアミン、トリエチルアミン、トリ−ｎ−プロピルアミン、トリ−ｎ−ブチルアミン、ジイソプロピルエチルアミン、トリ−ｎ−オクチルアミン、トリ−ｎ−デシルアミン、トリフェニルアミン、Ｎ，Ｎ，Ｎ’，Ｎ’−テトラメチルエチレンジアミン、Ｎ−メチルピロリジン、４−ジメチルアミノピリジンなどの第３級アミン化合物があげられる。かかるアミン化合物の使用量は、塩基１モルあたりに、好ましくは１０モル以下であり、より好ましくは０．５モル〜１０モルの範囲であり、更に好ましくは、１モル〜５モルである。
【０１２６】
置換シクロペンタジエン化合物（７）と塩基との反応は、溶媒の存在下で行うことが好ましい。また、溶媒を用いるときには、溶媒中で置換シクロペンタジエン化合物（７）及び塩基を反応させ、次に、この反応混合物中に遷移金属化合物（８）を加えることにより、置換シクロペンタジエン化合物（７）と塩基との反応物に、遷移金属化合物（８）をさらに反応させることができる。なお、置換シクロペンタジエン化合物（７）と塩基とを反応させた反応液には固体が析出することがあるが、この場合、析出した固体が溶解するまで溶媒を追加してもよく、析出した固体をろ過等により、一旦分離してもよく、分離した固体に溶媒を加えて溶解あるいは懸濁させ、その後で、遷移金属化合物（８）を加えてもよい。また、溶媒を用いる場合、該溶媒に置換シクロペンタジエン化合物（７）、塩基及び遷移金属化合物（８）を同時に加えることにより、第１反応工程と第２反応工程とを略同時に実施することもできる。
【０１２７】
第１反応工程に用いる溶媒及び第２反応工程に用いる溶媒は、これらの工程に係る反応の進行を著しく妨げない不活性な溶媒が用いられる。かかる溶媒としては、ベンゼン、トルエンなどの芳香族炭化水素；ヘキサン、ヘプタンなどの脂肪族炭化水素；ジエチルエーテル、テトラヒドロフラン、１，４−ジオキサンなどのエーテル化合物；ヘキサメチルホスホリックアミド、ジメチルホルムアミドなどのアミド化合物；アセトニトリル、プロピオニトリル、アセトン、ジエチルケトン、メチルイソブチルケトン、シクロヘキサノンなどの極性化合物；ジクロロメタン、ジクロロエタン、クロロベンゼン、ジクロロベンゼンなどのハロゲン化炭化水素といった非プロトン性化合物など用いられる。これらの化合物は１種以上用いることができる。溶媒の使用量は、置換シクロペンタジエン化合物（７）１重量部あたり、好ましくは１重量部〜２００重量部であり、より好ましくは３重量部〜５０重量部である。
【０１２８】
遷移金属化合物（８）の使用量は、置換シクロペンタジエン化合物（７）１モルあたり、好ましくは０．５モル〜３モルであり、より好ましくは０．７モル〜１．５モルである。
【０１２９】
第１反応工程及び第２反応工程における反応温度は、−１００℃以上、溶媒の沸点以下であればよく、好ましくは−８０℃〜１００℃である。
【０１３０】
第１反応工程及び第２反応工程を経て得られた反応物からは各種公知の精製方法により、式（１）で示される化合物を取り出すことができる。例えば、第１反応工程及び第２反応工程を行い、その後、反応液中の沈殿を濾別し、次に、濾液を濃縮して遷移金属化合物を析出させ、析出した遷移金属化合物を濾取する方法があげられる。
【０１３１】
また、Ｘ１、Ｘ２及びＸ３の一部又は全部が、水素原子、ヒドロカルビル基、置換ヒドロカルビル基、ヒドロカルビルオキシ基、置換ヒドロカルビルオキシ基である式（１）で示される化合物は、Ｘ１、Ｘ２及びＸ３がハロゲン原子である式（１）で示される化合物と、水素原子、ヒドロカルビル基、置換ヒドロカルビル基、ヒドロカルビルオキシ基又は置換ヒドロカルビルオキシ基を有するアルカリ金属化合物とを反応させる方法；Ｘ１、Ｘ２及びＸ３がハロゲン原子である式（１）で示される化合物と、水素原子、ヒドロカルビル基、置換ヒドロカルビル基、ヒドロカルビルオキシ基又は置換ヒドロカルビルオキシ基を有するアルカリ土類金属化合物とを反応させる方法があげられる。当該アルカリ金属化合物のアルカリ金属としては、リチウム、ナトリウムがあげられる。また、当該アルカリ土類金属化合物のアルカリ土類金属としては、マグネシウム、カルシウムがあげられる。
【０１３２】
上記置換シクロペンタジエン化合物（７）は、下記式（９）で示される置換シクロペンタジエン化合物（以下、「置換シクロペンタジエン化合物（９）」という。）と塩基とをアミン化合物の存在下に反応させる工程；前記置換シクロペンタジエン化合物（９）と塩基との反応物に、下記式（１０）で示されるハロゲン化ケイ素化合物（以下、「ハロゲン化ケイ素化合物（１０）」という。）を反応させる工程により製造することができる。
【０１３３】
2012224843.tif 000016
［式中、Ｒ８、Ｒ９、Ｒ１０及びＲ１１は、夫々、式（１−２）のＲ８、Ｒ９、Ｒ１０及びＲ１１と同じ意味であり、
2012224843.tif 000017
は、次の化合物のうちのいずれか又はそれらの混合物を表わす。
2012224843.tif 000018
］
2012224843.tif 000019
［式中、Ｒ１、Ｒ２、Ｒ３、Ｒ４、Ｒ５、Ｒ６及びＲ７は、夫々、式（１）のＲ１、Ｒ２、Ｒ３、Ｒ４、Ｒ５、Ｒ６及びＲ７と同じ意味であり、Ｘ１２はハロゲン原子を表す。］
【０１３４】
式（９）において、Ｒ８、Ｒ９、Ｒ１０及びＲ１１で用いられる基の意味、基の例示、好ましい基は、式（１−２）において述べた基の意味、基の例示、好ましい基と同じである。式（１０）において、Ｒ１、Ｒ２、Ｒ３、Ｒ４、Ｒ５、Ｒ６及びＲ７で用いられる基の意味、基の例示、好ましい基は、式（１）において述べた基の意味、基の例示、好ましい基と同じである。Ｘ１２はハロゲン原子を表す。
【０１３５】
置換シクロペンタジエン化合物（９）としては、メチルシクロペンタジエン、１，２−ジメチルシクロペンタジエン、１，３−ジメチルシクロペンタジエン、１，２，３−トリメチルシクロペンタジエン、１，２，４−トリメチルシクロペンタジエン、１，２，３，４−テトラメチルシクロペンタジエン、エチルシクロペンタジエン、１，２−ジエチルシクロペンタジエン、１，３−ジエチルシクロペンタジエン、１，２，３−トリエチルシクロペンタジエン、１，２，４−トリエチルシクロペンタジエン、１，２，３，４−テトラエチルシクロペンタジエン、ｎ−プロピルシクロペンタジエン、イソプロピルシクロペンタジエン、ｎ−ブチルシクロペンタジエン、ｓｅｃ−ブチルシクロペンタジエン、ｔｅｒｔ−ブチルシクロペンタジエン、ｎ−ペンチルシクロペンタジエン、ネオペンチルシクロペンタジエン、ｎ−ヘキシルシクロペンタジエン、ｎ−オクチルシクロペンタジエン、フェニルシクロペンタジエン、ナフチルシクロペンタジエン、トリメチルシリルシクロペンタジエン、トリエチルシリルシクロペンタジエン、ｔｅｒｔ−ブチルジメチルシリルシクロペンタジエンがあげられる。
【０１３６】
置換シクロペンタジエン化合物（９）と反応させる塩基としては、水素化リチウム、水素化ナトリウム、水素化カリウムなどのアルカリ金属水素化物；水素化カルシウムなどのアルカリ土類金属水素化物があげられる。
【０１３７】
塩基の使用量は、置換シクロペンタジエン化合物（９）１モルあたり、通常０．５モル〜３モルであり、好ましくは０．９モル〜２モルである。
【０１３８】
置換シクロペンタジエン化合物（９）と塩基との反応においては、塩基と共にアミン化合物が用いられる。かかるアミン化合物としては、アニリン、クロロアニリン、ブロモアニリン、フルオロアニリン、ジクロロアニリン、ジブロモアニリン、ジフルオロアニリン、トリクロロアニリン、トリブロモアニリン、トリフルオロアニリン、テトラクロロアニリン、テトラブロモアニリン、テトラフルオロアニリン、ペンタクロロアニリン、ペンタフルオロアニリン、ニトロアニリン、ジニトロアニリン、ヒドロキシアニリン、フェニレンジアミン、アニシジン、ジメトキシアニリン、トリメトキシアニリン、エトキシアニリン、ジエトキシアニリン、トリエトキシアニリン、ｎ−プロポキシアニリン、イソプロポキシアニリン、ｎ−ブトキシアンリン、ｓｅｃ−ブトキシアニリン、イソブトキシアニリン、ｔ−ブトキシアニリン、フェノキシアニリン、メチルアニリン、エチルアニリン、ｎ−プロピルアニリン、イソプロピルアニリン、ｎ−ブチルアニリン、ｓｅｃ−ブチルアニリン、イソブチルアニリン、ｔ−ブチルアニリン、ジメチルアニリン、ジエチルアニリン、ジ−ｎ−プロピルアニリン、ジイソプロピルアニリン、ジ−ｎ−ブチルアニリン、ジ−ｓｅｃ−ブチルアニリン、ジイソブチルアニリン、ジ−ｔ−ブチルアニリン、トリメチルアニリン、トリエチルアニリン、ジイソプロピルアニリン、フェニルアニリン、ベンジルアニリン、アミノ安息香酸、アミノ安息香酸メチルエステル、アミノ安息香酸エチルエステル、アミノ安息香酸ｎ−プロピルエステル、アミノ安息香酸イソプロピルエステル、アミノ安息香酸ｎ−ブチルエステル、アミノ安息香酸イソブチルエステル、アミノ安息香酸ｓｅｃ−ブチルエステル、アミノ安息香酸ｔ−ブチルエステル等の１級アニリン類があげられる。また、ナフチルアミン、ナフチルメチルアミン、ベンジルアミン、プロピルアミン、ブチルアミン、ペンチルアミン、ヘキシルアミン、シクロヘキシルアミン、ヘプチルアミン、オクチルアミン、２−アミノピリジン、３−アミノピリジン、４−アミノピリジンがあげられる。
【０１３９】
アミン化合物の使用量は、塩基１モルあたり、通常０．００１モル〜２モルであり、好ましくは０．０１モル〜０．５モルである。
【０１４０】
置換シクロペンタジエン化合物（９）と塩基との反応は、通常、反応に対して不活性な溶媒中で行われる。かかる溶媒には、ベンゼン、トルエン、キシレンなどの芳香族炭化水素；ペンタン、ヘキサン、ヘプタン、オクタン、シクロヘキサンなどの脂肪族炭化水素；ジエチルエーテル、メチルｔ−ブチルエーテル、テトラヒドロフラン、１，４−ジオキサンなどのエーテル化合物；ヘキサメチルホスホリックアミド、ジメチルホルムアミド、ジメチルアセトアミド、Ｎ−メチルピロリドンなどのアミド化合物；クロロベンゼン、ジクロロベンゼンなどのハロゲン化炭化水素といった非プロトン性化合物などが用いられる。これらの化合物は１種以上用いることができる。溶媒の使用量は置換シクロペンタジエン化合物（９）１重量部あたり、好ましくは１重量部〜２００重量倍であり、より好ましくは３重量部〜３０重量部である。
【０１４１】
置換シクロペンタジエン化合物（９）と塩基との反応は、溶媒中で置換シクロペンタジエン化合物（９）、塩基、アミン化合物を同時に混合してもよく、予め塩基とアミン化合物を混合し、その後に置換シクロペンタジエン化合物（９）を混合してもよい。反応温度は、好ましくは０℃〜７０℃であり、より好ましくは１０℃〜６０℃である。
【０１４２】
ハロゲン化ケイ素化合物（１０）としては、クロロエチルメチルフェニルシラン、クロロジエチルフェニルシラン、クロロメチル（ｎ−プロピル）フェニルシラン、クロロメチル（イソプロピル）フェニルシラン、クロロ（ｎ−ブチル）メチルフェニルシラン、クロロ（ｓｅｃ−ブチル）メチルフェニルシラン、クロロ（ｔｅｒｔ−ブチル）メチルフェニルシラン、クロロメチル（ｎ−ペンチル）フェニルシラン、クロロメチル（ネオペンチル）フェニルシラン、アミルクロロメチルフェニルシラン、クロロ（ｎ−ヘキシル）メチルフェニルシラン、クロロシクロヘキシルメチルフェニルシラン、クロロメチル（ｎ−オクチル）フェニルシラン、クロロ（ｎ−デシル）メチルフェニルシラン、クロロ（ｎ−ドデシル）メチルフェニルシラン、クロロメチル（ｎ−オクタデシル）フェニルシラン、クロロベンジルジフェニルシラン、クロロ（ｎ−ブチル）メチル（３−メチルフェニル）シラン、クロロ（ｎ−ブチル）メチル（４−メチルフェニル）シラン、クロロ（ｎ−ブチル）メチル（３，５−ジメチルフェニル）シラン、クロロ（ｎ−ブチル）メチル（４−ｎ−ブチルフェニル）シラン、クロロ（ｎ−ブチル）メチル（４−フェニルフェニル）シラン、クロロ（ｎ−ブチル）メチル（４−メトキシフェニル）シラン、クロロ（ｎ−ブチル）メチル（４−フェノキシフェニル）シラン、クロロ（ｎ−ブチル）メチル（４−トリメチルシリルフェニル）シラン、クロロ（ｎ−ブチル）メチル（４−ジメチルアミノフェニル）シラン、クロロ（ｎ−ブチル）メチル（４−ベンジルオキシフェニル）シランがあげられる。
【０１４３】
ハロゲン化ケイ素化合物（１０）の使用量は、置換シクロペンタジエン化合物（９）と塩基との反応物の調製に使用した置換シクロペンタジエン化合物（９）１重量部あたり、通常０．２モル〜２モルであり、好ましくは０．３３モル〜１．２５モルである。
【０１４４】
置換シクロペンタジエン化合物（９）と塩基との反応物と、ハロゲン化ケイ素化合物（１０）との反応は、通常、反応に対して不活性な溶媒中で行われる。かかる溶媒には、ベンゼン、トルエン、キシレンなどの芳香族炭化水素；ペンタン、ヘキサン、ヘプタン、オクタン、シクロヘキサンなどの脂肪族炭化水素；ジエチルエーテル、メチルｔ−ブチルエーテル、テトラヒドロフラン、１，４−ジオキサンなどのエーテル化合物、ヘキサメチルホスホリックアミド、ジメチルホルムアミド、ジメチルアセトアミド、Ｎ−メチルピロリドンなどのアミド化合物、クロロベンゼン、ジクロロベンゼンなどのハロゲン化炭化水素といった非プロトン性化合物が用いられる。これらの化合物は１種以上用いられる。溶媒の使用量は、置換シクロペンタジエン化合物（９）と塩基との反応物の調製に使用した置換シクロペンタジエン化合物（９）１重量部あたり、好ましくは１重量部〜２００重量倍であり、より好ましくは３重量部〜３０重量部である。
【０１４５】
置換シクロペンタジエン化合物（９）と塩基との反応物と、ハロゲン化ケイ素化合物（１０）との反応は、通常、溶媒中で塩基、アミン化合物および置換シクロペンタジエン化合物（９）を混合し、その後、ハロゲン化ケイ素化合物（１０）を混合することによって行われる。当該反応は、溶媒中で、塩基、アミン化合物、置換シクロペンタジエン化合物（９）及びハロゲン化ケイ素化合物（１０）を一度に混合する方法を採用してもよい。反応温度は、好ましくは０℃〜７０℃であり、より好ましくは１０℃〜６０℃である。
【０１４６】
反応終了後、得られた反応液に、水、炭酸水素ナトリウム水溶液、炭酸ナトリウム水溶液、塩化アンモニウム水溶液、または塩酸などの水溶液などを加え、その後、液を有機層と水層とに分離し、有機層として置換シクロペンタジエン化合物（７）の溶液が得られる。当該溶液から公知の方法で溶媒を除去することにより、置換シクロペンタジエン化合物（７）が得られる。
【０１４７】
工程１で用いる錯体としては、さらに下記式（２−１）又は下記式（２−２）で表される化合物をあげることができる。
2012224843.tif 000020
［式中、Ｍ２は元素の周期律表の第４族の遷移金属原子を表し、
Ａ２１は、酸素原子、窒素原子、リン原子又は硫黄原子を表し、
Ｚ１は、Ａ２１とＮとを連結する基であり、Ａ２１とＮとを結ぶ最短結合数は４〜６であり、Ａ２１とＺ１とを結ぶ結合は二重結合であってもよく、
Ｒ２１、Ｒ２２、Ｒ２３、Ｒ２４、Ｒ２５及びＸ４は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ２１、Ｒ２２、Ｒ２３、Ｒ２４及びＲ２５のうち、２つ以上が互いに連結していてもよく、３つのＸ４は、夫々同じでも異なっていてもよく、２つ以上のＸ４は結合して、Ｍ２と一緒になって環を形成していてもよく、
Ｒ２６は、水素原子、ハロゲン原子、ヒドロカルビル基、置換ヒドロカルビル基、ヒドロカルビリデン基、置換ヒドロカルビリデン基を表し、Ｒ２６とＡ２１とを結ぶ結合は二重結合であってもよく、Ｒ２６はＺ１と結合していてもよい。］
【０１４８】
2012224843.tif 000021
［式中、Ｍ２は元素の周期律表の第４族の遷移金属原子を表し、
Ａ２２は、窒素原子又はリン原子を表し、
Ｚ２は、Ａ２２とＮとを連結する基であり、Ａ２２とＮとを結ぶ最短結合数は４〜６であり、
Ｒ２１、Ｒ２２、Ｒ２３、Ｒ２４、Ｒ２５及びＸ４は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ２１、Ｒ２２、Ｒ２３、Ｒ２４及びＲ２５のうち、２つ以上が互いに連結していてもよく、３つのＸ４は、夫々同じでも異なっていてもよく、２つ以上のＸ４は結合して、Ｍ２と一緒になって環を形成していてもよく、
Ｒ２７及びＲ２８は、水素原子、ハロゲン原子、ヒドロカルビル基、置換ヒドロカルビル基を表し、Ｒ２８はＺ２と結合していてもよい。］
【０１４９】
式（２−１）及び式（２−２）のＭ２は元素の周期律表の第４族の遷移金属原子を表し、チタン原子、ジルコニウム原子及びハフニウム原子があげられる。これらの中では、チタン原子が好ましい。
【０１５０】
式（２−１）及び式（２−２）のＲ２１、Ｒ２２、Ｒ２３、Ｒ２４、Ｒ２５及びＸ４は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、これらの基の意味及び例示は、式（１）において述べたこれらの意味及び例示と同じである。
【０１５１】
Ｒ２１、Ｒ２２、Ｒ２３、Ｒ２４、Ｒ２５及びＸ４において、ヒドロカルビル基、置換ヒドロカルビル基、ヒドロカルビルオキシ基及び置換ヒドロカルビルオキシ基の炭素原子数は、好ましくは１〜２０であり、より好ましくは１〜１０である。ヒドロカルビル基としては、好ましくはアルキル基、アリール基、アラルキル基である。置換ヒドロカルビル基としては、好ましくはハロゲン化ヒドロカルビル基であり、より好ましくはハロゲン化アルキル基、ハロゲン化アリール基、ハロゲン化アラルキル基である。ヒドロカルビルオキシ基としては、好ましくはアルコキシ基、アリールオキシ基、アラルキルオキシ基である。置換ヒドロカルビルオキシ基としては、好ましくはハロゲン化アラルキルオキシ基であり、より好ましくはハロゲン化アルコキシ基、ハロゲン化アリールオキシ基である。
【０１５２】
Ｒ２１、Ｒ２２、Ｒ２３、Ｒ２４、Ｒ２５及びＸ４において、置換シリル基は、好ましくは３置換シリル基である。置換シリル基において、ケイ素原子に結合しているヒドロカルビル基及びハロゲン化ヒドロカルビル基の炭素原子数は、好ましくは１〜１０である。また、置換シリル基において、ケイ素原子に結合しているヒドロカルビル基及びハロゲン化ヒドロカルビル基の炭素原子数の総数は、好ましくは１〜２０であり、より好ましくは３〜１８である。好ましくは、トリメチルシリル基、トリエチルシリル基、トリフェニルシリル基、ジメチルフェニルシリル基、これらの基の水素原子の一部又は全部がハロゲン原子で置き換わった基である。
【０１５３】
Ｒ２１、Ｒ２２、Ｒ２３、Ｒ２４、Ｒ２５及びＸ４の２置換アミノ基において、窒素原子に結合しているヒドロカルビル基及びハロゲン化ヒドロカルビル基の炭素原子数は、好ましくは１〜１０であり、より好ましくは１〜５である。窒素原子に結合しているヒドロカルビル基及びハロゲン化ヒドロカルビル基の炭素原子数の総数は、好ましくは２〜２０であり、より好ましくは２〜１０である。
【０１５４】
Ｒ２１、Ｒ２２、Ｒ２３、Ｒ２４及びＲ２５のうち、２つ以上が互いに連結して、Ｒ２１〜Ｒ２4が結合しているベンゼン環上の炭素原子と一緒になって、あるいは当該炭素原子とＲ２５が結合している炭素原子とが一緒になって環を形成していてもよい。該環としては、シクロプロパン環、シクロプロペン環、シクロブタン環、シクロブテン環、シクロペンタン環、シクロペンテン環、シクロヘキサン環、シクロヘキセン環、シクロヘプタン環、シクロヘプテン環、シクロオクタン環、シクロオクテン環、ベンゼン環、ナフタレン環、アントラセン環、これらの環の水素原子が炭素原子数１〜２０のヒドロカルビル基で置換された環などの飽和もしくは不飽和のヒドロカルビル環があげられる。
【０１５５】
Ｒ２１として、より好ましくは、フェニル基、α−クミル基、ｔｅｒｔ−ブチル基、１−アダマンチル基であり、更に好ましくは１−アダマンチル基である。
【０１５６】
Ｒ２３として、より好ましくは、メチル基、シクロヘキシル基、ｔｅｒｔ−ブチル基、１−アダマンチル基であり、更に好ましくはメチル基である。
【０１５７】
Ｒ２２、Ｒ２４及びＲ２５として、より好ましくは、水素原子である。
【０１５８】
Ｘ４として、より好ましくは、ハロゲン原子又はアルキル基であり、更に好ましくは、塩素原子、臭素原子、メチル基である。
【０１５９】
Ａ２１は、酸素原子、窒素原子、リン原子又は硫黄原子を表し、Ａ２２は、窒素原子又はリン原子を表す。
【０１６０】
Ｒ２６は、水素原子、ハロゲン原子、ヒドロカルビル基、置換ヒドロカルビル基、ヒドロカルビリデン基、置換ヒドロカルビリデン基を表し、Ｒ２６とＡ２１とを結ぶ結合は二重結合であってもよく、ヒドロカルビル基及び置換ヒドロカルビル基の意味及び例示は、式（１）において述べたこれらの意味及び例示と同じである。
【０１６１】
ヒドロカルビリデン基としては、メチリデン基、エチリデン基、ベンジリデン基、シクロヘキシリデン基があげられる。置換ヒドロカルビリデン基とは、ヒドロカルビリデン基の１つ以上の水素原子が、ヒドロカルビル基以外の基及び／又はハロゲン原子で置換された基である。例えば、ハロゲン化ヒドロカルビリデン基があげられる。
【０１６２】
Ｒ２６において、ヒドロカルビル基、置換ヒドロカルビル基、ヒドロカルビリデン基及び置換ヒドロカルビリデン基の炭素原子数は、好ましくは１〜１０であり、より好ましくは１〜５である。
【０１６３】
Ｒ２６はＺ１と結合して、Ａ２１と一緒になって環を形成していてもよい。該環は、脂肪環であってもよく、芳香環であってもよく、ヘテロ環であってもよい。
【０１６４】
Ｒ２６として、好ましくは、炭素原子数１〜１０のヒドロカルビル基であり、より好ましくは、メチル基、エチル基、イソプロピル基であり、更に好ましくはメチル基である。
【０１６５】
Ｒ２７及びＲ２８は、水素原子、ハロゲン原子、ヒドロカルビル基、置換ヒドロカルビル基を表し、ヒドロカルビル基及び置換ヒドロカルビル基の意味及び例示は、式（１）において述べたこれらの意味及び例示と同じである。
【０１６６】
Ｒ２７及びＲ２８において、ヒドロカルビル基及び置換ヒドロカルビル基の炭素原子数は、好ましくは１〜１０であり、より好ましくは１〜５である。
【０１６７】
Ｒ２７として、好ましくは、炭素原子数１〜１０のヒドロカルビル基であり、より好ましくは、メチル基、エチル基、イソプロピル基であり、更に好ましくはメチル基である。
【０１６８】
Ｒ２８はＺ２と結合して、Ａ２２と一緒になって環を形成していてもよい。該環は、脂肪環であってもよく、芳香環であってもよく、ヘテロ環であってもよい。
【０１６９】
Ｒ２8として、好ましくは、炭素原子数１〜１０のヒドロカルビル基であり、より好ましくは、メチル基、エチル基、イソプロピル基であり、更に好ましくはメチル基である。
【０１７０】
Ｚ１は、Ａ２１とＮとを連結する基であり、Ａ２１とＮとを結ぶ最短結合数は４〜６であり、Ａ２１とＺ１とを結ぶ結合は二重結合であってもよい。Ｚ２は、Ａ２２とＮとを連結する基であり、Ａ２２とＮとを結ぶ最短結合数は４〜６である。最短結合数は、WO２００９−００５００３に記載の方法で定義される。
【０１７１】
Ｚ１及びＺ２としては、次のＡ２１及びＮと併せて次の部分構造式（２−３）で表される構造を形成する基、あるいはＡ２２及びＮと併せて次の部分構造式（２−４）で表される構造を形成する基があげられる。
2012224843.tif 000022
［式中、Ａ２１及びＡ２２は、夫々、式（２−１）及び式（２−２）のＡ２１及びＡ２２と同じ意味を表す。Ｒ３１、Ｒ３２、Ｒ３３及びＲ３４は、夫々、水素原子、ハロゲン原子、ヒドロカルビル基、置換ヒドロカルビル基、ヒドロカルビルオキシ基、置換ヒドロカルビルオキシ基を表し、Ｒ３１とＲ３２とは結合して、Ｒ３１が結合している炭素原子とＲ３２が結合している炭素原子と一緒になって環を形成していてもよく、Ｒ３３とＲ３４とは結合して、Ｒ３３が結合している炭素原子とＲ３４が結合している炭素原子と一緒になって環を形成していてもよく、Ｒ３４とＡ２１に結合しているＲ２６とは結合して、Ａ２１と一緒になって環を形成していてもよく、Ｒ３４とＡ２２に結合しているＲ２８とは結合して、Ａ２２と一緒になって環を形成していてもよい。］
【０１７２】
Ｒ３１、Ｒ３２、Ｒ３３及びＲ３４において、ヒドロカルビル基、置換ヒドロカルビル基、ヒドロカルビルオキシ基及び置換ヒドロカルビルオキシ基の意味及び例示は、式（１）において述べたこれらの意味及び例示と同じである。
【０１７３】
Ｒ３１、Ｒ３２、Ｒ３３及びＲ３４において、ヒドロカルビル基、置換ヒドロカルビル基、ヒドロカルビルオキシ基及び置換ヒドロカルビルオキシ基の炭素原子数は、好ましくは１〜２０であり、より好ましくは１〜１０である。ヒドロカルビル基としては、好ましくはアルキル基、アリール基、アラルキル基である。置換ヒドロカルビル基としては、好ましくはハロゲン化ヒドロカルビル基であり、より好ましくはハロゲン化アルキル基、ハロゲン化アリール基、ハロゲン化アラルキル基である。ヒドロカルビルオキシ基としては、好ましくはアルコキシ基、アリールオキシ基、アラルキルオキシ基である。置換ヒドロカルビルオキシ基としては、好ましくはハロゲン化アラルキルオキシ基であり、より好ましくはハロゲン化アルコキシ基、ハロゲン化アリールオキシ基である。
【０１７４】
Ｒ３１とＲ３２とが結合して形成される環、Ｒ３３とＲ３４とが結合して形成される環、Ｒ３４とＲ２６とが結合して形成される環、Ｒ３４とＲ２８とが結合して形成される環は、脂肪環であってもよく、芳香環であってもよく、ヘテロ環であってもよい。
【０１７５】
式（２−１）又は式（２−２）で表される化合物の製造方法としては、国際公開２００９／００５００３号パンフレットに記載の方法があげられる。
【０１７６】
式（２−１）又は式（２−２）で表される化合物としては、次の化合物があげられる。
2012224843.tif 000023
2012224843.tif 000024
2012224843.tif 000025
2012224843.tif 000026
2012224843.tif 000027
2012224843.tif 000028
2012224843.tif 000029
2012224843.tif 000030
2012224843.tif 000031
2012224843.tif 000032
2012224843.tif 000033
【０１７７】
式（２−１）又は式（２−２）で表される好ましい化合物として、次の式（２−ａ）又は式（２−ｂ）で表される化合物があげられる。
2012224843.tif 000034
［式中、Ｍ２は元素の周期律表の第４族の遷移金属原子を表し、
Ａ２１は、酸素原子、窒素原子、リン原子又は硫黄原子を表し、
Ｒ２１、Ｒ２２、Ｒ２３、Ｒ２４、Ｒ２５及びＸ４は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ２１、Ｒ２２、Ｒ２３、Ｒ２４及びＲ２５のうち、２つ以上が互いに連結していてもよく、３つのＸ４は、夫々同じでも異なっていてもよく、２つ以上のＸ４は結合して、Ｍ２と一緒になって環を形成していてもよく、
Ｒ２６は、水素原子、ハロゲン原子、ヒドロカルビル基、置換ヒドロカルビル基、ヒドロカルビリデン基、置換ヒドロカルビリデン基を表し、Ｒ２６とＡ２１とを結ぶ結合は二重結合であってもよく、
Ｒ４１、Ｒ４２、Ｒ４３、Ｒ４４、Ｒ４５、Ｒ４６、Ｒ４７及びＲ４８は、夫々、水素原子、ヒドロカルビル基を表す。］
【０１７８】
2012224843.tif 000035
［式中、Ｍ２は元素の周期律表の第４族の遷移金属原子を表し、
Ａ２２は、窒素原子又はリン原子を表し、
Ｒ２１、Ｒ２２、Ｒ２３、Ｒ２４、Ｒ２５及びＸ４は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表し、Ｒ２１、Ｒ２２、Ｒ２３、Ｒ２４及びＲ２５のうち、２つ以上が互いに連結していてもよく、３つのＸ４は、夫々同じでも異なっていてもよく、２つ以上のＸ４は結合して、Ｍ２と一緒になって環を形成していてもよく、
Ｒ２７及びＲ２８は、水素原子、ハロゲン原子、ヒドロカルビル基、置換ヒドロカルビル基を表し、
Ｒ４１、Ｒ４２、Ｒ４３、Ｒ４４、Ｒ４５、Ｒ４６、Ｒ４７及びＲ４８は、夫々、水素原子、ヒドロカルビル基を表す。］
【０１７９】
式（２−ａ）及び式（２−ｂ）におけるＭ２の定義、例示、好ましい原子は、式（２−１）及び式（２−２）におけるＭ２の定義、例示、好ましい原子と同じである。
【０１８０】
式（２−ａ）及び式（２−ｂ）におけるＡ２１及びＡ２２の定義、例示は、式（２−１）及び式（２−２）におけるＡ２１及びＡ２２の定義、例示と同じである。
【０１８１】
式（２−ａ）及び式（２−ｂ）におけるＲ２１、Ｒ２２、Ｒ２３、Ｒ２４、Ｒ２５及びＸ４の定義、例示、好ましい原子及び基は、式（２−１）及び式（２−２）におけるＲ２１、Ｒ２２、Ｒ２３、Ｒ２４、Ｒ２５及びＸ４の定義、例示、好ましい原子及び基と同じである。
【０１８２】
式（２−ａ）及び式（２−ｂ）におけるＲ２６、Ｒ２７及びＲ２８の定義、例示、好ましい基は、式（２−１）及び式（２−２）におけるＲ２６、Ｒ２７及びＲ２８の定義、例示、好ましい基と同じである。
【０１８３】
式（２−ａ）及び式（２−ｂ）におけるＲ４１、Ｒ４２、Ｒ４３、Ｒ４４、Ｒ４５、Ｒ４６、Ｒ４７及びＲ４８は、水素原子、ヒドロカルビル基を表す。ヒドロカルビル基として好ましくはアルキル基である。ヒドロカルビル基の炭素原子数は、好ましくは１〜１０であり、より好ましくは１〜５である。
【０１８４】
（活性化助触媒成分）
工程１の活性化助触媒成分としては、例えば、有機アルミニウムオキシ化合物、ホウ素化合物及び有機アルミニウム化合物からなる化合物群から選ばれる少なくとも１種の化合物が用いられる。
【０１８５】
有機アルミニウムオキシ化合物としては、一般式｛−Ａｌ（Ｅ１）−Ｏ−｝ａ［式中、ａは２以上の整数を表す。Ｅ１は炭素原子数１〜８のヒドロカルビル基を表し、複数あるＥ１は同じであっても異なっていてもよい。］で表される構造を有する環状のアルミノキサン及び一般式Ｅ２｛−Ａｌ（Ｅ２）−Ｏ−｝ｂＡｌＥ２２［式中、ｂは１以上の整数を表す。Ｅ２は炭素原子数１〜８のヒドロカルビル基を表し、複数あるＥ２は同じであっても異なっていてもよい。］で表される構造を有する線状のアルミノキサンがあげられる。有機アルミニウムオキシ化合物としては、これらの化合物が１種以上用いられる。
【０１８６】
上記一般式のＥ１及びＥ２としては、メチル基、エチル基、ノルマルプロピル基、イソプロピル基、ノルマルブチル基、イソブチル基、ノルマルペンチル基、ネオペンチル基等のアルキル基があげられる。好ましくは、Ｅ１がメチル基又はイソブチル基であり、ａが２〜４０である環状のアルミノキサン、Ｅ２がメチル基又はイソブチル基であり、ｂが１〜４０である線状のアルミノキサンである。
【０１８７】
上記のアルミノキサンは公知の方法で製造される。例えば、トリアルキルアルミニウム（例えば、トリメチルアルミニウムなど）を有機溶剤（ベンゼン、脂肪族ハイドロカルビルなど）に溶かした溶液と水とを接触させて製造する方法があげられる。また、結晶水を含んでいる金属塩（例えば、硫酸銅水和物など）にトリアルキルアルミニウム（例えば、トリメチルアルミニウムなど）を接触させて製造する方法があげられる。
【０１８８】
ホウ素化合物としては、下記化合物（Ｂ１）〜（Ｂ３）からなる化合物群から選ばれる１種以上のホウ素化合物があげられる。
（Ｂ１）：一般式  ＢＱ１Ｑ２Ｑ３で表されるホウ素化合物
（Ｂ２）：一般式  Ｔ＋（ＢＱ４Ｑ５Ｑ６Ｑ７）−で表されるボレート化合物
（Ｂ３）：一般式  （Ｌ−Ｈ）＋（ＢＱ８Ｑ９Ｑ１０Ｑ１１）−で表されるボレート化合物
（式中、Ｂは３価の原子価状態のホウ素原子を表し、Ｑ１、Ｑ２、Ｑ３、Ｑ４、Ｑ５、Ｑ６、Ｑ７、Ｑ８、Ｑ９、Ｑ１０およびＱ１１は、夫々、ハロゲン原子、炭素原子数１〜２０のヒドロカルビル基、炭素原子数１〜２０のヒドロカルビルシリル基、炭素原子数１〜２０のアルコキシ基または炭素原子数２〜２０のジヒドロカルビルアミノ基を表し、Ｔ＋は無機または有機のカチオンを表し、（Ｌ−Ｈ）＋はブレンステッド酸を表す。）
【０１８９】
化合物（Ｂ１）〜（Ｂ３）において、Ｑ１、Ｑ２、Ｑ３、Ｑ４、Ｑ５、Ｑ６、Ｑ７、Ｑ８、Ｑ９、Ｑ１０およびＱ１１は、好ましくは、ハロゲン原子、炭素原子数１〜２０のヒドロカルビル基又は炭素原子数１〜２０のハロゲン化ヒドロカルビル基である。Ｔ＋における無機のカチオンとしては、フェロセニウムカチオン、アルキル置換フェロセニウムカチオン、銀陽イオンなどがあげられ、有機のカチオンとしては、トリフェニルメチルカチオンなどがあげられる。（ＢＱ４Ｑ５Ｑ６Ｑ７）−及び（ＢＱ８Ｑ９Ｑ１０Ｑ１１）−としては、テトラキス（ペンタフルオロフェニル）ボレート、テトラキス（２，３，５，６−テトラフルオロフェニル）ボレート、テトラキス（２，３，４，５−テトラフルオロフェニル）ボレート、テトラキス（３，４，５−トリフルオロフェニル）ボレート、テトラキス（２，３，４−トリフルオロフェニル）ボレート、フェニルトリス（ペンタフルオロフェニル）ボレ−ト、テトラキス（３，５−ビストリフルオロメチルフェニル）ボレートなどがあげられる。ブレンステッド酸である（Ｌ−Ｈ）＋としては、トリアルキル置換アンモニウム、Ｎ，Ｎ−ジアルキルアニリニウム、ジアルキルアンモニウム、トリアリールホスホニウムなどがあげられる。
【０１９０】
一般式  ＢＱ１Ｑ２Ｑ３で表されるホウ素化合物（Ｂ１）としては、トリス（ペンタフルオロフェニル）ボラン、トリス（２，３，５，６−テトラフルオロフェニル）ボラン、トリス（２，３，４，５−テトラフルオロフェニル）ボラン、トリス（３，４，５−トリフルオロフェニル）ボラン、トリス（２，３，４−トリフルオロフェニル）ボラン、フェニルビス（ペンタフルオロフェニル）ボランなどがあげられる。
【０１９１】
一般式Ｔ＋（ＢＱ４Ｑ５Ｑ６Ｑ７）−で表されるボレート化合物（Ｂ２）としては、フェロセニウムテトラキス（ペンタフルオロフェニル）ボレート、１，１’−ビス−トリメチルシリルフェロセニウムテトラキス（ペンタフルオロフェニル）ボレート、銀テトラキス（ペンタフルオロフェニル）ボレート、トリフェニルメチルテトラキス（ペンタフルオロフェニル）ボレート、トリフェニルメチルテトラキス（３，５−ビストリフルオロメチルフェニル）ボレートなどがあげられる。
【０１９２】
一般式（Ｌ−Ｈ）＋（ＢＱ８Ｑ９Ｑ１０Ｑ１１）−で表されるボレート化合物（Ｂ３）としては、トリエチルアンモニウムテトラキス（ペンタフルオロフェニル）ボレート、トリプロピルアンモニウムテトラキス（ペンタフルオロフェニル）ボレート、トリ（ノルマルブチル）アンモニウムテトラキス（ペンタフルオロフェニル）ボレート、トリ（ノルマルブチル）アンモニウムテトラキス（３，５−ビストリフルオロメチルフェニル）ボレート、Ｎ，Ｎ−ビス−トリメチルシリルアニリニウムテトラキス（ペンタフルオロフェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、Ｎ，Ｎ−２，４，６−ペンタメチルアニリニウムテトラキス（ペンタフルオロフェニル）ボレート、Ｎ，Ｎ−ビス−トリメチルシリルアニリニウムテトラキス（３，５−ビストリフルオロメチルフェニル）ボレート、ジイソプロピルアンモニウムテトラキス（ペンタフルオロフェニル）ボレート、ジシクロヘキシルアンモニウムテトラキス（ペンタフルオロフェニル）ボレート、トリフェニルホスホニウムテトラキス（ペンタフルオロフェニル）ボレート、トリ（メチルフェニル）ホスホニウムテトラキス（ペンタフルオロフェニル）ボレート、トリ（ビス−トリメチルシリルフェニル）ホスホニウムテトラキス（ペンタフルオロフェニル）ボレートなどがあげられる。
【０１９３】
有機アルミニウム化合物としては、一般式Ｅ３ｃＡｌＸ’３−ｃ［式中、ｃは０＜ｃ≦３の数を表す。Ｅ３は炭素原子数１〜８のヒドロカルビル基を表し、Ｘ’は水素原子又はハロゲン原子を表し、Ｅ３が複数ある場合、複数のＥ３は同じであっても異なっていてもよく、Ｘ’が複数ある場合、複数のＸ’は同じであっても異なっていてもよい。］で表される化合物があげられる。有機アルミニウム化合物としては、これらの化合物が１種以上用いられる。
【０１９４】
上記一般式で表される有機アルミニウム化合物としては、トリアルキルアルミニウム、ジアルキルアルミニウムクロライド、アルキルアルミニウムジクロライド、ジアルキルアルミニウムハイドライドなどがあげられる。トリアルキルアルミニウムとしては、トリメチルアルミニウム、トリエチルアルミニウム、トリプロピルアルミニウム、トリイソブチルアルミニウム、トリヘキシルアルミニウムなどがあげられ、ジアルキルアルミニウムクロライドとしては、ジメチルアルミニウムクロライド、ジエチルアルミニウムクロライド、ジプロピルアルミニウムクロライド、ジイソブチルアルミニウムクロライド、ジヘキシルアルミニウムクロライドなどがあげられ、アルキルアルミニウムジクロライドとしては、メチルアルミニウムジクロライド、エチルアルミニウムジクロライド、プロピルアルミニウムジクロライド、イソブチルアルミニウムジクロライド、ヘキシルアルミニウムジクロライドなどがあげられ、ジアルキルアルミニウムハイドライドとしては、ジメチルアルミニウムハイドライド、ジエチルアルミニウムハイドライド、ジプロピルアルミニウムハイドライド、ジイソブチルアルミニウムハイドライド、ジヘキシルアルミニウムハイドライドなどがあげられる。好ましくは、トリアルキルアルミニウムであり、より好ましくは、トリエチルアルミニウム、トリイソブチルアルミニウムである。
【０１９５】
（錯体と活性化助触媒成分との接触）
工程１の錯体と活性化助触媒成分との接触は、エチレンの非存在下で、例えば、錯体と活性化助触媒成分とを溶媒中で混合することにより行われる。溶媒には、ブタン、ペンタン、ヘキサン、ヘプタン、オクタンなどの飽和脂肪族炭化水素；トルエン、キシレンなどの芳香族炭化水素が用いられる。溶媒の沸点は、好ましくは１００℃以下であり、より好ましくは８０℃以下であり、更に好ましくは６５℃以下である。
【０１９６】
活性化助触媒成分として有機アルミニウムオキシ化合物及び／又は有機アルミニウム化合物を使用する場合、有機アルミニウムオキシ化合物及び有機アルミニウム化合物の総使用量は、エチレンオリゴマー化用錯体の遷移金属原子１モルあたり、有機アルミニウムオキシ化合物及び有機アルミニウム化合物の総量のアルミニウム原子換算として、通常０．１モル〜１００００モルであり、好ましくは１モル〜２０００モルである。活性化助触媒成分としてホウ素化合物を使用する場合、ホウ素化合物の使用量は、エチレンオリゴマー化用錯体の遷移金属原子１モルあたり、通常０．１モル〜１００モルであり、好ましくは０．５モル〜１０モルである。
【０１９７】
錯体と活性化助触媒成分との接触を溶媒中で行う場合、溶媒中の錯体の濃度と活性化助触媒成分の濃度とは、夫々、通常、０．０１ｍｍｏｌ／ｌ〜３００ｍｍｏｌ／ｌであり、好ましくは０．０３ｍｍｏｌ／ｌ〜１００ｍｍｏｌ／ｌであり、より好ましくは０．０５ｍｍｏｌ／ｌ〜５０ｍｍｏｌ／ｌである。
【０１９８】
錯体と活性化助触媒成分とを接触させる温度は、通常、−１００℃〜２００℃、好ましくは−５０℃〜１５０℃、更に好ましくは０℃〜１００℃である。特に反応初期は発熱を抑えるために低温で反応させるのが好ましい。
【０１９９】
錯体と活性化助触媒成分とを接触させて得られた触媒成分（Ｉ）は、工程２に使用するまでに、適切な方法で保管することができる。当該保管方法としては、不活性ガスで満たされた容器中にて触媒成分（Ｉ）を保管する方法があげられる。
【０２００】
＜工程２＞
（オレフィン重合触媒成分（ＩＩ））
オレフィン重合触媒成分（ＩＩ）としては、チタンとマグネシウムとハロゲンとを含有する固体触媒成分と有機アルミニウム化合物とを接触させて得られる触媒成分、オレフィン重合用錯体と活性化助触媒成分とを接触させて得られる触媒成分などがあげられる。
【０２０１】
チタンとマグネシウムとハロゲンとを含有する固体触媒成分としては、例えば、特開昭６３−１４２００８号公報、特開平５−３３９３１９号公報、特開平６−１７９７２０号公報、特開平９−３１１１９号公報、特開平１１−２２８６２８号公報、特開平１１−８０２３４号公報、特開平１１−３２２８３３号公報に記載されている固体触媒成分があげられる。また、有機アルミニウム化合物としては、上述の工程１での活性化助触媒成分において記載した化合物があげられる。
【０２０２】
チタンとマグネシウムとハロゲンとを含有する固体触媒成分と有機アルミニウム化合物との接触は、当該固体触媒成分と有機アルミニウム化合物とを溶媒中で混合させることにより行われる。溶媒には、ブタン、ペンタン、ヘキサン、ヘプタン、オクタンなどの飽和脂肪族炭化水素；トルエン、キシレンなどの芳香族炭化水素などが用いられる。
【０２０３】
チタンとマグネシウムとハロゲンとを含有する固体触媒成分と有機アルミニウム化合物との接触に用いる有機アルミニウム化合物の使用量は、当該固体触媒成分のチタン原子１モルあたり、通常１モル〜１０００モルであり、好ましくは５モル〜５００モルである。
【０２０４】
オレフィン重合用錯体としては、下記式（１１）又は（１２）で表される化合物があげられる。なお、オレフィン重合とは、オレフィンを重合体に変えることであり、具体的には、オレフィンモノマーを重合してを重合体を製造することである。当該重合体の分子量は、オリゴマー（２〜２０量体）の分子量よりも大きく、一般に１万以上である。
【０２０５】
2012224843.tif 000036
［式中、Ｍ３は元素の周期律表の第４族の遷移金属原子を表し、
Ｃｐ１はシクロペンタジエン形アニオン骨格を有する基を表し、
Ｊ２は、元素の周期律表の第１４族の原子１個または２個でＣｐ１とＡ２とを連結する基を表す。
Ａ２は、Ｊ２とＭ３とを連結する基であって、元素の周期律表の第１５族の原子または元素の周期律表の第１６族の原子でＭ３と結合する基、あるいは、シクロペンタジエン形アニオン骨格を有する基を表す。
Ｘ５、Ｘ６は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表す。］
【０２０６】
2012224843.tif 000037
［式中、Ｍ４は元素の周期律表の第４族の遷移金属原子を表し、
Ｃｐ２及びＣｐ３はシクロペンタジエン形アニオン骨格を有する基を表し、
Ｘ７及びＸ８は、夫々、水素原子、ハロゲン原子、ヒドロカルビル基、置換ヒドロカルビル基、ヒドロカルビルオキシ基、置換ヒドロカルビルオキシ基、置換シリル基、２置換アミノ基を表す。］
【０２０７】
Ｍ３及びＭ４の元素の周期律表の第４族の遷移金属原子を表し、例えば、チタン原子、ジルコニウム原子及びハフニウム原子があげられる。
【０２０８】
Ｃｐ１、Ｃｐ２、Ｃｐ３及びＡ２のシクロペンタジエン形アニオン骨格を有する基としては、η５−シクロペンタジエニル基、η５−メチルシクロペンタジエニル基、η５−ｔｅｒｔ−ブチルシクロペンタジエニル基、η５−テトラメチルシクロペンタジエニル基、η５−インデニル基、η５−フルオレニル基、η５−アズレニル基などがあげられる。
【０２０９】
Ｊ２としては、−ＳｉＲ２−、−ＣＲ２−、−ＳｉＲ２ＳｉＲ２−、−ＣＲ２ＣＲ２−、−ＣＲ＝ＣＲ−、−ＣＲ２ＳｉＲ２−、または−ＧｅＲ２−があげられる。ここで、Ｒは、水素原子、炭素原子数２０までのヒドロカルビル基、炭素原子数２０までのハロゲン化ヒドロカルビル基、炭素原子数が２０までの−Ｓｉ（Ｒ’）３［式中、３つのＲ’は夫々、水素原子、ハロゲン原子、ヒドロカルビル基またはハロゲン化ヒドロカルビル基を表し、少なくとも１つのＲ’がヒドロカルビル基またはハロゲン化ヒドロカルビル基である。］で表される基である。また、Ｒが複数ある場合は、複数あるＲは同一であってもよく、異なっていてもよい。
【０２１０】
Ｊ２のＲの炭素原子数２０までのヒドロカルビル基としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基、ｎ−ヘキシル基、ｎ−オクチル基、ｎ−デシル基、ｎ−ドデシル基などのアルキル基；ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基などのアラルキル基；フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基などのアリール基があげられる。炭素原子数２０までのハロゲン化ヒドロカルビル基としては、上記ヒドロカルビル基の水素原子の一部又は全部がハロゲン原子で置き換わった基があげられる。炭素原子数が２０までの−Ｓｉ（Ｒ’）３で表される基としては、メチルシリル基、エチルシリル基、フェニルシリル基、ジメチルシリル基、ジエチルシリル基、ジフェニルシリル基、トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチル−ジメチルシリル基、トリ−ｎ−ペンチルシリル基、トリ−ｎ−ヘキシルシリル基、トリシクロヘキシルシリル基、トリフェニルシリル基、これらの基の水素原子の一部又は全部がハロゲン原子で置き換わった基があげられる。
【０２１１】
Ｊ２として好ましくは−ＳｉＲ２−、−ＣＲ２−、−ＣＲ２ＣＲ２−である。また、Ｒとして好ましくは水素原子、メチル基である。
【０２１２】
Ａ２において、Ｊ２とＭ３とを連結する基であって、元素の周期律表の第１５族の原子または元素の周期律表の第１６族の原子でＭ３と結合する基としては、−Ｏ−、−Ｓ−、−ＮＲ−、−ＰＲ−、下記式（ｉ）〜（iv）で表される基があげられる。ここで、Ｒは、水素原子、炭素原子数２０までのヒドロカルビル基、炭素原子数２０までのハロゲン化ヒドロカルビル基、炭素原子数が２０までの−Ｓｉ（Ｒ''）３［式中、３つのＲ''は夫々、水素原子、ハロゲン原子、ヒドロカルビル基またはハロゲン化ヒドロカルビル基を表し、少なくとも１つのＲ''がヒドロカルビル基またはハロゲン化ヒドロカルビル基である。］で表される基である。また、下記式（ｉ）〜（iv）で表される基のベンゼン環上の水素原子は、ハロゲン原子、ヒドロカルビル基、置換ヒドロカルビル基、ヒドロカルビルオキシ基、置換ヒドロカルビルオキシ基、置換シリル基、２置換アミノ基で置換されていてもよく、ベンゼン環上の隣接した２つの炭素原子に結合する水素原子がこれらの基で置換されている場合、当該２つの炭素原子に結合する置換基は、当該置換基が結合する２つの炭素原子と環を形成していてもよい。
【０２１３】
2012224843.tif 000038
【０２１４】
Ａ２のＲの炭素原子数２０までのヒドロカルビル基としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基、ｎ−ヘキシル基、ｎ−オクチル基、ｎ−デシル基、ｎ−ドデシル基などのアルキル基；ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基などのアラルキル基；フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基などのアリール基があげられる。炭素原子数２０までのハロゲン化ヒドロカルビル基としては、上記ヒドロカルビル基の水素原子の一部又は全部がハロゲン原子で置き換わった基があげられる。炭素原子数が２０までの−Ｓｉ（Ｒ''）３で表される基としては、メチルシリル基、エチルシリル基、フェニルシリル基、ジメチルシリル基、ジエチルシリル基、ジフェニルシリル基、トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチル−ジメチルシリル基、トリ−ｎ−ペンチルシリル基、トリ−ｎ−ヘキシルシリル基、トリシクロヘキシルシリル基、トリフェニルシリル基、これらの基の水素原子の一部又は全部がハロゲン原子で置き換わった基があげられる。
【０２１５】
Ａ２において、Ｊ２とＭ３とを連結する基であって、元素の周期律表の第１５族の原子または元素の周期律表の第１６族の原子でＭ３と結合する基としては、好ましくは、−ＮＲ−、上記式（ｉ）で表される基（上述のとおり、ベンゼン環上の水素原子は置換されていてもよい。）である。また、Ｒとして、好ましくは、メチル基、エチル基、プロピル基、ブチル基、ペンチル基、ヘキシル基、ノルボルニル基、ベンジル基、フェニル基である。
【０２１６】
Ｘ５、Ｘ６、Ｘ７、Ｘ８及び上記式（ｉ）〜（iv）で表される基のベンゼン環上の置換基におけるハロゲン原子としては、フッ素原子、塩素原子、臭素原子及びヨウ素原子があげられる。好ましくは塩素原子である。
【０２１７】
Ｘ５、Ｘ６、Ｘ７、Ｘ８及び上記式（ｉ）〜（iv）で表される基のベンゼン環上の置換基におけるヒドロカルビル基としては、アルキル基、アリール基、アラルキル基があげられる。ヒドロカルビル基の炭素原子数は好ましくは１〜２０である。
【０２１８】
アルキル基としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基、ｎ−ヘキシル基、ヘプチル基、ｎ−オクチル基、ｎ−ノニル基、ｎ−デシル基、ｎ−ドデシル基、ｎ−トリデシル基、テトラデシル基、ペンタデシル基、ヘキサデシル基、ヘプタデシル基、オクタデシル基、ノナデシル基及びｎ−エイコシル基などがあげられる。アルキル基として、好ましくは炭素原子数１〜２０のアルキル基であり、より好ましくはメチル基、エチル基、イソプロピル基、ｔｅｒｔ−ブチル基及びアミル基である。
【０２１９】
アリール基としては、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基などがあげられる。アリール基として、好ましくは炭素原子数６〜２０のアリール基であり、より好ましくはフェニル基である。
【０２２０】
アラルキル基としては、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−ドデシルフェニル）メチル基、（ｎ−テトラデシルフェニル）メチル基、ナフチルメチル基、アントラセニルメチル基などがあげられる。アラルキル基として、好ましくは炭素原子数７〜２０のアラルキル基であり、より好ましくはベンジル基である。
【０２２１】
Ｘ５、Ｘ６、Ｘ７、Ｘ８及び上記式（ｉ）〜（iv）で表される基のベンゼン環上の置換基における置換ヒドロカルビル基としては、ハロゲン化アルキル基、ハロゲン化アリール基、ハロゲン化アラルキル基等のハロゲン化ヒドロカルビル基があげられる。置換ヒドロカルビル基の炭素原子数は好ましくは１〜２０である。
【０２２２】
ハロゲン化アルキル基としては、フルオロメチル基、ジフルオロメチル基、トリフルオロメチル基、クロロメチル基、ジクロロメチル基、トリクロロメチル基、ブロモメチル基、ジブロモメチル基、トリブロモメチル基、ヨードメチル基、ジヨードメチル基、トリヨードメチル基、フルオロエチル基、ジフルオロエチル基、トリフルオロエチル基、テトラフルオロエチル基、ペンタフルオロエチル基、クロロエチル基、ジクロロエチル基、トリクロロエチル基、テトラクロロエチル基、ペンタクロロエチル基、ブロモエチル基、ジブロモエチル基、トリブロモエチル基、テトラブロモエチル基、ペンタブロモエチル基、パーフルオロプロピル基、パーフルオロブチル基、パーフルオロペンチル基、パーフルオロヘキシル基、パーフルオロオクチル基、パーフルオロドデシル基、パーフルオロペンタデシル基、パーフルオロエイコシル基、パークロロプロピル基、パークロロブチル基、パークロロペンチル基、パークロロヘキシル基、パークロロオクチル基、パークロロドデシル基、パークロロペンタデシル基、パークロロエイコシル基、パーブロモプロピル基、パーブロモブチル基、パーブロモペンチル基、パーブロモヘキシル基、パーブロモオクチル基、パーブロモドデシル基、パーブロモペンタデシル基、パーブロモエイコシル基があげられる。ハロゲン化アルキル基として、好ましくは炭素原子数１〜２０のハロゲン化アルキル基である。
【０２２３】
ハロゲン化アリール基としては、フルオロフェニル基、ジフルオロフェニル基、トリフルオロフェニル基、テトラフルオロフェニル基、ペンタフルオロフェニル基、クロロフェニル基、ブロモフェニル基、ヨードフェニル基があげられる。ハロゲン化アリール基として、好ましくは炭素原子数６〜２０のハロゲン化アリール基である。
【０２２４】
ハロゲン化アラルキル基としては、上記アラルキル基にある水素原子の一部又は全部がハロゲン原子で置き換わった基があげられる。ハロゲン化アラルキル基として、好ましくは炭素原子数７〜２０のハロゲン化アラルキル基である。
【０２２５】
Ｘ５、Ｘ６、Ｘ７、Ｘ８及び上記式（ｉ）〜（iv）で表される基のベンゼン環上の置換基におけるヒドロカルビルオキシ基としては、アルコキシ基、アリールオキシ基、アラルキルオキシ基があげられる。ヒドロカルビルオキシ基の炭素原子数は好ましくは１〜２０である。
【０２２６】
アルコキシ基としては、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−ドデソキシ基、ｎ−ペンタデソキシ基、ｎ−イコソキシ基があげられる。アルコキシ基として、好ましくは炭素原子数１〜２０のアルコキシ基であり、より好ましくはメトキシ基、エトキシ基、ｔｅｒｔ−ブトキシ基である。
【０２２７】
アリールオキシ基としては、フェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、アントラセノキシ基があげられる。アリールオキシ基として、好ましくは炭素原子数６〜２０のアリールオキシ基であり、より好ましくはフェノキシ基である。
【０２２８】
アラルキルオキシ基としては、ベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、（ｎ−テトラデシルフェニル）メトキシ基、ナフチルメトキシ基、アントラセニルメトキシ基などがあげられる。アラルキルオキシ基として、好ましくは炭素原子数７〜２０のアラルキルオキシ基であり、より好ましくはベンジルオキシ基である。
【０２２９】
Ｘ５、Ｘ６、Ｘ７、Ｘ８及び上記式（ｉ）〜（iv）で表される基のベンゼン環上の置換基における置換ヒドロカルビルオキシ基としては、ハロゲン化アルコキシ基、ハロゲン化アリールオキシ基、ハロゲン化アラルキルオキシ基等のハロゲン化ヒドロカルビル基があげられる。置換ヒドロカルビルオキシ基の炭素原子数は好ましくは１〜２０である。
【０２３０】
ハロゲン化アルコキシ基としては、上記アルコキシ基にある水素原子の一部又は全部がハロゲン原子で置き換わった基があげられる。ハロゲン化アルコキシ基として、好ましくは炭素原子数１〜２０のハロゲン化アルコキシ基である。
【０２３１】
ハロゲン化アリールオキシ基としては、上記アリールオキシ基にある水素原子の一部又は全部がハロゲン原子で置き換わった基があげられる。ハロゲン化アリールオキシ基として、好ましくは炭素原子数６〜２０のハロゲン化アリールオキシ基である。
【０２３２】
ハロゲン化アラルキルオキシ基としては、上記アラルキルオキシ基にある水素原子の一部又は全部がハロゲン原子で置き換わった基があげられる。ハロゲン化アラルキルオキシ基として、好ましくは炭素原子数７〜２０のハロゲン化アラルキルオキシ基である。
【０２３３】
Ｘ５、Ｘ６、Ｘ７、Ｘ８及び上記式（ｉ）〜（iv）で表される基のベンゼン環上の置換基における置換シリル基としては、−Ｓｉ（Ｒ１４）３［３つのＲ１４はそれぞれ独立に、水素原子、ヒドロカルビル基またはハロゲン化ヒドロカルビル基を表し、少なくとも１つのＲ１４がヒドロカルビル基またはハロゲン化ヒドロカルビル基である。］で表される基があげられる。
【０２３４】
Ｒ１４のヒドロカルビル基としては、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基、ｎ−ヘプチル基、ｎ−オクチル基、ｎ−ノニル基、ｎ−デシル基などのアルキル基；フェニル基などのアリール基があげられる。ハロゲン化ヒドロカルビル基としては、これらのヒドロカルビル基にある水素原子の一部又は全部がハロゲン原子で置き換わった基があげられる。ヒドロカルビル基及びハロゲン化ヒドロカルビル基の炭素原子数は、好ましくは１〜１０である。また、３つのＲ１４の炭素原子数の合計は、好ましくは１〜２０であり、より好ましくは３〜１８である。
【０２３５】
置換シリル基としては、メチルシリル基、エチルシリル基、フェニルシリル基、これらの基においてケイ素原子に結合するハイドロカルビル基の水素原子の一部又は全部がハロゲン原子で置き換わった基などのヒドロカルビル基又はハロゲン化ヒドロカルビル基を１つ有する１置換シリル基；ジメチルシリル基、ジエチルシリル基、ジフェニルシリル基、これらの基においてケイ素原子に結合するヒドロカルビル基の水素原子の一部又は全部がハロゲン原子で置き換わった基などのヒドロカルビル基及び／又はハロゲン化ヒドロカルビル基を２つ有する２置換シリル基；トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチル−ジメチルシリル基、トリ−ｎ−ペンチルシリル基、トリ−ｎ−ヘキシルシリル基、トリシクロヘキシルシリル基、トリフェニルシリル基、これらの基においてケイ素原子に結合するヒドロカルビル基の水素原子の一部又は全部がハロゲン原子で置き換わった基などのヒドロカルビル基及び／又はハロゲン化ヒドロカルビル基を３つ有する３置換シリル基があげられる。置換シリル基として、好ましくは３置換シリル基であり、さらに好ましくはトリメチルシリル基、ｔｅｒｔ−ブチルジメチルシリル基、トリフェニルシリル基、これらの基の水素原子の一部又は全部がハロゲン原子で置き換わった基である。
【０２３６】
Ｘ５、Ｘ６、Ｘ７、Ｘ８及び上記式（ｉ）〜（iv）で表される基のベンゼン環上の置換基における２置換アミノ基としては、−Ｎ（Ｒ１５）２［２つのＲ１５はそれぞれ独立にヒドロカルビル基またはハロゲン化ヒドロカルビル基を表し、２つのＲ１５は互いに結合して、これらが結合している窒素原子と一緒になって環を形成していてもよい。］で表される基があげられる。
【０２３７】
Ｒ１５のヒドロカルビル基としては、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基、ｎ−ヘプチル基、ｎ−オクチル基、ｎ−ノニル基、ｎ−デシル基などのアルキル基；フェニル基などのアリール基があげられる。ハロゲン化ヒドロカルビル基としては、これらのヒドロカルビル基にある水素原子の一部又は全部がハロゲン原子で置き換わった基があげられる。ヒドロカルビル基及びハロゲン化ヒドロカルビル基の炭素原子数は、好ましくは１〜１０であり、より好ましくは１〜５である。また、２つのＲ１５の炭素原子数の合計は、好ましくは２〜２０であり、より好ましくは２〜１０である。
【０２３８】
２置換アミノ基としては、ジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジ−イソブチルアミノ基、ｔｅｒｔ−ブチルイソプロピルアミノ基、ジ−ｎ−ヘキシルアミノ基、ジ−ｎ−オクチルアミノ基、ジ−ｎ−デシルアミノ基、ジフェニルアミノ基、ビストリメチルシリルアミノ基、ビス−ｔｅｒｔ−ブチルジメチルシリルアミノ基、ピロリル基、ピロリジニル基、ピペリジニル基、カルバゾリル基、ジヒドロインドリル基、ジヒドロイソインドリル基、これらの基の水素原子の一部又は全部がハロゲン原子で置き換わった基があげられる。２置換アミノ基として、好ましくはジメチルアミノ基、ジエチルアミノ基、ピロリジニル基、ピペリジニル基、これらの基の水素原子の一部又は全部がハロゲン原子で置き換わった基である。
【０２３９】
上記式（ｉ）〜（iv）のベンゼン環上の隣接した２つの炭素原子に結合する水素原子がこれらの基で置換されている場合、当該２つの炭素原子に結合する置換基は、当該置換基が結合する２つの炭素原子と環を形成していてもよい。該環としては、シクロプロパン環、シクロプロペン環、シクロブタン環、シクロブテン環、シクロペンタン環、シクロペンテン環、シクロヘキサン環、シクロヘキセン環、シクロヘプタン環、シクロヘプテン環、シクロオクタン環、シクロオクテン環、ベンゼン環、ナフタレン環、アントラセン環、これらの環の水素原子が炭素原子数１〜２０のヒドロカルビル基で置換された環などの飽和もしくは不飽和のヒドロカルビル環があげられる。また、これらの環の環上の炭素原子がケイ素に置き換わった環、例えば、シラシクロプロパン環、シラシクロブタン環、シラシクロペンタン環、シラシクロヘキサン環などもあげることができる。
【０２４０】
上記式（ｉ）〜（iv）で表される基のベンゼン環上の置換基としては、好ましくは、炭素原子数１〜２０のヒドロカルビル基である。
【０２４１】
Ｘ５、Ｘ６、Ｘ７及びＸ８としては、好ましくは、ハロゲン原子、炭素原子数１〜２０のヒドロカルビルオキシ基である。
【０２４２】
上記式（１１）又は（１２）で表される化合物の製造方法としては、特開平３−１６３０８８号公報、特開平３−１８８０９２号公報、特開平４−２６８３０７号公報、特開平６−２０６８９０号公報、特開平９−８７３１３号公報に記載の方法があげられる。
【０２４３】
上記式（１１）又は（１２）で表される化合物としては、次の化合物があげられる。
【０２４４】
Ａ２がＪ２とＭ３とを連結する基であって、元素の周期律表の第１５族の原子または元素の周期律表の第１６族の原子でＭ３と結合する基である式（１１）で表される化合物：
メチレン（ｔｅｒｔ−ブチルアミド）（シクロペンタジエニル）チタニウムジクロライド、メチレン（シクロヘキシルアミド）（シクロペンタジエニル）チタニウムジクロライド、メチレン（フェニルアミド）（シクロペンタジエニル）チタニウムジクロライド、メチレン（ベンジルアミド）（シクロペンタジエニル）チタニウムジクロライド、メチレン（ｔｅｒｔ−ブチルフォスファイド）（シクロペンタジエニル）チタニウムジクロライド、メチレン（シクロヘキシルフォスファイド）（シクロペンタジエニル）チタニウムジクロライド、メチレン（フェニルフォスファイド）（シクロペンタジエニル）チタニウムジクロライド、メチレン（ベンジルフォスファイド）（シクロペンタジエニル）チタニウムジクロライド、
【０２４５】
イソプロピリデン（ｔｅｒｔ−ブチルアミド）（シクロペンタジエニル）チタニウムジクロライド、イソプロピリデン（シクロヘキシルアミド）（シクロペンタジエニル）チタニウムジクロライド、イソプロピリデン（フェニルアミド）（シクロペンタジエニル）チタニウムジクロライド、イソプロピリデン（ベンジルアミド）（シクロペンタジエニル）チタニウムジクロライド、イソプロピリデン（ｔｅｒｔ−ブチルフォスファイド）（シクロペンタジエニル）チタニウムジクロライド、イソプロピリデン（シクロヘキシルフォスファイド）（シクロペンタジエニル）チタニウムジクロライド、イソプロピリデン（フェニルフォスファイド）（シクロペンタジエニル）チタニウムジクロライド、イソプロピリデン（ベンジルフォスファイド）（シクロペンタジエニル）チタニウムジクロライド、
【０２４６】
ジフェニルメチレン（ｔｅｒｔ−ブチルアミド）（シクロペンタジエニル）チタニウムジクロライド、ジフェニルメチレン（シクロヘキシルアミド）（シクロペンタジエニル）チタニウムジクロライド、ジフェニルメチレン（フェニルアミド）（シクロペンタジエニル）チタニウムジクロライド、ジフェニルメチレン（ベンジルアミド）（シクロペンタジエニル）チタニウムジクロライド、ジフェニルメチレン（ｔｅｒｔ−ブチルフォスファイド）（シクロペンタジエニル）チタニウムジクロライド、ジフェニルメチレン（シクロヘキシルフォスファイド）（シクロペンタジエニル）チタニウムジクロライド、ジフェニルメチレン（フェニルフォスファイド）（シクロペンタジエニル）チタニウムジクロライド、ジフェニルメチレン（ベンジルフォスファイド）（シクロペンタジエニル）チタニウムジクロライド、
【０２４７】
１，２−エチレン（ｔｅｒｔ−ブチルアミド）（シクロペンタジエニル）チタニウムジクロライド、１，２−エチレン（シクロヘキシルアミド）（シクロペンタジエニル）チタニウムジクロライド、１，２−エチレン（フェニルアミド）（シクロペンタジエニル）チタニウムジクロライド、１，２−エチレン（ベンジルアミド）（シクロペンタジエニル）チタニウムジクロライド、１，２−エチレン（ｔｅｒｔ−ブチルフォスファイド）（シクロペンタジエニル）チタニウムジクロライド、１，２−エチレン（シクロヘキシルフォスファイド）（シクロペンタジエニル）チタニウムジクロライド、１，２−エチレン（フェニルフォスファイド）（シクロペンタジエニル）チタニウムジクロライド、１，２−エチレン（ベンジルフォスファイド）（シクロペンタジエニル）チタニウムジクロライド、
【０２４８】
ジメチルシリレン（ｔｅｒｔ−ブチルアミド）（シクロペンタジエニル）チタニウムジクロライド、ジメチルシリレン（シクロヘキシルアミド）（シクロペンタジエニル）チタニウムジクロライド、ジメチルシリレン（フェニルアミド）（シクロペンタジエニル）チタニウムジクロライド、ジメチルシリレン（ベンジルアミド）（シクロペンタジエニル）チタニウムジクロライド、ジメチルシリレン（ｔｅｒｔ−ブチルフォスファイド）（シクロペンタジエニル）チタニウムジクロライド、ジメチルシリレン（シクロヘキシルフォスファイド）（シクロペンタジエニル）チタニウムジクロライド、ジメチルシリレン（フェニルフォスファイド）（シクロペンタジエニル）チタニウムジクロライド、ジメチルシリレン（ベンジルフォスファイド）（シクロペンタジエニル）チタニウムジクロライド、
【０２４９】
ジフェニルシリレン（ｔｅｒｔ−ブチルアミド）（シクロペンタジエニル）チタニウムジクロライド、ジフェニルシリレン（シクロヘキシルアミド）（シクロペンタジエニル）チタニウムジクロライド、ジフェニルシリレン（フェニルアミド）（シクロペンタジエニル）チタニウムジクロライド、ジフェニルシリレン（ベンジルアミド）（シクロペンタジエニル）チタニウムジクロライド、ジフェニルシリレン（ｔｅｒｔ−ブチルフォスファイド）（シクロペンタジエニル）チタニウムジクロライド、ジフェニルシリレン（シクロヘキシルフォスファイド）（シクロペンタジエニル）チタニウムジクロライド、ジフェニルシリレン（フェニルフォスファイド）（シクロペンタジエニル）チタニウムジクロライド、ジフェニルシリレン（ベンジルフォスファイド）（シクロペンタジエニル）チタニウムジクロライド、
【０２５０】
１，２−テトラメチルジシリレン（ｔｅｒｔ−ブチルアミド）（シクロペンタジエニル）チタニウムジクロライド、１，２−テトラメチルジシリレン（シクロヘキシルアミド）（シクロペンタジエニル）チタニウムジクロライド、１，２−テトラメチルジシリレン（フェニルアミド）（シクロペンタジエニル）チタニウムジクロライド、１，２−テトラメチルジシリレン（ベンジルアミド）（シクロペンタジエニル）チタニウムジクロライド、１，２−テトラメチルジシリレン（ｔｅｒｔ−ブチルフォスファイド）（シクロペンタジエニル）チタニウムジクロライド、１，２−テトラメチルジシリレン（シクロヘキシルフォスファイド）（シクロペンタジエニル）チタニウムジクロライド、１，２−テトラメチルジシリレン（フェニルフォスファイド）（シクロペンタジエニル）チタニウムジクロライド、１，２−テトラメチルジシリレン（ベンジルフォスファイド）（シクロペンタジエニル）チタニウムジクロライド；
【０２５１】
前記化合物のチタニウムをジルコニウム又はハフニウムに変更した化合物；前記化合物のシクロペンタジエニルをメチルシクロペンタジエニル、ｎ−ブチルシクロペンタジエニル、ｔ−ブチルシクロペンタジエニル、テトラメチルシクロペンタジエニル、インデニル又はフルオレニルに変更した化合物；前記化合物のｔ−ブチルアミドを酸素原子又はイオウ原子に変更した化合物；前記化合物のクロライドをブロマイド、アイオダイド、ハイドライド、メチル、フェニル、ベンジル、メトキシド、ｎ−ブトキシド、イソプロポキシド、フェノキシド、ベンジロキシド、ジメチルアミド又はジエチルアミドに変更した化合物。
【０２５２】
メチレン（シクロペンタジエニル）（３，５−ジメチル−２−フェノキシ）チタニウムジクロライド、メチレン（シクロペンタジエニル）（３−ｔｅｒｔ−ブチル−２−フェノキシ）チタニウムジクロライド、メチレン（シクロペンタジエニル）（３−ｔｅｒｔ−ブチル−５−メチル−２−フェノキシ）チタニウムジクロライド、メチレン（シクロペンタジエニル）（３−フェニル−２−フェノキシ）チタニウムジクロライド、メチレン（シクロペンタジエニル）（３−ｔｅｒｔ−ブチルジメチルシリル−５−メチル−２−フェノキシ）チタニウムジクロライド、メチレン（シクロペンタジエニル）（３−トリメチルシリル−５−メチル−２−フェノキシ）チタニウムジクロライド、メチレン（シクロペンタジエニル）（３−ｔｅｒｔ−ブチル−５−メトキシ−２−フェノキシ）チタニウムジクロライド、メチレン（シクロペンタジエニル）（３−ｔｅｒｔ−ブチル−５−クロロ−２−フェノキシ）チタニウムジクロライド、
【０２５３】
メチレン（メチルシクロペンタジエニル）（３，５−ジメチル−２−フェノキシ）チタニウムジクロライド、メチレン（メチルシクロペンタジエニル）（３−ｔｅｒｔ−ブチル−２−フェノキシ）チタニウムジクロライド、メチレン（メチルシクロペンタジエニル）（３−ｔｅｒｔ−ブチル−５−メチル−２−フェノキシ）チタニウムジクロライド、メチレン（メチルシクロペンタジエニル）（３−フェニル−２−フェノキシ）チタニウムジクロライド、メチレン（メチルシクロペンタジエニル）（３−ｔｅｒｔ−ブチルジメチルシリル−５−メチル−２−フェノキシ）チタニウムジクロライド、メチレン（メチルシクロペンタジエニル）（３−トリメチルシリル−５−メチル−２−フェノキシ）チタニウムジクロライド、メチレン（メチルシクロペンタジエニル）（３−ｔｅｒｔ−ブチル−５−メトキシ−２−フェノキシ）チタニウムジクロライド、メチレン（メチルシクロペンタジエニル）（３−ｔｅｒｔ−ブチル−５−クロロ−２−フェノキシ）チタニウムジクロライド、
【０２５４】
メチレン（ｔｅｒｔ−ブチルシクロペンタジエニル）（３，５−ジメチル−２−フェノキシ）チタニウムジクロライド、メチレン（ｔｅｒｔ−ブチルシクロペンタジエニル）（３−ｔｅｒｔ−ブチル−２−フェノキシ）チタニウムジクロライド、メチレン（ｔｅｒｔ−ブチルシクロペンタジエニル）（３−ｔｅｒｔ−ブチル−５−メチル−２−フェノキシ）チタニウムジクロライド、メチレン（ｔｅｒｔ−ブチルシクロペンタジエニル）（３−フェニル−２−フェノキシ）チタニウムジクロライド、メチレン（ｔｅｒｔ−ブチルシクロペンタジエニル）（３−ｔｅｒｔ−ブチルジメチルシリル−５−メチル−２−フェノキシ）チタニウムジクロライド、メチレン（ｔｅｒｔ−ブチルシクロペンタジエニル）（３−トリメチルシリル−５−メチル−２−フェノキシ）チタニウムジクロライド、メチレン（ｔｅｒｔ−ブチルシクロペンタジエニル）（３−ｔｅｒｔ−ブチル−５−メトキシ−２−フェノキシ）チタニウムジクロライド、メチレン（ｔｅｒｔ−ブチルシクロペンタジエニル）（３−ｔｅｒｔ−ブチル−５−クロロ−２−フェノキシ）チタニウムジクロライド、
【０２５５】
メチレン（テトラメチルシクロペンタジエニル）（３，５−ジメチル−２−フェノキシ）チタニウムジクロライド、メチレン（テトラメチルシクロペンタジエニル）（３−ｔｅｒｔ−ブチル−２−フェノキシ）チタニウムジクロライド、メチレン（テトラメチルシクロペンタジエニル）（３−ｔｅｒｔ−ブチル−５−メチル−２−フェノキシ）チタニウムジクロライド、メチレン（テトラメチルシクロペンタジエニル）（３−フェニル−２−フェノキシ）チタニウムジクロライド、メチレン（テトラメチルシクロペンタジエニル）（３−ｔｅｒｔ−ブチルジメチルシリル−５−メチル−２−フェノキシ）チタニウムジクロライド、メチレン（テトラメチルシクロペンタジエニル）（３−トリメチルシリル−５−メチル−２−フェノキシ）チタニウムジクロライド、メチレン（テトラメチルシクロペンタジエニル）（３−ｔｅｒｔ−ブチル−５−メトキシ−２−フェノキシ）チタニウムジクロライド、メチレン（テトラメチルシクロペンタジエニル）（３−ｔｅｒｔ−ブチル−５−クロロ−２−フェノキシ）チタニウムジクロライド、
【０２５６】
メチレン（トリメチルシリルシクロペンタジエニル）（３，５−ジメチル−２−フェノキシ）チタニウムジクロライド、メチレン（トリメチルシリルシクロペンタジエニル）（３−ｔｅｒｔ−ブチル−２−フェノキシ）チタニウムジクロライド、メチレン（トリメチルシリルシクロペンタジエニル）（３−ｔｅｒｔ−ブチル−５−メチル−２−フェノキシ）チタニウムジクロライド、メチレン（トリメチルシリルシクロペンタジエニル）（３−フェニル−２−フェノキシ）チタニウムジクロライド、メチレン（トリメチルシリルシクロペンタジエニル）（３−ｔｅｒｔ−ブチルジメチルシリル−５−メチル−２−フェノキシ）チタニウムジクロライド、メチレン（トリメチルシリルシクロペンタジエニル）（３−トリメチルシリル−５−メチル−２−フェノキシ）チタニウムジクロライド、メチレン（トリメチルシリルシクロペンタジエニル）（３−ｔｅｒｔ−ブチル−５−メトキシ−２−フェノキシ）チタニウムジクロライド、メチレン（トリメチルシリルシクロペンタジエニル）（３−ｔｅｒｔ−ブチル−５−クロロ−２−フェノキシ）チタニウムジクロライド、
【０２５７】
メチレン（フルオレニル）（３，５−ジメチル−２−フェノキシ）チタニウムジクロライド、メチレン（フルオレニル）（３−ｔｅｒｔ−ブチル−２−フェノキシ）チタニウムジクロライド、メチレン（フルオレニル）（３−ｔｅｒｔ−ブチル−５−メチル−２−フェノキシ）チタニウムジクロライド、メチレン（フルオレニル）（３−フェニル−２−フェノキシ）チタニウムジクロライド、メチレン（フルオレニル）（３−ｔｅｒｔ−ブチルジメチルシリル−５−メチル−２−フェノキシ）チタニウムジクロライド、メチレン（フルオレニル）（３−トリメチルシリル−５−メチル−２−フェノキシ）チタニウムジクロライド、メチレン（フルオレニル）（３−ｔｅｒｔ−ブチル−５−メトキシ−２−フェノキシ）チタニウムジクロライド、メチレン（フルオレニル）（３−ｔｅｒｔ−ブチル−５−クロロ−２−フェノキシ）チタニウムジクロライド、
【０２５８】
イソプロピリデン（シクロペンタジエニル）（３，５−ジメチル−２−フェノキシ）チタニウムジクロライド、イソプロピリデン（シクロペンタジエニル）（３−ｔｅｒｔ−ブチル−２−フェノキシ）チタニウムジクロライド、イソプロピリデン（シクロペンタジエニル）（３−ｔｅｒｔ−ブチル−５−メチル−２−フェノキシ）チタニウムジクロライド、イソプロピリデン（シクロペンタジエニル）（３−フェニル−２−フェノキシ）チタニウムジクロライド、イソプロピリデン（シクロペンタジエニル）（３−ｔｅｒｔ−ブチルジメチルシリル−５−メチル−２−フェノキシ）チタニウムジクロライド、イソプロピリデン（シクロペンタジエニル）（３−トリメチルシリル−５−メチル−２−フェノキシ）チタニウムジクロライド、イソプロピリデン（シクロペンタジエニル）（３−ｔｅｒｔ−ブチル−５−メトキシ−２−フェノキシ）チタニウムジクロライド、イソプロピリデン（シクロペンタジエニル）（３−ｔｅｒｔ−ブチル−５−クロロ−２−フェノキシ）チタニウムジクロライド、
【０２５９】
イソプロピリデン（メチルシクロペンタジエニル）（３，５−ジメチル−２−フェノキシ）チタニウムジクロライド、イソプロピリデン（メチルシクロペンタジエニル）（３−ｔｅｒｔ−ブチル−２−フェノキシ）チタニウムジクロライド、イソプロピリデン（メチルシクロペンタジエニル）（３−ｔｅｒｔ−ブチル−５−メチル−２−フェノキシ）チタニウムジクロライド、イソプロピリデン（メチルシクロペンタジエニル）（３−フェニル−２−フェノキシ）チタニウムジクロライド、イソプロピリデン（メチルシクロペンタジエニル）（３−ｔｅｒｔ−ブチルジメチルシリル−５−メチル−２−フェノキシ）チタニウムジクロライド、イソプロピリデン（メチルシクロペンタジエニル）（３−トリメチルシリル−５−メチル−２−フェノキシ）チタニウムジクロライド、イソプロピリデン（メチルシクロペンタジエニル）（３−ｔｅｒｔ−ブチル−５−メトキシ−２−フェノキシ）チタニウムジクロライド、イソプロピリデン（メチルシクロペンタジエニル）（３−ｔｅｒｔ−ブチル−５−クロロ−２−フェノキシ）チタニウムジクロライド、
【０２６０】
イソプロピリデン（ｔｅｒｔ−ブチルシクロペンタジエニル）（３，５−ジメチル−２−フェノキシ）チタニウムジクロライド、イソプロピリデン（ｔｅｒｔ−ブチルシクロペンタジエニル）（３−ｔｅｒｔ−ブチル−２−フェノキシ）チタニウムジクロライド、イソプロピリデン（ｔｅｒｔ−ブチルシクロペンタジエニル）（３−ｔｅｒｔ−ブチル−５−メチル−２−フェノキシ）チタニウムジクロライド、イソプロピリデン（ｔｅｒｔ−ブチルシクロペンタジエニル）（３−フェニル−２−フェノキシ）チタニウムジクロライド、イソプロピリデン（ｔｅｒｔ−ブチルシクロペンタジエニル）（３−ｔｅｒｔ−ブチルジメチルシリル−５−メチル−２−フェノキシ）チタニウムジクロライド、イソプロピリデン（ｔｅｒｔ−ブチルシクロペンタジエニル）（３−トリメチルシリル−５−メチル−２−フェノキシ）チタニウムジクロライド、イソプロピリデン（ｔｅｒｔ−ブチルシクロペンタジエニル）（３−ｔｅｒｔ−ブチル−５−メトキシ−２−フェノキシ）チタニウムジクロライド、イソプロピリデン（ｔｅｒｔ−ブチルシクロペンタジエニル）（３−ｔｅｒｔ−ブチル−５−クロロ−２−フェノキシ）チタニウムジクロライド、
【０２６１】
イソプロピリデン（テトラメチルシクロペンタジエニル）（３，５−ジメチル−２−フェノキシ）チタニウムジクロライド、イソプロピリデン（テトラメチルシクロペンタジエニル）（３−ｔｅｒｔ−ブチル−２−フェノキシ）チタニウムジクロライド、イソプロピリデン（テトラメチルシクロペンタジエニル）（３−ｔｅｒｔ−ブチル−５−メチル−２−フェノキシ）チタニウムジクロライド、イソプロピリデン（テトラメチルシクロペンタジエニル）（３−フェニル−２−フェノキシ）チタニウムジクロライド、イソプロピリデン（テトラメチルシクロペンタジエニル）（３−ｔｅｒｔ−ブチルジメチルシリル−５−メチル−２−フェノキシ）チタニウムジクロライド、イソプロピリデン（テトラメチルシクロペンタジエニル）（３−トリメチルシリル−５−メチル−２−フェノキシ）チタニウムジクロライド、イソプロピリデン（テトラメチルシクロペンタジエニル）（３−ｔｅｒｔ−ブチル−５−メトキシ−２−フェノキシ）チタニウムジクロライド、イソプロピリデン（テトラメチルシクロペンタジエニル）（３−ｔｅｒｔ−ブチル−５−クロロ−２−フェノキシ）チタニウムジクロライド、
【０２６２】
イソプロピリデン（トリメチルシリルシクロペンタジエニル）（３，５−ジメチル−２−フェノキシ）チタニウムジクロライド、イソプロピリデン（トリメチルシリルシクロペンタジエニル）（３−ｔｅｒｔ−ブチル−２−フェノキシ）チタニウムジクロライド、イソプロピリデン（トリメチルシリルシクロペンタジエニル）（３−ｔｅｒｔ−ブチル−５−メチル−２−フェノキシ）チタニウムジクロライド、イソプロピリデン（トリメチルシリルシクロペンタジエニル）（３−フェニル−２−フェノキシ）チタニウムジクロライド、イソプロピリデン（トリメチルシリルシクロペンタジエニル）（３−ｔｅｒｔ−ブチルジメチルシリル−５−メチル−２−フェノキシ）チタニウムジクロライド、イソプロピリデン（トリメチルシリルシクロペンタジエニル）（３−トリメチルシリル−５−メチル−２−フェノキシ）チタニウムジクロライド、イソプロピリデン（トリメチルシリルシクロペンタジエニル）（３−ｔｅｒｔ−ブチル−５−メトキシ−２−フェノキシ）チタニウムジクロライド、イソプロピリデン（トリメチルシリルシクロペンタジエニル）（３−ｔｅｒｔ−ブチル−５−クロロ−２−フェノキシ）チタニウムジクロライド、
【０２６３】
イソプロピリデン（フルオレニル）（３，５−ジメチル−２−フェノキシ）チタニウムジクロライド、イソプロピリデン（フルオレニル）（３−ｔｅｒｔ−ブチル−２−フェノキシ）チタニウムジクロライド、イソプロピリデン（フルオレニル）（３−ｔｅｒｔ−ブチル−５−メチル−２−フェノキシ）チタニウムジクロライド、イソプロピリデン（フルオレニル）（３−フェニル−２−フェノキシ）チタニウムジクロライド、イソプロピリデン（フルオレニル）（３−ｔｅｒｔ−ブチルジメチルシリル−５−メチル−２−フェノキシ）チタニウムジクロライド、イソプロピリデン（フルオレニル）（３−トリメチルシリル−５−メチル−２−フェノキシ）チタニウムジクロライド、イソプロピリデン（フルオレニル）（３−ｔｅｒｔ−ブチル−５−メトキシ−２−フェノキシ）チタニウムジクロライド、イソプロピリデン（フルオレニル）（３−ｔｅｒｔ−ブチル−５−クロロ−２−フェノキシ）チタニウムジクロライド、
【０２６４】
ジフェニルメチレン（シクロペンタジエニル）（３，５−ジメチル−２−フェノキシ）チタニウムジクロライド、ジフェニルメチレン（シクロペンタジエニル）（３−ｔｅｒｔ−ブチル−２−フェノキシ）チタニウムジクロライド、ジフェニルメチレン（シクロペンタジエニル）（３−ｔｅｒｔ−ブチル−５−メチル−２−フェノキシ）チタニウムジクロライド、ジフェニルメチレン（シクロペンタジエニル）（３−フェニル−２−フェノキシ）チタニウムジクロライド、ジフェニルメチレン（シクロペンタジエニル）（３−ｔｅｒｔ−ブチルジメチルシリル−５−メチル−２−フェノキシ）チタニウムジクロライド、ジフェニルメチレン（シクロペンタジエニル）（３−トリメチルシリル−５−メチル−２−フェノキシ）チタニウムジクロライド、ジフェニルメチレン（シクロペンタジエニル）（３−ｔｅｒｔ−ブチル−５−メトキシ−２−フェノキシ）チタニウムジクロライド、ジフェニルメチレン（シクロペンタジエニル）（３−ｔｅｒｔ−ブチル−５−クロロ−２−フェノキシ）チタニウムジクロライド、
【０２６５】
ジフェニルメチレン（メチルシクロペンタジエニル）（３，５−ジメチル−２−フェノキシ）チタニウムジクロライド、ジフェニルメチレン（メチルシクロペンタジエニル）（３−ｔｅｒｔ−ブチル−２−フェノキシ）チタニウムジクロライド、ジフェニルメチレン（メチルシクロペンタジエニル）（３−ｔｅｒｔ−ブチル−５−メチル−２−フェノキシ）チタニウムジクロライド、ジフェニルメチレン（メチルシクロペンタジエニル）（３−フェニル−２−フェノキシ）チタニウムジクロライド、ジフェニルメチレン（メチルシクロペンタジエニル）（３−ｔｅｒｔ−ブチルジメチルシリル−５−メチル−２−フェノキシ）チタニウムジクロライド、ジフェニルメチレン（メチルシクロペンタジエニル）（３−トリメチルシリル−５−メチル−２−フェノキシ）チタニウムジクロライド、ジフェニルメチレン（メチルシクロペンタジエニル）（３−ｔｅｒｔ−ブチル−５−メトキシ−２−フェノキシ）チタニウムジクロライド、ジフェニルメチレン（メチルシクロペンタジエニル）（３−ｔｅｒｔ−ブチル−５−クロロ−２−フェノキシ）チタニウムジクロライド、
【０２６６】
ジフェニルメチレン（ｔｅｒｔ−ブチルシクロペンタジエニル）（３，５−ジメチル−２−フェノキシ）チタニウムジクロライド、ジフェニルメチレン（ｔｅｒｔ−ブチルシクロペンタジエニル）（３−ｔｅｒｔ−ブチル−２−フェノキシ）チタニウムジクロライド、ジフェニルメチレン（ｔｅｒｔ−ブチルシクロペンタジエニル）（３−ｔｅｒｔ−ブチル−５−メチル−２−フェノキシ）チタニウムジクロライド、ジフェニルメチレン（ｔｅｒｔ−ブチルシクロペンタジエニル）（３−フェニル−２−フェノキシ）チタニウムジクロライド、ジフェニルメチレン（ｔｅｒｔ−ブチルシクロペンタジエニル）（３−ｔｅｒｔ−ブチルジメチルシリル−５−メチル−２−フェノキシ）チタニウムジクロライド、ジフェニルメチレン（ｔｅｒｔ−ブチルシクロペンタジエニル）（３−トリメチルシリル−５−メチル−２−フェノキシ）チタニウムジクロライド、ジフェニルメチレン（ｔｅｒｔ−ブチルシクロペンタジエニル）（３−ｔｅｒｔ−ブチル−５−メトキシ−２−フェノキシ）チタニウムジクロライド、ジフェニルメチレン（ｔｅｒｔ−ブチルシクロペンタジエニル）（３−ｔｅｒｔ−ブチル−５−クロロ−２−フェノキシ）チタニウムジクロライド、
【０２６７】
ジフェニルメチレン（テトラメチルシクロペンタジエニル）（３，５−ジメチル−２−フェノキシ）チタニウムジクロライド、ジフェニルメチレン（テトラメチルシクロペンタジエニル）（３−ｔｅｒｔ−ブチル−２−フェノキシ）チタニウムジクロライド、ジフェニルメチレン（テトラメチルシクロペンタジエニル）（３−ｔｅｒｔ−ブチル−５−メチル−２−フェノキシ）チタニウムジクロライド、ジフェニルメチレン（テトラメチルシクロペンタジエニル）（３−フェニル−２−フェノキシ）チタニウムジクロライド、ジフェニルメチレン（テトラメチルシクロペンタジエニル）（３−ｔｅｒｔ−ブチルジメチルシリル−５−メチル−２−フェノキシ）チタニウムジクロライド、ジフェニルメチレン（テトラメチルシクロペンタジエニル）（３−トリメチルシリル−５−メチル−２−フェノキシ）チタニウムジクロライド、ジフェニルメチレン（テトラメチルシクロペンタジエニル）（３−ｔｅｒｔ−ブチル−５−メトキシ−２−フェノキシ）チタニウムジクロライド、ジフェニルメチレン（テトラメチルシクロペンタジエニル）（３−ｔｅｒｔ−ブチル−５−クロロ−２−フェノキシ）チタニウムジクロライド、
【０２６８】
ジフェニルメチレン（トリメチルシリルシクロペンタジエニル）（３，５−ジメチル−２−フェノキシ）チタニウムジクロライド、ジフェニルメチレン（トリメチルシリルシクロペンタジエニル）（３−ｔｅｒｔ−ブチル−２−フェノキシ）チタニウムジクロライド、ジフェニルメチレン（トリメチルシリルシクロペンタジエニル）（３−ｔｅｒｔ−ブチル−５−メチル−２−フェノキシ）チタニウムジクロライド、ジフェニルメチレン（トリメチルシリルシクロペンタジエニル）（３−フェニル−２−フェノキシ）チタニウムジクロライド、ジフェニルメチレン（トリメチルシリルシクロペンタジエニル）（３−ｔｅｒｔ−ブチルジメチルシリル−５−メチル−２−フェノキシ）チタニウムジクロライド、ジフェニルメチレン（トリメチルシリルシクロペンタジエニル）（３−トリメチルシリル−５−メチル−２−フェノキシ）チタニウムジクロライド、ジフェニルメチレン（トリメチルシリルシクロペンタジエニル）（３−ｔｅｒｔ−ブチル−５−メトキシ−２−フェノキシ）チタニウムジクロライド、ジフェニルメチレン（トリメチルシリルシクロペンタジエニル）（３−ｔｅｒｔ−ブチル−５−クロロ−２−フェノキシ）チタニウムジクロライド、
【０２６９】
ジフェニルメチレン（フルオレニル）（３，５−ジメチル−２−フェノキシ）チタニウムジクロライド、ジフェニルメチレン（フルオレニル）（３−ｔｅｒｔ−ブチル−２−フェノキシ）チタニウムジクロライド、ジフェニルメチレン（フルオレニル）（３−ｔｅｒｔ−ブチル−５−メチル−２−フェノキシ）チタニウムジクロライド、ジフェニルメチレン（フルオレニル）（３−フェニル−２−フェノキシ）チタニウムジクロライド、ジフェニルメチレン（フルオレニル）（３−ｔｅｒｔ−ブチルジメチルシリル−５−メチル−２−フェノキシ）チタニウムジクロライド、ジフェニルメチレン（フルオレニル）（３−トリメチルシリル−５−メチル−２−フェノキシ）チタニウムジクロライド、ジフェニルメチレン（フルオレニル）（３−ｔｅｒｔ−ブチル−５−メトキシ−２−フェノキシ）チタニウムジクロライド、ジフェニルメチレン（フルオレニル）（３−ｔｅｒｔ−ブチル−５−クロロ−２−フェノキシ）チタニウムジクロライド；
【０２７０】
前記化合物のチタニウムをジルコニウム又はハフニウムに変更した化合物；前記化合物のクロライドをブロマイド、アイオダイド、ハイドライド、メチル、フェニル、ベンジル、メトキシド、ｎ−ブトキシド、イソプロポキシド、フェノキシド、ベンジロキシド、ジメチルアミド又はジエチルアミドに変更した化合物；前記化合物の（シクロペンタジエニル）を（ジメチルシクロペンタジエニル）、（トリメチルシクロペンタジエニル）、（ｎ−ブチルシクロペンタジエニル）、（ｔｅｒｔ−ブチルジメチルシリルシクロペンタジエニル）又は（インデニル）に変更した化合物；前記化合物の３，５−ジメチル−２−フェノキシを２−フェノキシ、３−メチル−２−フェノキシ、３，５−ジ−ｔｅｒｔ−ブチル−２−フェノキシ、３−フェニル−５−メチル−２−フェノキシ、３−ｔｅｒｔ−ブチルジメチルシリル−２−フェノキシ又は３−トリメチルシリル−２−フェノキシに変更した化合物；前記化合物のメチレンをジエチルメチレンに変更した化合物。
【０２７１】
ジメチルシリレン（シクロペンタジエニル）（２−フェノキシ）チタニウムジクロライド、ジメチルシリレン（シクロペンタジエニル）（３−メチル−２−フェノキシ）チタニウムジクロライド、ジメチルシリレン（シクロペンタジエニル）（３，５−ジメチル−２−フェノキシ）チタニウムジクロライド、ジメチルシリレン（シクロペンタジエニル）（３−ｔｅｒｔ−ブチル−２−フェノキシ）チタニウムジクロライド、ジメチルシリレン（シクロペンタジエニル）（３−ｔｅｒｔ−ブチル−５−メチル−２−フェノキシ）チタニウムジクロライド、ジメチルシリレン（シクロペンタジエニル）（３，５−ジ−ｔｅｒｔ−ブチル−２−フェノキシ）チタニウムジクロライド、ジメチルシリレン（シクロペンタジエニル）（５−メチル−３−フェニル−２−フェノキシ）チタニウムジクロライド、ジメチルシリレン（シクロペンタジエニル）（３−ｔｅｒｔ−ブチルジメチルシリル−５−メチル−２−フェノキシ）チタニウムジクロライド、ジメチルシリレン（シクロペンタジエニル）（５−メチル−３−トリメチルシリル−２−フェノキシ）チタニウムジクロライド、ジメチルシリレン（シクロペンタジエニル）（３−ｔｅｒｔ−ブチル−５−メトキシ−２−フェノキシ）チタニウムジクロライド、ジメチルシリレン（シクロペンタジエニル）（３−ｔｅｒｔ−ブチル−５−クロロ−２−フェノキシ）チタニウムジクロライド、ジメチルシリレン（シクロペンタジエニル）（３，５−ジアミル−２−フェノキシ）チタニウムジクロライド、
【０２７２】
ジメチルシリレン（メチルシクロペンタジエニル）（２−フェノキシ）チタニウムジクロライド、ジメチルシリレン（メチルシクロペンタジエニル）（３−メチル−２−フェノキシ）チタニウムジクロライド、ジメチルシリレン（メチルシクロペンタジエニル）（３，５−ジメチル−２−フェノキシ）チタニウムジクロライド、ジメチルシリレン（メチルシクロペンタジエニル）（３−ｔｅｒｔ−ブチル−２−フェノキシ）チタニウムジクロライド、ジメチルシリレン（メチルシクロペンタジエニル）（３−ｔｅｒｔ−ブチル−５−メチル−２−フェノキシ）チタニウムジクロライド、ジメチルシリレン（メチルシクロペンタジエニル）（３，５−ジ−ｔｅｒｔ−ブチル−２−フェノキシ）チタニウムジクロライド、ジメチルシリレン（メチルシクロペンタジエニル）（５−メチル−３−フェニル−２−フェノキシ）チタニウムジクロライド、ジメチルシリレン（メチルシクロペンタジエニル）（３−ｔｅｒｔ−ブチルジメチルシリル−５−メチル−２−フェノキシ）チタニウムジクロライド、ジメチルシリレン（メチルシクロペンタジエニル）（５−メチル−３−トリメチルシリル−２−フェノキシ）チタニウムジクロライド、ジメチルシリレン（メチルシクロペンタジエニル）（３−ｔｅｒｔ−ブチル−５−メトキシ−２−フェノキシ）チタニウムジクロライド、ジメチルシリレン（メチルシクロペンタジエニル）（３−ｔｅｒｔ−ブチル−５−クロロ−２−フェノキシ）チタニウムジクロライド、ジメチルシリレン（メチルシクロペンタジエニル）（３，５−ジアミル−２−フェノキシ）チタニウムジクロライド、
【０２７３】
ジメチルシリレン（ｎ−ブチルシクロペンタジエニル）（２−フェノキシ）チタニウムジクロライド、ジメチルシリレン（ｎ−ブチルシクロペンタジエニル）（３−メチル−２−フェノキシ）チタニウムジクロライド、ジメチルシリレン（ｎ−ブチルシクロペンタジエニル）（３，５−ジメチル−２−フェノキシ）チタニウムジクロライド、ジメチルシリレン（ｎ−ブチルシクロペンタジエニル）（３−ｔｅｒｔ−ブチル−２−フェノキシ）チタニウムジクロライド、ジメチルシリレン（ｎ−ブチルシクロペンタジエニル）（３−ｔｅｒｔ−ブチル−５−メチル−２−フェノキシ）チタニウムジクロライド、ジメチルシリレン（ｎ−ブチルシクロペンタジエニル）（３，５−ジ−ｔｅｒｔ−ブチル−２−フェノキシ）チタニウムジクロライド、ジメチルシリレン（ｎ−ブチルシクロペンタジエニル）（５−メチル−３−フェニル−２−フェノキシ）チタニウムジクロライド、ジメチルシリレン（ｎ−ブチルシクロペンタジエニル）（３−ｔｅｒｔ−ブチルジメチルシリル−５−メチル−２−フェノキシ）チタニウムジクロライド、ジメチルシリレン（ｎ−ブチルシクロペンタジエニル）（５−メチル−３−トリメチルシリル−２−フェノキシ）チタニウムジクロライド、ジメチルシリレン（ｎ−ブチルシクロペンタジエニル）（３−ｔｅｒｔ−ブチル−５−メトキシ−２−フェノキシ）チタニウムジクロライド、ジメチルシリレン（ｎ−ブチルシクロペンタジエニル）（３−ｔｅｒｔ−ブチル−５−クロロ−２−フェノキシ）チタニウムジクロライド、ジメチルシリレン（ｎ−ブチルシクロペンタジエニル）（３，５−ジアミル−２−フェノキシ）チタニウムジクロライド、
【０２７４】
ジメチルシリレン（ｔｅｒｔ−ブチルシクロペンタジエニル）（２−フェノキシ）チタニウムジクロライド、ジメチルシリレン（ｔｅｒｔ−ブチルシクロペンタジエニル）（３−メチル−２−フェノキシ）チタニウムジクロライド、ジメチルシリレン（ｔｅｒｔ−ブチルシクロペンタジエニル）（３，５−ジメチル−２−フェノキシ）チタニウムジクロライド、ジメチルシリレン（ｔｅｒｔ−ブチルシクロペンタジエニル）（３−ｔｅｒｔ−ブチル−２−フェノキシ）チタニウムジクロライド、ジメチルシリレン（ｔｅｒｔ−ブチルシクロペンタジエニル）（３−ｔｅｒｔ−ブチル−５−メチル−２−フェノキシ）チタニウムジクロライド、ジメチルシリレン（ｔｅｒｔ−ブチルシクロペンタジエニル）（３，５−ジ−ｔｅｒｔ−ブチル−２−フェノキシ）チタニウムジクロライド、ジメチルシリレン（ｔｅｒｔ−ブチルシクロペンタジエニル）（５−メチル−３−フェニル−２−フェノキシ）チタニウムジクロライド、ジメチルシリレン（ｔｅｒｔ−ブチルシクロペンタジエニル）（３−ｔｅｒｔ−ブチルジメチルシリル−５−メチル−２−フェノキシ）チタニウムジクロライド、ジメチルシリレン（ｔｅｒｔ−ブチルシクロペンタジエニル）（５−メチル−３−トリメチルシリル−２−フェノキシ）チタニウムジクロライド、ジメチルシリレン（ｔｅｒｔ−ブチルシクロペンタジエニル）（３−ｔｅｒｔ−ブチル−５−メトキシ−２−フェノキシ）チタニウムジクロライド、ジメチルシリレン（ｔｅｒｔ−ブチルシクロペンタジエニル）（３−ｔｅｒｔ−ブチル−５−クロロ−２−フェノキシ）チタニウムジクロライド、ジメチルシリレン（ｔｅｒｔ−ブチルシクロペンタジエニル）（３，５−ジアミル−２−フェノキシ）チタニウムジクロライド、
【０２７５】
ジメチルシリレン（テトラメチルシクロペンタジエニル）（２−フェノキシ）チタニウムジクロライド、ジメチルシリレン（テトラメチルシクロペンタジエニル）（３−メチル−２−フェノキシ）チタニウムジクロライド、ジメチルシリレン（テトラメチルシクロペンタジエニル）（３，５−ジメチル−２−フェノキシ）チタニウムジクロライド、ジメチルシリレン（テトラメチルシクロペンタジエニル）（３−ｔｅｒｔ−ブチル−２−フェノキシ）チタニウムジクロライド、ジメチルシリレン（テトラメチルシクロペンタジエニル）（３−ｔｅｒｔ−ブチル−５−メチル−２−フェノキシ）チタニウムジクロライド、ジメチルシリレン（テトラメチルシクロペンタジエニル）（３，５−ジ−ｔｅｒｔ−ブチル−２−フェノキシ）チタニウムジクロライド、ジメチルシリレン（テトラメチルシクロペンタジエニル）（５−メチル−３−フェニル−２−フェノキシ）チタニウムジクロライド、ジメチルシリレン（テトラメチルシクロペンタジエニル）（３−ｔｅｒｔ−ブチルジメチルシリル−５−メチル−２−フェノキシ）チタニウムジクロライド、ジメチルシリレン（テトラメチルシクロペンタジエニル）（５−メチル−３−トリメチルシリル−２−フェノキシ）チタニウムジクロライド、ジメチルシリレン（テトラメチルシクロペンタジエニル）（３−ｔｅｒｔ−ブチル−５−メトキシ−２−フェノキシ）チタニウムジクロライド、ジメチルシリレン（テトラメチルシクロペンタジエニル）（３−ｔｅｒｔ−ブチル−５−クロロ−２−フェノキシ）チタニウムジクロライド、ジメチルシリレン（テトラメチルシクロペンタジエニル）（３，５−ジアミル−２−フェノキシ）チタニウムジクロライド、
【０２７６】
ジメチルシリレン（トリメチルシリルシクロペンタジエニル）（２−フェノキシ）チタニウムジクロライド、ジメチルシリレン（トリメチルシリルシクロペンタジエニル）（３−メチル−２−フェノキシ）チタニウムジクロライド、ジメチルシリレン（トリメチルシリルシクロペンタジエニル）（３，５−ジメチル−２−フェノキシ）チタニウムジクロライド、ジメチルシリレン（トリメチルシリルシクロペンタジエニル）（３−ｔｅｒｔ−ブチル−２−フェノキシ）チタニウムジクロライド、ジメチルシリレン（トリメチルシリルシクロペンタジエニル）（３−ｔｅｒｔ−ブチル−５−メチル−２−フェノキシ）チタニウムジクロライド、ジメチルシリレン（トリメチルシリルシクロペンタジエニル）（３，５−ジ−ｔｅｒｔ−ブチル−２−フェノキシ）チタニウムジクロライド、ジメチルシリレン（トリメチルシリルシクロペンタジエニル）（５−メチル−３−フェニル−２−フェノキシ）チタニウムジクロライド、ジメチルシリレン（トリメチルシリルシクロペンタジエニル）（３−ｔｅｒｔ−ブチルジメチルシリル−５−メチル−２−フェノキシ）チタニウムジクロライド、ジメチルシリレン（トリメチルシリルシクロペンタジエニル）（５−メチル−３−トリメチルシリル−２−フェノキシ）チタニウムジクロライド、ジメチルシリレン（トリメチルシリルシクロペンタジエニル）（３−ｔｅｒｔ−ブチル−５−メトキシ−２−フェノキシ）チタニウムジクロライド、ジメチルシリレン（トリメチルシリルシクロペンタジエニル）（３−ｔｅｒｔ−ブチル−５−クロロ−２−フェノキシ）チタニウムジクロライド、ジメチルシリレン（トリメチルシリルシクロペンタジエニル）（３，５−ジアミル−２−フェノキシ）チタニウムジクロライド、
【０２７７】
ジメチルシリレン（インデニル）（２−フェノキシ）チタニウムジクロライド、ジメチルシリレン（インデニル）（３−メチル−２−フェノキシ）チタニウムジクロライド、ジメチルシリレン（インデニル）（３，５−ジメチル−２−フェノキシ）チタニウムジクロライド、ジメチルシリレン（インデニル）（３−ｔｅｒｔ−ブチル−２−フェノキシ）チタニウムジクロライド、ジメチルシリレン（インデニル）（３−ｔｅｒｔ−ブチル−５−メチル−２−フェノキシ）チタニウムジクロライド、ジメチルシリレン（インデニル）（３，５−ジ−ｔｅｒｔ−ブチル−２−フェノキシ）チタニウムジクロライド、ジメチルシリレン（インデニル）（５−メチル−３−フェニル−２−フェノキシ）チタニウムジクロライド、ジメチルシリレン（インデニル）（３−ｔｅｒｔ−ブチルジメチルシリル−５−メチル−２−フェノキシ）チタニウムジクロライド、ジメチルシリレン（インデニル）（５−メチル−３−トリメチルシリル−２−フェノキシ）チタニウムジクロライド、ジメチルシリレン（インデニル）（３−ｔｅｒｔ−ブチル−５−メトキシ−２−フェノキシ）チタニウムジクロライド、ジメチルシリレン（インデニル）（３−ｔｅｒｔ−ブチル−５−クロロ−２−フェノキシ）チタニウムジクロライド、ジメチルシリレン（インデニル）（３，５−ジアミル−２−フェノキシ）チタニウムジクロライド、
【０２７８】
ジメチルシリレン（フルオレニル）（２−フェノキシ）チタニウムジクロライド、ジメチルシリレン（フルオレニル）（３−メチル−２−フェノキシ）チタニウムジクロライド、ジメチルシリレン（フルオレニル）（３，５−ジメチル−２−フェノキシ）チタニウムジクロライド、ジメチルシリレン（フルオレニル）（３−ｔｅｒｔ−ブチル−２−フェノキシ）チタニウムジクロライド、ジメチルシリレン（フルオレニル）（３−ｔｅｒｔ−ブチル−５−メチル−２−フェノキシ）チタニウムジクロライド、ジメチルシリレン（フルオレニル）（３，５−ジ−ｔｅｒｔ−ブチル−２−フェノキシ）チタニウムジクロライド、ジメチルシリレン（フルオレニル）（５−メチル−３−フェニル−２−フェノキシ）チタニウムジクロライド、ジメチルシリレン（フルオレニル）（３−ｔｅｒｔ−ブチルジメチルシリル−５−メチル−２−フェノキシ）チタニウムジクロライド、ジメチルシリレン（フルオレニル）（５−メチル−３−トリメチルシリル−２−フェノキシ）チタニウムジクロライド、ジメチルシリレン（フルオレニル）（３−ｔｅｒｔ−ブチル−５−メトキシ−２−フェノキシ）チタニウムジクロライド、ジメチルシリレン（フルオレニル）（３−ｔｅｒｔ−ブチル−５−クロロ−２−フェノキシ）チタニウムジクロライド、ジメチルシリレン（フルオレニル）（３，５−ジアミル−２−フェノキシ）チタニウムジクロライド、ジメチルシリレン（テトラメチルシクロペンタジエニル）（１−ナフトキシ−２−イル）チタンジクロライド；
【０２７９】
前記化合物の（シクロペンタジエニル）を（ジメチルシクロペンタジエニル）、（トリメチルシクロペンタジエニル）、（エチルシクロペンタジエニル）、（ｎ−プロピルシクロペンタジエニル）、（イソプロピルシクロペンタジエニル）、（ｓｅｃ−ブチルシクロペンタジエニル）、（イソブチルシクロペンタジエニル）、（ｔｅｒｔ−ブチルジメチルシリルシクロペンタジエニル）、（フェニルシクロペンタジエニル）、（メチルインデニル）又は（フェニルインデニル）に変更した化合物；前記化合物の２−フェノキシを３−フェニル２−フェノキシ、３−トリメチルシリル−２−フェノキシ又は３−ｔｅｒｔ−ブチルジメチルシリル−２−フェノキシに変更した化合物；前記化合物のジメチルシリレンをジエチルシリレン、ジフェニルシリレン又はジメトキシシリレンに変更した化合物；前記化合物のチタニウムをジルコニウム又はハフニウムに変更した化合物；前記化合物のクロライドをブロマイド、アイオダイド、ハイドライド、メチル、フェニル、ベンジル、メトキシド、ｎ−ブトキシド、イソプロポキシド、フェノキシド、ベンジロキシド、ジメチルアミド又はジエチルアミドに変更した化合物。
【０２８０】
Ａ２がシクロペンタジエン形アニオン骨格を有する基である式（１１）で表される化合物：
メチレンビス（シクロペンタジエニル）ジルコニウムジクロライド、イソプロピリデンビス（シクロペンタジエニル）ジルコニウムジクロライド、ジフェニルメチレンビス（シクロペンタジエニル）ジルコニウムジクロライド、１，２−エチレン−ビス（シクロペンタジエニル）ジルコニウムジクロライド、ジメチルシリレンビス（シクロペンタジエニル）ジルコニウムジクロライド、ジフェニルシリレンビス（シクロペンタジエニル）ジルコニウムジクロライド、１，２−テトラメチルジシリレン−ビス（シクロペンタジエニル）ジルコニウムジクロライド、
【０２８１】
メチレンビス（メチルシクロペンタジエニル）ジルコニウムジクロライド、イソプロピリデンビス（メチルシクロペンタジエニル）ジルコニウムジクロライド、ジフェニルメチレンビス（メチルシクロペンタジエニル）ジルコニウムジクロライド、１，２−エチレン−ビス（メチルシクロペンタジエニル）ジルコニウムジクロライド、ジメチルシリレンビス（メチルシクロペンタジエニル）ジルコニウムジクロライド、ジフェニルシリレンビス（メチルシクロペンタジエニル）ジルコニウムジクロライド、１，２−テトラメチルジシリレン−ビス（メチルシクロペンタジエニル）ジルコニウムジクロライド、
【０２８２】
メチレンビス（ｎ−ブチルシクロペンタジエニル）ジルコニウムジクロライド、イソプロピリデンビス（ｎ−ブチルシクロペンタジエニル）ジルコニウムジクロライド、ジフェニルメチレンビス（ｎ−ブチルシクロペンタジエニル）ジルコニウムジクロライド、１，２−エチレン−ビス（ｎ−ブチルシクロペンタジエニル）ジルコニウムジクロライド、ジメチルシリレンビス（ｎ−ブチルシクロペンタジエニル）ジルコニウムジクロライド、ジフェニルシリレンビス（ｎ−ブチルシクロペンタジエニル）ジルコニウムジクロライド、１，２−テトラメチルジシリレン−ビス（ｎ−ブチルシクロペンタジエニル）ジルコニウムジクロライド、
【０２８３】
メチレンビス（ｔｅｒｔ−ブチルシクロペンタジエニル）ジルコニウムジクロライド、イソプロピリデンビス（ｔｅｒｔ−ブチルシクロペンタジエニル）ジルコニウムジクロライド、ジフェニルメチレンビス（ｔｅｒｔ−ブチルシクロペンタジエニル）ジルコニウムジクロライド、１，２−エチレン−ビス（ｔｅｒｔ−ブチルシクロペンタジエニル）ジルコニウムジクロライド、ジメチルシリレンビス（ｔｅｒｔ−ブチルシクロペンタジエニル）ジルコニウムジクロライド、ジフェニルシリレンビス（ｔｅｒｔ−ブチルシクロペンタジエニル）ジルコニウムジクロライド、１，２−テトラメチルジシリレン−ビス（ｔｅｒｔ−ブチルシクロペンタジエニル）ジルコニウムジクロライド、
【０２８４】
メチレンビス（テトラメチルシクロペンタジエニル）ジルコニウムジクロライド、イソプロピリデンビス（テトラメチルシクロペンタジエニル）ジルコニウムジクロライド、ジフェニルメチレンビス（テトラメチルシクロペンタジエニル）ジルコニウムジクロライド、１，２−エチレン−ビス（テトラメチルシクロペンタジエニル）ジルコニウムジクロライド、ジメチルシリレンビス（テトラメチルシクロペンタジエニル）ジルコニウムジクロライド、ジフェニルシリレンビス（テトラメチルシクロペンタジエニル）ジルコニウムジクロライド、１，２−テトラメチルジシリレン−ビス（テトラメチルシクロペンタジエニル）ジルコニウムジクロライド、
【０２８５】
メチレンビス（インデニル）ジルコニウムジクロライド、イソプロピリデンビス（インデニル）ジルコニウムジクロライド、ジフェニルメチレンビス（インデニル）ジルコニウムジクロライド、１，２−エチレン−ビス（インデニル）ジルコニウムジクロライド、ジメチルシリレンビス（インデニル）ジルコニウムジクロライド、ジフェニルシリレンビス（インデニル）ジルコニウムジクロライド、１，２−テトラメチルジシリレン−ビス（インデニル）ジルコニウムジクロライド、
【０２８６】
メチレンビス（フルオレニル）ジルコニウムジクロライド、イソプロピリデンビス（フルオレニル）ジルコニウムジクロライド、ジフェニルメチレンビス（フルオレニル）ジルコニウムジクロライド、１，２−エチレン−ビス（フルオレニル）ジルコニウムジクロライド、ジメチルシリレンビス（フルオレニル）ジルコニウムジクロライド、ジフェニルシリレンビス（フルオレニル）ジルコニウムジクロライド、１，２−テトラメチルジシリレン−ビス（フルオレニル）ジルコニウムジクロライド、
【０２８７】
メチレンビス（アズレニル）ジルコニウムジクロライド、イソプロピリデンビス（アズレニル）ジルコニウムジクロライド、ジフェニルメチレンビス（アズレニル）ジルコニウムジクロライド、１，２−エチレン−ビス（アズレニル）ジルコニウムジクロライド、ジメチルシリレンビス（アズレニル）ジルコニウムジクロライド、ジフェニルシリレンビス（アズレニル）ジルコニウムジクロライド、１，２−テトラメチルジシリレン−ビス（アズレニル）ジルコニウムジクロライド、
【０２８８】
メチレンビス［２−エチル−４−（２−フルオロ−４−ビフェニリル）−４Ｈ−アズレニル］ジルコニウムジクロライド、イソプロピリデンビス［２−エチル−４−（２−フルオロ−４−ビフェニリル）−４Ｈ−アズレニル］ジルコニウムジクロライド、ジフェニルメチレンビス［２−エチル−４−（２−フルオロ−４−ビフェニリル）−４Ｈ−アズレニル］ジルコニウムジクロライド、１，２−エチレンビス［２−エチル−４−（２−フルオロ−４−ビフェニリル）−４Ｈ−アズレニル］ジルコニウムジクロライド、ジメチルシリレンビス［２−エチル−４−（２−フルオロ−４−ビフェニリル）−４Ｈ−アズレニル］ジルコニウムジクロライド、ジフェニルシリレンビス［２−エチル−４−（２−フルオロ−４−ビフェニリル）−４Ｈ−アズレニル］ジルコニウムジクロライド、１，２−テトラメチルジシリレンビス［２−エチル−４−（２−フルオロ−４−ビフェニリル）−４Ｈ−アズレニル］ジルコニウムジクロライド、
【０２８９】
メチレン（シクロペンタジエニル）（テトラメチルシクロペンタジエニル）ジルコニウムジクロライド、イソプロピリデン（シクロペンタジエニル）（テトラメチルシクロペンタジエニル）ジルコニウムジクロライド、ジフェニルメチレン（シクロペンタジエニル）（テトラメチルシクロペンタジエニル）ジルコニウムジクロライド、１，２−エチレン−（シクロペンタジエニル）（テトラメチルシクロペンタジエニル）ジルコニウムジクロライド、ジメチルシリレン（シクロペンタジエニル）（テトラメチルシクロペンタジエニル）ジルコニウムジクロライド、ジフェニルシリレン（シクロペンタジエニル）（テトラメチルシクロペンタジエニル）ジルコニウムジクロライド、１，２−テトラメチルジシリレン−（シクロペンタジエニル）（テトラメチルシクロペンタジエニル）ジルコニウムジクロライド、
【０２９０】
メチレン（シクロペンタジエニル）（インデニル）ジルコニウムジクロライド、イソプロピリデン（シクロペンタジエニル）（インデニル）ジルコニウムジクロライド、ジフェニルメチレン（シクロペンタジエニル）（インデニル）ジルコニウムジクロライド、１，２−エチレン−（シクロペンタジエニル）（インデニル）ジルコニウムジクロライド、ジメチルシリレン（シクロペンタジエニル）（インデニル）ジルコニウムジクロライド、ジフェニルシリレン（シクロペンタジエニル）（インデニル）ジルコニウムジクロライド、１，２−テトラメチルジシリレン−（シクロペンタジエニル）（インデニル）ジルコニウムジクロライド、
【０２９１】
メチレン（シクロペンタジエニル）（フルオレニル）ジルコニウムジクロライド、イソプロピリデン（シクロペンタジエニル）（フルオレニル）ジルコニウムジクロライド、ジフェニルメチレン（シクロペンタジエニル）（フルオレニル）ジルコニウムジクロライド、１，２−エチレン−（シクロペンタジエニル）（フルオレニル）ジルコニウムジクロライド、ジメチルシリレン（シクロペンタジエニル）（フルオレニル）ジルコニウムジクロライド、ジフェニルシリレン（シクロペンタジエニル）（フルオレニル）ジルコニウムジクロライド、１，２−テトラメチルジシリレン−（シクロペンタジエニル）（フルオレニル）ジルコニウムジクロライド、
【０２９２】
メチレン（３−ｔｅｒｔ−ブチル−５−メチルシクロペンタジエニル）（３，６−ジ−ｔｅｒｔ−ブチルフルオレニル）ジルコニウムジクロライド、イソプロピリデン（３−ｔｅｒｔ−ブチル−５−メチルシクロペンタジエニル）（３，６−ジ−ｔｅｒｔ−ブチルフルオレニル）ジルコニウムジクロライド、ジフェニルメチレン（３−ｔｅｒｔ−ブチル−５−メチルシクロペンタジエニル）（３，６−ジ−ｔｅｒｔ−ブチルフルオレニル）ジルコニウムジクロライド、１，２−エチレン−（３−ｔｅｒｔ−ブチル−５−メチルシクロペンタジエニル）（３，６−ジ−ｔｅｒｔ−ブチルフルオレニル）ジルコニウムジクロライド、ジメチルシリレン（３−ｔｅｒｔ−ブチル−５−メチルシクロペンタジエニル）（３，６−ジ−ｔｅｒｔ−ブチルフルオレニル）ジルコニウムジクロライド、ジフェニルシリレン（３−ｔｅｒｔ−ブチル−５−メチルシクロペンタジエニル）（３，６−ジ−ｔｅｒｔ−ブチルフルオレニル）ジルコニウムジクロライド、１，２−テトラメチルジシリレン−（３−ｔｅｒｔ−ブチル−５−メチルシクロペンタジエニル）（３，６−ジ−ｔｅｒｔ−ブチルフルオレニル）ジルコニウムジクロライド；
【０２９３】
前記化合物のジルコニウムをハフニウム又はチタニウムに変更した化合物；前記化合物のシクロペンタジエニルをメチルシクロペンタジエニル、ｎ−ブチルシクロペンタジエニル、ｔ−ブチルシクロペンタジエニル、テトラメチルシクロペンタジエニル、インデニル又はフルオレニルに変更した化合物；前記化合物のクロライドをブロマイド、アイオダイド、ハイドライド、メチル、フェニル、ベンジル、メトキシド、ｎ−ブトキシド、イソプロポキシド、フェノキシド、ベンジロキシド、ジメチルアミド又はジエチルアミドに変更した化合物。
【０２９４】
式（１２）で表される化合物：
ビス（シクロペンタジエニル）ジルコニウムジクロライド、ビス（メチルシクロペンタジエニル）ジルコニウムジクロライド、ビス（ｎ−ブチルシクロペンタジエニル）ジルコニウムジクロライド、ビス（ｔ−ブチルシクロペンタジエニル）ジルコニウムジクロライド、ビス（ペンタメチルシクロペンタジエニル）ジルコニウムジクロライド、ビス（インデニル）ジルコニウムジクロライド、ビス（フルオレニル）ジルコニウムジクロライド、
【０２９５】
（シクロペンタジエニル）（メチルシクロペンタジエニル）ジルコニウムジクロライド、（シクロペンタジエニル）（ｎ−ブチルシクロペンタジエニル）ジルコニウムジクロライド、（シクロペンタジエニル）（ｔ−ブチルシクロペンタジエニル）ジルコニウムジクロライド、（シクロペンタジエニル）（ペンタメチルシクロペンタジエニル）ジルコニウムジクロライド、（シクロペンタジエニル）（インデニル）ジルコニウムジクロライド、（シクロペンタジエニル）（フルオレニル）ジルコニウムジクロライド；
【０２９６】
前記化合物のジルコニウムをチタニウム又はハフニウムに変更した化合物；前記化合物のシクロペンタジエニルをメチルシクロペンタジエニル、ｎ−ブチルシクロペンタジエニル、ｔ−ブチルシクロペンタジエニル、テトラメチルシクロペンタジエニル、インデニル又はフルオレニルに変更した化合物；前記化合物のクロライドをブロマイド、アイオダイド、ハイドライド、メチル、フェニル、ベンジル、メトキシド、ｎ−ブトキシド、イソプロポキシド、フェノキシド、ベンジロキシド、ジメチルアミド又はジエチルアミドに変更した化合物。
【０２９７】
［活性化助触媒成分］
活性化助触媒成分としては、例えば、有機アルミニウムオキシ化合物、ホウ素化合物及び有機アルミニウム化合物からなる化合物群から選ばれる少なくとも１種の化合物が用いられる。有機アルミニウムオキシ化合物、ホウ素化合物及び有機アルミニウム化合物としては、工程１の活性化助触媒成分として記載した化合物があげられる。
【０２９８】
また、オレフィン重合用錯体と接触させる活性化助触媒成分としては、亜鉛化合物を用いることができる。当該亜鉛化合物としては、特開２００１−２４７６１２号公報、国際公開２００２／０５１８７８号パンフレット等に記載されている亜鉛化合物（ジアルキル亜鉛とフッ素化フェノールと水とを接触して得られる化合物、ジアルキル亜鉛とフッ素化フェノールと水とシリカとを接触して得られる化合物等）があげられる。
【０２９９】
当該亜鉛化合物としては、下記成分（ａ）、成分（ｂ）及び成分（ｃ）、並びに、必要に応じて担体を、接触させて得られる化合物があげられる。
（ａ）ジアルキル亜鉛
（ｂ）フッ素化フェノール
（ｃ）Ｈ２Ｏ
【０３００】
ジアルキル亜鉛としては、ジメチル亜鉛、ジエチル亜鉛、ジプロピル亜鉛、ジ−ｎ−ブチル亜鉛、ジイソブチル亜鉛、ジ−ｎ−ヘキシル亜鉛があげられ、好ましくはジメチル亜鉛またはジエチル亜鉛である。
【０３０１】
フッ化素フェノールとしては、２−フルオロフェノール、３−フルオロフェノール、４−フルオロフェノール、２，４−ジフルオロフェノール、２，６−ジフルオロフェノール、３，４−ジフルオロフェノール、３，５−ジフルオロフェノール、２，４，６−トリフルオロフェノール、３，４，５−トリフルオロフェノール、２，３，５，６−テトラフルオロフェノール、ペンタフルオロフェノールがあげられ、好ましくは３，４，５−トリフルオロフェノール、ペンタフルオロフェノールである。
【０３０２】
亜鉛化合物の調製に使用する成分（ａ）、成分（ｂ）及び成分（ｃ）の使用量は、成分（ａ）１モルあたり、成分（ｂ）をｙモル、成分（ｃ）をｚモルとして、ｙおよびｚが下記式を充足することが好ましい。
０≦│２−ｙ−２ｚ│＜１
また、ｙとしては、好ましくは０．０１〜１．９９であり、より好ましくは０．１〜１．８であり、更に好ましくは０．２〜１．５であり、特に好ましくは０．３〜１である。
【０３０３】
処理温度は通常−１００℃〜２００℃であり、好ましくは−８０℃〜１５０℃である。処理時間は通常１分間〜２００時間であり、好ましくは１０分間〜１００時間である。また、接触処理は溶媒を用いてもよく、当該溶媒としては、ジ−ｎ−ブチルエーテル、メチル−ｔｅｒｔ−ブチルエーテル、１，４−ジオキサン、テトラヒドロフラン、メタノール、エタノール、１−プロパノール、２−プロパノール、１−ブタノール、２−ブタノール、２−メチル−１−プロパノール、３−メチル−１−ブタノール、シクロヘキサノールがあげられ、好ましくはテトラヒドロフラン、メタノール、エタノール、１−プロパノールまたは２−プロパノールである。
【０３０４】
オレフィン重合用錯体と活性化助触媒成分とを接触させて得られるオレフィン重合触媒成分（ＩＩ）の製造方法としては、後述の工程３で記載した方法があげられる。
【０３０５】
オレフィン重合触媒成分（ＩＩ）は、チタンとマグネシウムとハロゲンとを含有する固体触媒成分と有機アルミニウム化合物と担体とを接触させて得られる触媒成分であってもよく、オレフィン重合用錯体と活性化助触媒成分とに加え担体とを接触させて得られる触媒成分であってもよい。また、オレフィン重合触媒成分（ＩＩ）は、前記触媒成分の存在下でオレフィンを予備重合して得られるものであってもよい。
【０３０６】
（工程１で得られた触媒成分（Ｉ）とオレフィン重合触媒成分（ＩＩ）との混合）
工程１で得られた触媒成分（Ｉ）とオレフィン重合触媒成分（ＩＩ）との混合は、溶媒中、不活性ガス中、オレフィンガス中で行われる。溶媒には、ブタン、ペンタン、ヘキサン、ヘプタン、オクタンなどの飽和脂肪族炭化水素；トルエン、キシレンなどの芳香族炭化水素が用いられる。不活性ガスとしては、窒素ガス、ヘリウムガス、アルゴンガス等があげられる。オレフィンガスとしては、エチレンガス等があげられる。当該混合は、オレフィン存在下で行われることが好ましい。また、触媒成分（Ｉ）とオレフィン重合触媒成分（ＩＩ）とを混合する際に、さらに活性化助触媒成分を混合してもよい。
【０３０７】
本発明において、「触媒成分（Ｉ）とオレフィン重合触媒成分（ＩＩ）とを混合する」とは、触媒成分（Ｉ）とオレフィン重合触媒成分（ＩＩ）とを容器内等の特定の空間内で共存させることである。好ましい混合状態としては、触媒成分（Ｉ）とオレフィン重合触媒成分（ＩＩ）との組成物となっている状態、触媒成分（Ｉ）とオレフィン重合触媒成分（ＩＩ）とが、溶媒中、重合媒体中（気相重合反応器では流動床内、溶液重合反応器及びスラリー重合反応器では重合溶媒中）で分散している状態があげられる。
【０３０８】
触媒成分（Ｉ）とオレフィン重合触媒成分（ＩＩ）との混合割合は、触媒成分（Ｉ）中の遷移金属原子のモルとオレフィン重合触媒成分（ＩＩ）中の遷移金属原子のモルとの比（触媒成分（Ｉ）中の遷移金属原子のモル／オレフィン重合触媒成分（ＩＩ）中の遷移金属原子のモル）として、通常０．００１〜１００であり、好ましくは０．０１〜５０であり、より好ましくは、０．０２〜１０であり、さらに好ましくは、０．０５〜５である。
【０３０９】
触媒成分（Ｉ）とオレフィン重合触媒成分（ＩＩ）と混合させる温度は、通常、０℃〜１２０℃であり、好ましくは１０℃〜９０℃である。
【０３１０】
触媒成分（Ｉ）とオレフィン重合触媒成分（ＩＩ）とは、予め混合させてから重合反応器に供給してもよく、触媒成分（Ｉ）とオレフィン重合触媒成分（ＩＩ）とを、別々に重合反応器に供給し、重合反応器内で、これらを混合させてもよい。
【０３１１】
触媒成分（Ｉ）とオレフィン重合触媒成分（ＩＩ）との混合においては、有機溶媒中に溶解又は分散された触媒成分（Ｉ）と、オレフィン重合触媒成分（ＩＩ）とを混合させてもよく、触媒成分（Ｉ）と有機溶媒中に溶解又は分散されたオレフィン重合触媒成分（ＩＩ）とを混合させてもよく、有機溶媒中に溶解又は分散された触媒成分（Ｉ）と有機溶媒中に溶解又は分散されたオレフィン重合触媒成分（ＩＩ）とを混合させてもよい。触媒成分（Ｉ）は予め有機溶媒中に溶解又は分散されてからオレフィン重合触媒成分（ＩＩ）と混合させることが好ましい。有機溶媒としては、好ましくは、ブタン、ペンタン、ヘキサン、ヘプタン、オクタンなどの飽和脂肪族炭化水素である。また、有機溶媒中に溶解又は分散された触媒成分（Ｉ）と有機溶媒中に溶解又は分散されたオレフィン重合触媒成分（ＩＩ）とを混合させる場合、触媒成分（Ｉ）が溶解又は分散された有機溶媒は、オレフィン重合触媒成分（ＩＩ）が溶解又は分散された有機溶媒と親和性が高い化合物であることが好ましく、オレフィン重合触媒成分（ＩＩ）が溶解又は分散された有機溶媒と同じ化合物であることがより好ましい。
【０３１２】
＜オレフィン重合触媒成分（ＩＩ）調製工程＞
（工程３及び工程４）
本発明のエチレン系重合体製造用触媒の製造方法は、オレフィン重合触媒成分（ＩＩ）を調製する工程を有していてもよい。当該工程としては、下記工程３を有する工程、下記工程３及び工程４を有する工程があげられる。
工程３：オレフィン重合用錯体と活性化助触媒成分とを接触させる工程。
工程４：工程３で得られた触媒成分の存在下、オレフィンを予備重合する工程。
【０３１３】
オレフィン重合用錯体と活性化助触媒成分との接触は、例えば、オレフィン重合用錯体と活性化助触媒成分とを溶媒中で混合させることにより行われる。溶媒には、ブタン、ペンタン、ヘキサン、ヘプタン、オクタンなどの飽和脂肪族炭化水素；トルエン、キシレンなどの芳香族炭化水素などが用いられる。当該混合は、オレフィン存在下で行われてもよい。
【０３１４】
有機アルミニウムオキシ化合物及び／又は有機アルミニウム化合物を使用する場合、有機アルミニウムオキシ化合物及び有機アルミニウム化合物の総使用量は、オレフィン重合用錯体の遷移金属原子１モルあたり、有機アルミニウムオキシ化合物及び有機アルミニウム化合物の総量のアルミニウム原子換算として、通常０．１モル〜１００００モルであり、好ましくは５モル〜２０００モルである。ホウ素化合物を使用する場合、ホウ素化合物の使用量は、オレフィン重合用錯体の遷移金属原子１モルあたり、通常０．１モル〜１００モルであり、好ましくは０．５モル〜１０モルである。亜鉛化合物を使用する場合、亜鉛化合物の使用量は、亜鉛原子換算として、オレフィン重合用錯体の遷移金属原子１モルあたり、通常０．１モル〜１００００モルであり、好ましくは３モル〜２０００モルである。
【０３１５】
オレフィン重合用錯体と活性化助触媒成分との接触を溶媒中で行う場合、溶媒中のオレフィン重合用錯体の濃度と活性化助触媒成分の濃度とは、夫々、通常、０．００１ｍｍｏｌ／ｌ〜１００ｍｍｏｌ／ｌであり、好ましくは、０．０５ｍｍｏｌ／ｌ〜５０ｍｍｏｌ／ｌであり、より好ましくは、０．１ｍｍｏｌ／ｌ〜３０ｍｍｏｌ／ｌである。
【０３１６】
オレフィン重合用錯体と活性化助触媒成分とを接触させる温度は、通常、０℃〜８０℃である。
【０３１７】
工程３においては、担体を用いて、オレフィン重合用錯体と活性化助触媒成分と担体とを接触させてもよい。オレフィン重合用錯体と活性化助触媒成分と担体とは、同時に接触させてもよく、また、各成分を任意の順番で、例えば、オレフィン重合用錯体と活性化助触媒成分とを接触させ、得られた成分と担体とを接触させてもよく、オレフィン重合用錯体と担体とを接触させ、得られた成分と活性化助触媒成分とを接触させてもよく、活性化助触媒成分と担体とを接触させ、得られた成分とオレフィン重合用錯体とを接触させてもよい。なお、上述したとおり、成分（ａ）、成分（ｂ）、成分（ｃ）及び担体を接触させて亜鉛化合物を調製するように、活性化助触媒成分と担体との接触については、担体の存在下で、活性化助触媒成分を調製してもよい。
【０３１８】
また、工程３では、２種以上の活性化助触媒成分を使用してもよく、同種の活性化助触媒成分を２回以上に分けて使用してもよい。２種の活性化助触媒成分を使用する場合（この場合、２種の活性化助触媒成分を、助触媒成分１及び助触媒成分２とする。）及び活性化助触媒成分を２回に分ける場合（この場合、２回に分けた活性化助触媒成分を、助触媒成分１及び助触媒成分２とする。）のオレフィン重合用錯体と活性化助触媒成分と担体とを接触させる方法としては、助触媒成分１と担体とを接触させて成分(1)を調製し、成分(1)とオレフィン重合用錯体と接触させて成分(2)を調製し、次に、成分(2)と助触媒成分２とを接触させる方法；助触媒成分１と担体とを接触させて成分(1)を調製し、オレフィン重合用錯体と助触媒成分２とを接触させて成分(2)を調製し、次に、成分(1)と成分(2)とを接触させる方法などがあげられる。
【０３１９】
担体としては、多孔質物質が好適に用いられ、無機物質または有機ポリマーがより好適に用いられ、無機物質がさらに好適に用いられる。
【０３２０】
担体に用いられる無機物質の例としては、無機酸化物、粘土、粘土鉱物などがあげられる。これらは１種以上用いられてもかまわない。
【０３２１】
担体に用いられる無機酸化物の具体例としては、ＳｉＯ２、Ａｌ２Ｏ３、ＭｇＯ、ＺｒＯ２、ＴｉＯ２、Ｂ２Ｏ３、ＣａＯ、ＺｎＯ、ＢａＯ、ＴｈＯ２等、およびこれらの混合物、例えば、ＳｉＯ２−ＭｇＯ、ＳｉＯ２−Ａｌ２Ｏ３、ＳｉＯ２−ＴｉＯ２、ＳｉＯ２−Ｖ２Ｏ５、ＳｉＯ２−Ｃｒ２Ｏ３、ＳｉＯ２−ＴｉＯ２−ＭｇＯなどを例示することができる。これらの無機酸化物の中では、ＳｉＯ２、Ａｌ２Ｏ３が好ましく、ＳｉＯ２がより好ましい。なお、上記無機酸化物には少量のＮａ２ＣＯ３、Ｋ２ＣＯ３、ＣａＣＯ３、ＭｇＣＯ３、Ｎａ２ＳＯ４、Ａｌ２（ＳＯ４）３、ＢａＳＯ４、ＫＮＯ３、Ｍｇ（ＮＯ３）２、Ａｌ（ＮＯ３）３、Ｎａ２Ｏ、Ｋ２Ｏ、Ｌｉ２Ｏ等の炭酸塩、硫酸塩、硝酸塩、酸化物成分を含有してもかまわない。
【０３２２】
また、無機酸化物には通常、表面に水酸基が存在しているが、無機酸化物としてはその表面水酸基の活性水素を種々の置換基で置換した改質無機酸化物を使用することが好ましい。改質無機酸化物は、無機酸化物と改質剤とを接触処理して得られ、当該改質剤としては、トリメチルクロロシランやｔｅｒｔ−ブチルジメチルクロロシラン等のトリアルキルクロロシラン、トリフェニルクロロシラン等のトリアリールクロロシラン、ジメチルジクロロシラン等のジアルキルジクロロシラン、ジフェニルジクロロシラン等のジアリールジクロロシラン、メチルトリクロロシラン等のアルキルトリクロロシラン、フェニルトリクロロシラン等のアリールトリクロロシラン、トリメチルメトキシシラン等のトリアルキルアルコキシシラン、トリフェニルメトキシシラン等のトリアリールアルコシキシラン、ジメチルジメトキシシラン等のジアルキルジアルコキシシラン、ジフェニルジメトキシシラン等のジアリールジアルコキシシラン、メチルトリメトキシシラン等のアルキルトリアルコキシシラン、フェニルトリメトキシシラン等のアリールトリアルコキシシラン、テトラメトキシシラン等のテトラアルコキシシラン、１，１，１，３，３，３−ヘキサメチルジシラザン等のアルキルジシラザン、テトラクロロシランなどがあげられる。
【０３２３】
無機酸化物と改質剤との接触処理としては、無機酸化物とトリアルキルアルミニウムとを接触させ、次に、ジアルキルアミン（ジエチルアミン、ジフェニルアミン等）、アルコール（メタノール、エタノール等）又はフェノールとを接触させる方法もあげられる。
【０３２４】
粘土または粘土鉱物としては、カオリン、ベントナイト、木節粘土、ガイロメ粘土、アロフェン、ヒシンゲル石、バイロフィライト、タルク、ウンモ群、スメクタイト、モンモリロナイト群、ヘクトライト、ラポナイト、サポナイト、バーミキュライト、リョクデイ石群、パリゴルスカイト、カオリナイト、ナクライト、ディッカイト、ハロイサイトなどをあげることができる。これらの中で好ましくは、スメクタイト、モンモリロナイト、ヘクトライト、ラポナイト、サポナイトであり、更に好ましくはモンモリロナイト、ヘクトライトである。
【０３２５】
無機物質としては、無機酸化物が好適に用いられる。無機物質は、乾燥し実質的に水分が除去されていることが好ましく、加熱処理により乾燥させたものが好ましい。加熱処理は、通常、目視で水分を確認できない無機物質について温度１００℃〜１，５００℃で、好ましくは１００℃〜１，０００℃で、さらに好ましくは２００℃〜８００℃で実施される。加熱時間は、好ましくは１０分間〜５０時間、より好ましくは１時間〜３０時間である。加熱乾燥の方法としては、無機物質を加熱しながら乾燥した不活性ガス（例えば、窒素またはアルゴン等）を一定の流速で流通させて乾燥する方法、減圧下で加熱減圧する方法等をあげることができる。
【０３２６】
無機物質の平均粒子径は、通常１μｍ〜５０００μｍであり、好ましくは、５μｍ〜１０００μｍであり、より好ましくは１０μｍ〜５００μｍであり、更に好ましくは１０μｍ〜１００μｍである。細孔容量は、好ましくは０．１ｍｌ／ｇ以上であり、より好ましくは０．３ｍｌ／ｇ〜１０ｍｌ／ｇである。比表面積は、好ましくは１０ｍ2／ｇ〜１０００ｍ2／ｇであり、より好ましくは１００ｍ2／ｇ〜５００ｍ2／ｇである。
【０３２７】
有機ポリマーとしては、重合性不飽和基を１個以上有するモノマーを重合することにより得ることができる。当該モノマーとしては、例えば、エチレン、α−オレフィン、芳香族ビニル化合物、環状オレフィンなどがあげられる。該モノマーの具体例としては、エチレン、プロピレン、１−ブテン、１−ヘキセン、４−メチル−１−ペンテン、スチレン、ジビニルベンゼン、ノルボルネン、ジシクロペンタジエンがあげられる。これらのモノマーは２種以上を用いてもよい。好ましくは、エチレン、スチレンである。
【０３２８】
有機ポリマーの平均粒子径は、通常１μｍ〜５０００μｍであり、好ましくは５μｍ〜１０００μｍであり、より好ましくは１０μｍ〜５００μｍである。細孔容量は、好ましくは０．１ｍｌ／ｇ以上であり、より好ましくは０．３ｍｌ／ｇ〜１０ｍｌ／ｇである。比表面積は、好ましくは１０ｍ2／ｇ〜１０００ｍ2／ｇであり、より好ましくは５０ｍ2／ｇ〜５００ｍ2／ｇである。
【０３２９】
有機ポリマーは、乾燥され、実質的に水分が除去されていることが好ましく、加熱処理により乾燥されたものが好ましい。加熱処理の温度は、目視で水分を確認できない有機ポリマーについては、通常３０℃〜４００℃であり、好ましくは５０℃〜２００℃であり、更に好ましくは７０℃〜１５０℃である。加熱時間は、好ましくは１０分間〜５０時間であり、より好ましくは１時間〜３０時間である。加熱乾燥の方法としては、有機ポリマーを加熱しながら、乾燥した不活性ガス（例えば、窒素またはアルゴン等）を一定の流速で流通させて乾燥する方法、減圧下で加熱乾燥する方法等をあげることができる。
【０３３０】
担体の粒径の体積基準の幾何標準偏差は、好ましくは２．５以下であり、より好ましくは２以下であり、更に好ましくは１．７以下である。
【０３３１】
オレフィン重合触媒成分調製工程には、オレフィン重合用錯体と活性化助触媒成分とを接触させた成分あるいはオレフィン重合用錯体と活性化助触媒成分と担体とを接触させた成分に予備重合が施される上記工程４が設けられていてもよい。予備重合方法については後述する。
【０３３２】
（予備重合）
予備重合では、少量のオレフィンが重合される。当該オレフィンとしては、エチレン、プロピレン、１−ブテン、１−ペンテン、１−ヘキセン、１−オクテン、４−メチル−１−ペンテン、シクロペンテン、シクロヘキセンなどがあげられる。これらは１種以上用いられる。予備重合では、エチレンを単独重合あるいはエチレンとα−オレフィンとを共重合することが好ましく、エチレンを単独重合することがより好ましい。
【０３３３】
予備重合で製造される重合体の量は、予備重合を行う前の触媒成分（例えば、チタンとマグネシウムとハロゲンとを含有する固体触媒成分と有機アルミニウム化合物とを接触させて得られる触媒成分、チタンとマグネシウムとハロゲンとを含有する固体触媒成分と有機アルミニウム化合物と担体とを接触させて得られる触媒成分、オレフィン重合用錯体と活性化助触媒成分とを接触させて得られる触媒成分、オレフィン重合用錯体と活性化助触媒成分と担体とを接触させて得られる触媒成分）１ｇ当たり、通常０．０１ｇ〜１０００ｇであり、好ましくは０．０５ｇ〜５００ｇであり、より好ましくは０．１ｇ〜２００ｇであり、さらに好ましくは５ｇ〜５０ｇである。
【０３３４】
予備重合は、通常、スラリー重合法で行われ、予備重合には、回分式、半回分式、連続式のいずれの方式を用いてもよい。また、予備重合では、水素等の連鎖移動剤を添加して行ってもよい。
【０３３５】
予備重合をスラリー重合法で行う場合、溶媒としては、好ましくは、炭素原子数２０以下の炭化水素が用いられる。溶媒としては、例えば、プロパン、ノルマルブタン、イソブタン、ノルマルペンタン、イソペンタン、ノルマルヘキサン、シクロヘキサン、ヘプタン、オクタン、デカン等の飽和脂肪族炭化水素；ベンゼン、トルエン、キシレン等の芳香族炭化水素が用いられる。これらは１種以上用いられる。
【０３３６】
予備重合をスラリー重合法で行う場合、予備重合を行う前の触媒成分のスラリー中の濃度は、溶媒１リットル当たり、通常０．１ｇ〜６００ｇであり、好ましくは０．５ｇ〜３００ｇである。
【０３３７】
予備重合温度は、通常−２０℃〜１００℃であり、好ましくは０℃〜８０℃である。また、予備重合中の気相部でのオレフィン類の分圧は、通常０．０１ＭＰａ〜５ＭＰａであり、好ましくは０．１ＭＰａ〜２ＭＰａである（なお、予備重合の圧力、温度において液状であるオレフィン類については、この限りではない。）。予備重合時間は、通常２分間〜１５時間である。
【０３３８】
［エチレン系重合体の製造方法］
本発明のエチレン系重合体の製造方法では、上述のエチレン系重合体製造用触媒により、エチレンを含むオレフィンの重合を行う。エチレン以外のオレフィンとしては、プロピレン、１−ブテン、１−ペンテン、１−ヘキセン、１−ヘプテン、１−オクテン、１−ノネン、１−デセン、１−ドデセン、４−メチル−１−ペンテン、４−メチル−１−ヘキセンなどの炭素原子数３〜２０のオレフィンがあげられる。好適には、原料モノマーとしてエチレンのみを供給あるいはエチレンと共重合可能なモノマーとエチレンとを供給して重合を行う製造方法である。
【０３３９】
エチレンと共重合可能なモノマーとしては、プロピレン、１−ブテン、１−ペンテン、１−ヘキセン、１−ヘプテン、１−オクテン、１−ノネン、１−デセン、１−ドデセン、４−メチル−１−ペンテン、４−メチル−１−ヘキセンなどの炭素原子数３〜２０のオレフィン；ノルボルネンなどの環状オレフィン；スチレンなどのアルケニル芳香族ハイドロカルビル；アクリル酸、メタクリル酸などの不飽和カルボン酸；アクリル酸メチル、アクリル酸エチル、アクリル酸ブチル、メタクリル酸メチル、メタクリル酸エチルなどの不飽和カルボン酸エステル；酢酸ビニルなどのビニルエステル化合物などがあげられる。これらは単独で用いられていてもよく、２種以上を用いられてもよい。
【０３４０】
重合方法としては、例えば、ブタン、ペンタン、ヘキサン、ヘプタン、オクタン等の脂肪族ヒドロカルビル；ベンゼン、トルエン等の芳香族ヒドロカルビル；メチレンジクロライド等のハロゲン化ヒドロカルビルなどを溶媒として用いる溶媒重合法又はスラリー重合法、ガス状のモノマー中で重合を行う気相重合法等があげられる。また、これらを組み合わせた方法、例えば、溶液重合法で重合を行い、次いで気相重合法で重合を行う方法、スラリー重合法で重合を行い、次いで気相重合法で重合を行う方法であってもよい。また、連続重合法、回分式重合法のどちらでも可能である。更には、単段重合法であってもよく、多段重合法であってもよい。好ましくはスラリー重合法又は気相重合法であり、より好ましくは気相重合法である。
【０３４１】
気相重合法では、凝縮モードで重合を行うことが好ましい。凝縮モードで重合を行う際に、気相重合反応器の流動床に供給する凝縮性不活性成分としては、易揮発性の液体炭化水素が用いられる。凝縮性不活性成分として、ｎ−ブタン、イソブタン、ｎ−ペンタン、イソペンタン、ネオペンタン、ｎ−ヘキサン、イソヘキサン、ｎ−ヘプタン、ｎ−オクタンなどの炭素原子数４〜１０の飽和炭化水素があげられる。凝縮性不活性成分として、好ましくは、炭素原子数４〜６の飽和炭化水素であり、より好ましくは、炭素原子数５〜６の飽和炭化水素である。リサイクルガス中の凝縮性不活性成分の濃度は、好ましくは５モル％〜６０モル％である。
【０３４２】
エチレン系重合体製造用触媒か、触媒成分（Ｉ）及びオレフィン重合触媒成分（ＩＩ）を重合反応器に供給する場合、有機溶媒中に溶解ないしは分散されたエチレン系重合体製造用触媒を重合反応器に供給してもよく、有機溶媒中に溶解ないしは分散された触媒成分（Ｉ）を重合反応器に供給してもよく、有機溶媒中に溶解ないしは分散されたオレフィン重合触媒成分（ＩＩ）を重合反応器に供給してもよい。
【０３４３】
エチレン系重合体製造用触媒、触媒成分（Ｉ）及びオレフィン重合触媒成分（ＩＩ）は、有機溶媒中に溶解ないしは分散させて重合反応器に供給することが好ましく、当該有機溶媒には、ブタン、ペンタン、ヘキサン、ヘプタン、オクタンなどの飽和脂肪族炭化水素などが用いられる。
【０３４４】
エチレン系重合体製造用触媒、触媒成分（Ｉ）及びオレフィン重合触媒成分（ＩＩ）を、有機溶媒中に溶解ないしは分散させて重合反応器に供給する場合、エチレン系重合体製造用触媒が溶解ないし分散した液中のエチレン系重合体製造用触媒の濃度、触媒成分（Ｉ）が溶解ないし分散した液中の触媒成分（Ｉ）の濃度及びオレフィン重合触媒成分（ＩＩ）が溶解ないし分散した液中のオレフィン重合触媒成分（ＩＩ）の濃度は、遷移金属原子換算として、好ましくは０．１μｍｏｌ／Ｌ〜１０ｍｍｏｌ／Ｌ、さらに好ましくは０．５μｍｏｌ／Ｌ〜１ｍｍｏｌ／Ｌである。
【０３４５】
気相重合反応器に、エチレン系重合体製造用触媒、または触媒成分（Ｉ）及びオレフィン重合触媒成分（ＩＩ）を有機溶媒中に溶解ないしは分散させて供給する場合、有機溶媒として、沸点が重合反応温度よりも低い化合物を使用することが好ましい。当該化合物としては、ブタン、ペンタン、ヘキサンがあげられる。
【０３４６】
また、気相重合反応器に、エチレン系重合体製造用触媒、触媒成分（Ｉ）及びオレフィン重合触媒成分（ＩＩ）を有機溶媒中に溶解ないしは分散させて供給する場合、これらが夫々溶解ないし分散した液は、霧状で気相重合反応器に供給することが好ましい。
【０３４７】
溶液重合反応器又はスラリー重合反応器に、エチレン系重合体製造用触媒、触媒成分（Ｉ）及びオレフィン重合触媒成分（ＩＩ）を有機溶媒中に溶解ないしは分散させて供給する場合、有機溶媒は、重合溶媒と親和性が高い化合物であることが好ましく、重合溶媒と同じ化合物であることがより好ましい。
【０３４８】
重合圧力は、常圧〜５ＭＰａが好ましい。重合時間は、一般的に、目的とするポリマーの種類、反応装置により適宜決定されるが、１分間〜２０時間である。また、エチレン系重合体の分子量を調節するために水素等の連鎖移動剤を添加することもできる。
【０３４９】
重合温度は、通常、０℃〜２２０℃である。重合温度は、経済性を高めるために、好ましくは２０℃以上であり、より好ましくは４０℃以上であり、さらに好ましくは５０℃以上であり、もっとも好ましくは７０℃以上である。また重合温度は、また、短鎖分岐、特にブチル分岐の数をより高めるために、好ましくは１３０℃以下であり、より好ましくは１００℃以下である。
【０３５０】
エチレン系重合体の製造方法の具体例を次に示す。
＜気相重合法＞
（１）予めタンク内で、エチレンの非存在下、錯体と活性化助触媒成分とを溶媒中で接触させて触媒成分（Ｉ）を調製し（工程１）、触媒成分（Ｉ）を有する液を気相重合反応器に管を通して輸送し（必要に応じて当該管内にはエチレンを供給し）、触媒成分（Ｉ）を有する液をエチレンとオレフィン重合触媒成分とポリマー粒子とが存在する気相重合反応器内に（必要に応じて霧状に）吹き出させ、気相重合反応器内で触媒成分（Ｉ）とオレフィン重合触媒成分とを混合させ（工程２）、気相重合反応器内でエチレンを含むオレフィンを重合してエチレン系重合体を製造する方法。
（２）錯体を溶媒に溶解した溶液（錯体溶液）と活性化助触媒成分を溶媒に溶解した溶液（助触媒成分溶液）とを、夫々、別々のタンクで調製し、重合反応器に輸送中の錯体溶液の流れと重合反応器に輸送中の助触媒成分溶液の流れとが合流するように、錯体溶液を輸送する管と助触媒成分溶液を輸送する管とを重合反応器の入口よりも手前で接続して、管内で錯体及び活性化助触媒成分を接触させて触媒成分（Ｉ）を調製し（工程１）、（必要に応じて、錯体溶液の流れと重合反応器に輸送中の助触媒成分溶液の流れとが合流した後に、錯体溶液と助触媒成分溶液との混合液にエチレンを供給し）、触媒成分（Ｉ）を有する液をエチレンとオレフィン重合触媒成分とポリマー粒子とが存在するガス重合反応器内に（必要に応じて霧状に）吹き出させ、気相重合反応器内で触媒成分（Ｉ）とオレフィン重合触媒成分とを混合させ（工程２）、気相重合反応器内でエチレンを含むオレフィンを重合してエチレン系重合体を製造する方法。
【０３５１】
（３）予め、エチレンの非存在下、錯体と活性化助触媒成分とを接触させて触媒成分（Ｉ）を調製する（工程１）。オレフィンの非存在下又はオレフィンの存在下で、オレフィン重合用錯体と活性化助触媒成分とを接触させてオレフィン重合触媒成分を調製し（工程３）、次に、当該オレフィン重合触媒成分の存在下、溶媒中でオレフィンの予備重合を行い（工程４）、予備重合終了後に、予備重合後の液に工程１で調製した触媒成分（Ｉ）を投入して、当該液を攪拌することにより、触媒成分（Ｉ）とオレフィン重合触媒成分とを混合してエチレン系重合体製造用触媒を調製する（工程２）。次に、混合後の液を、必要に応じて溶媒の一部をフラッシュ操作等で除去し、エチレン系重合体製造用触媒をスラリー状で気相重合反応器内に供給し、気相重合反応器内でエチレンを含むオレフィンを重合してエチレン系重合体を製造する方法。
（４）予め、エチレンの非存在下、錯体と活性化助触媒成分とを接触させて触媒成分（Ｉ）を調製する（工程１）。オレフィンの非存在下又はオレフィンの存在下で、オレフィン重合用錯体と活性化助触媒成分とを接触させてオレフィン重合触媒成分を調製し（工程３）、次に、当該オレフィン重合触媒成分の存在下、溶媒中でオレフィンの予備重合を行い（工程４）、予備重合終了後に、予備重合後の液に工程１で調製した触媒成分（Ｉ）を投入して、当該液を攪拌することにより、触媒成分（Ｉ）とオレフィン重合触媒成分とを混合させる（工程２）。次に、混合後の液から溶媒をフラッシュ操作等で除去し、予備重合済みのオレフィン重合触媒成分に触媒成分（Ｉ）が吸着しているエチレン系重合体製造用触媒を取り出し、当該エチレン系重合体製造用触媒を粉末状であるいはスラリー状で（この場合、当該エチレン系重合体製造用触媒を溶媒に分散させてスラリー状とする。）気相重合反応器内に供給し、気相重合反応器内でエチレンを含むオレフィンを重合してエチレン系重合体を製造する方法。なお、本法においては、エチレン系重合体製造用触媒をスラリー状で供給することが好ましい。
【０３５２】
（５）予め、エチレンの非存在下、錯体と活性化助触媒成分とを接触させて触媒成分（Ｉ）を調製する（工程１）。容器内で当該触媒成分（Ｉ）とエチレンとを混合し、得られた混合物をエチレンとオレフィン重合触媒成分とポリマー粒子とが存在するガス重合反応器内に（必要に応じて霧状に）吹き出させ、気相重合反応器内で触媒成分（Ｉ）とオレフィン重合触媒成分とを混合させ（工程２）、気相重合反応器内でエチレンを含むオレフィンを重合してエチレン系重合体を製造する方法。
（６）予め、エチレンの非存在下、錯体と活性化助触媒成分とを接触させて触媒成分（Ｉ）を調製する（工程１）。凝縮モードで重合を行う気相重合法において、凝縮モード用に使用する凝縮性不活性成分に、予めあるいは凝縮性不活性成分を基礎重合反応器に輸送する管中で触媒成分（Ｉ）を溶解ないし分散させ、凝縮性不活性成分と共に触媒成分（Ｉ）をエチレンとオレフィン重合触媒成分とポリマー粒子とが存在する気相重合反応器内に（必要に応じて霧状に）供給し、気相重合反応器内で触媒成分（Ｉ）とオレフィン重合触媒成分とを混合させ（工程２）、気相重合反応器内でエチレンを含むオレフィンを重合してエチレン系重合体を製造する方法。
【０３５３】
＜スラリー重合法、溶液重合法＞
（１）予めタンク内で、エチレンの非存在下、錯体と活性化助触媒成分とを溶媒中で接触させて触媒成分（Ｉ）を調製し（工程１）、触媒成分（Ｉ）を有する液を重合反応器に管を通して輸送し（必要に応じて当該管内にはエチレンを供給し）、触媒成分（Ｉ）を有する液をエチレンとオレフィン重合触媒成分とが存在する重合反応器内に供給し、重合反応器内で触媒成分（Ｉ）とオレフィン重合触媒成分とを混合させ（工程２）、重合反応器内でエチレンを含むオレフィンを重合してエチレン系重合体を製造する方法。
（２）錯体を溶媒に溶解した溶液（錯体溶液）と活性化助触媒成分を溶媒に溶解した溶液（助触媒成分溶液）とを、夫々、別々のタンクで調製し、重合反応器に輸送中の錯体溶液の流れと重合反応器に輸送中の助触媒成分溶液の流れとが合流するように、錯体溶液を輸送する管と助触媒成分溶液を輸送する管とを重合反応器の入口よりも手前で接続して、管内で錯体及び活性化助触媒成分を接触させて触媒成分（Ｉ）を調製し（工程１）、（必要に応じて、錯体溶液の流れと重合反応器に輸送中の助触媒成分溶液の流れとが合流した後に、錯体溶液と助触媒成分溶液との混合液にエチレンを供給し）、触媒成分（Ｉ）を有する液をエチレンとオレフィン重合触媒成分とが存在する重合反応器内に供給し、重合反応器内で触媒成分（Ｉ）とオレフィン重合触媒成分とを混合させ（工程２）、重合反応器内でエチレンを含むオレフィンを重合してエチレン系重合体を製造する方法。
【０３５４】
（３）予め、エチレンの非存在下、錯体と活性化助触媒成分とを接触させて触媒成分（Ｉ）を調製する（工程１）。オレフィンの非存在下又はオレフィンの存在下で、オレフィン重合用錯体と活性化助触媒成分とを接触させてオレフィン重合触媒成分を調製し（工程３）、次に、当該オレフィン重合触媒成分の存在下、溶媒中でオレフィンの予備重合を行い（工程４）、予備重合終了後に、予備重合後の液に工程１で調製した触媒成分（Ｉ）を投入して、当該液を攪拌することにより、触媒成分（Ｉ）とオレフィン重合触媒成分とを混合してエチレン系重合体製造用触媒を調製する（工程２）。次に、混合後の液を、必要に応じて溶媒の一部をフラッシュ操作等で除去し、エチレン系重合体製造用触媒をスラリー状で重合反応器内に供給し、重合反応器内でエチレンを含むオレフィンを重合してエチレン系重合体を製造する方法。
（４）予め、エチレンの非存在下、錯体と活性化助触媒成分とを接触させて触媒成分（Ｉ）を調製する（工程１）。オレフィンの非存在下又はオレフィンの存在下で、オレフィン重合用錯体と活性化助触媒成分とを接触させてオレフィン重合触媒成分を調製し（工程３）、次に、当該オレフィン重合触媒成分の存在下、溶媒中でオレフィンの予備重合を行い（工程４）、予備重合終了後に、予備重合後の液に工程１で調製した触媒成分（Ｉ）を投入して、当該液を攪拌することにより、触媒成分（Ｉ）とオレフィン重合触媒成分とを混合させる（工程２）。次に、混合後の液から溶媒をフラッシュ操作等で除去し、予備重合済みのオレフィン重合触媒成分に触媒成分（Ｉ）が吸着しているエチレン系重合体製造用触媒を取り出し、当該エチレン系重合体製造用触媒を粉末状であるいはスラリー状で（この場合、当該エチレン系重合体製造用触媒を溶媒に分散させてスラリー状とする。）重合反応器内に供給し、重合反応器内でエチレンを含むオレフィンを重合してエチレン系重合体を製造する方法。なお、本法においては、エチレン系重合体製造用触媒をスラリー状で供給することが好ましい。
【０３５５】
（５）予め、エチレンの非存在下、錯体と活性化助触媒成分とを接触させて触媒成分（Ｉ）を調製する（工程１）。容器内で当該触媒成分（Ｉ）とエチレンとを混合し、得られた混合物をエチレンとオレフィン重合触媒成分とポリマー粒子とが存在するスラリー重合反応器又は溶液重合反応器内に供給し、重合反応器内で触媒成分（Ｉ）とオレフィン重合触媒成分とを混合させ（工程２）、重合反応器内でエチレンを含むオレフィンを重合してエチレン系重合体を製造する方法。本法において、触媒成分（Ｉ）とエチレンとを混合する温度は０℃〜８０℃が好ましく、重合反応器内で触媒成分（Ｉ）とオレフィン重合触媒成分とを混合する温度は３０℃〜２００℃が好ましい。
【０３５６】
本発明のエチレン系重合体の製造方法は、短鎖分岐を有するエチレン系重合体の製造に好適であり、エチル分岐、ブチル分岐及びヘキシル分岐からなる分岐群から選ばれる少なくとも１種の分岐を有するエチレン系重合体の製造により好適であり、ブチル分岐を有するエチレン系重合体の製造に特に好適である。
【０３５７】
本発明の製造方法で得られたエチレン系重合体は、公知の成形加工方法、例えば、インフレーションフィルム成形加工法やＴダイフィルム成形加工法などの押出成形法；中空成形法；射出成形法；圧縮成形法；架橋発泡成形法などにより、各種成形体（フィルム、シート、容器（ボトル、トレーなど）など）に成形され、使用される。
【０３５８】
エチレン系重合体は、公知の樹脂とブレンドして成形されてもよい。また、成形体は、エチレン系重合体を含有する単層の成形体でもよく、エチレン系重合体を含有する層を有する多層の成形体であってもよい。
【０３５９】
成形体としては、食品包装用フィルム、食品包装用容器、医薬品包装材、表面保護フィルム、半導体製品などの包装に用いる電子部品包装材、架橋発泡成形体、押出発泡成形体、中空成形体、ブローボトルやスクイーズボトルなどがあげられる。
【実施例】
【０３６０】
以下、実施例により本発明を説明する。
実施例での分析は、次の方法で行った。
【０３６１】
＜遷移金属錯体の分析＞
（１）プロトン核磁気共鳴スペクトル（1Ｈ−ＮＭＲ）
装置：日本電子社製  ＥＸ２７０
試料セル：５ｍｍφチューブ
測定溶媒：ＣＤＣｌ３
試料濃度：１０ｍｇ／０．５ｍＬ（ＣＤＣｌ３）
測定温度：室温（約２５℃）
測定パラメータ：５ｍｍφプローブ、ＥＸＭＯＤ  ＮＯＮ、ＯＢＮＵＣ  1Ｈ、積算回数１６回以上
繰り返し時間：ＡＣＱＴＭ  ６秒、ＰＤ  １秒
内部標準：ＣＤＣｌ３（７．２６ｐｐｍ）
【０３６２】
（２）カーボン核磁気共鳴スペクトル（１３Ｃ−ＮＭＲ）
装置：日本電子社製  ＥＸ２７０
試料セル：５ｍｍφチューブ
測定溶媒：ＣＤＣｌ３
試料濃度：３０ｍｇ／０．５ｍＬ（ＣＤＣｌ３）
測定温度：室温（約２５℃）
測定パラメータ：５ｍｍφプローブ、ＥＸＭＯＤ  ＢＣＭ、ＯＢＮＵＣ  13Ｃ、積算回数２５６回以上
繰り返し時間：ＡＣＱＴＭ  １．７９秒、ＰＤ  １．２１秒
内部標準：ＣＤＣｌ３（７７．０ｐｐｍ）
【０３６３】
（３）質量スペクトル
［電子イオン化質量分析（ＥＩ−ＭＳ）］
装置：日本電子社製  ＪＭＳ−Ｔ１００ＧＣ
イオン化電圧：７０ｅＶ
イオン源温度：２３０℃
加速電圧：７ｋＶ
ＭＡＳＳ  ＲＡＮＧＥ：ｍ／ｚ  ３５−８００
【０３６４】
＜重合体の分析＞
（４）ブチル分岐量の測定
（測定条件）
装置    ：Ｂｒｕｋｅｒ社製  ＡＶＡＮＣＥ６００
測定プローブ：１０ｍｍプローブ
測定溶媒：１，２−ジクロロベンゼン／１，２−ジクロロベンゼン−ｄ４
＝７５／２５（容積比）の混合液
測定温度：１３０℃
測定方法：プロトンデカップリング法
パルス幅：４５度
パルス繰り返し時間：４秒
測定基準：テトラメチルシラン
（ブチルの分岐数の算出方法）
１３Ｃ−ＮＭＲスペクトルにおいて、５〜５０ｐｐｍにピークトップを有するすべてのピークのピーク面積の総和を１０００として、３８．０〜３８．２ｐｐｍにピークトップを有するピークのピーク面積の総和を１０００炭素あたりのブチル分岐の数（分岐／１０００Ｃ）とした。
【０３６５】
（５）分子量の測定
ゲル・パーミエイション・クロマトグラフ（ＧＰＣ）法を用いて、下記の条件(1)〜(8)により、ポリスチレン換算の重量平均分子量と数平均分子量を測定した。次に、“森定雄著，「サイズ排除クロマトグラフィー  高分子の高速液体クロマトグラフィー」，共立出版株式会社，１９９１年１２月，ｐ．６３−６４”から、から、ポリエチレン換算の重量平均分子量（Ｍｗ）と数平均分子量（Ｍｎ）を算出した。具体的には、次式により算出した。
ポリエチレン換算の重量平均分子量（Ｍｗ）
＝  ポリスチレン換算の重量平均分子量×（１１／４１．３）
ポリエチレン換算の数平均分子量（Ｍｎ）
＝  ポリスチレン換算の数平均分子量×（１１／４１．３）
(1)装置：Ｗａｔｅｒｓ製Ｗａｔｅｒｓ１５０Ｃ
(2)分離カラム：ＴＯＳＯＨ  ＴＳＫｇｅｌＧＭＨ６−ＨＴ  ２本
(3)測定温度：１４０℃
(4)キャリア：オルトジクロロベンゼン
(5)流量：１．０ｍＬ／分
(6)注入量：５００μＬ
(7)検出器：示差屈折
(8)分子量標準物質：標準ポリスチレン
【０３６６】
試験例
「［１−トリス（３，５−ジメチルフェニル）シリル−２，３，４，５−テトラメチルシクロペンタジエニル］チタニウムトリクロライド（以下、「錯体１」という。）の合成」
【０３６７】
「１−トリス（３，５−ジメチルフェニル）シリル−２，３，４，５−テトラメチルシクロペンタジエンの合成」
窒素雰囲気下、ミネラルオイル中に分散した水素化ナトリウム（水素化ナトリウムとして０．４９ｇ、２０．４５ｍｍｏｌ）、テトラヒドロフラン（２３ｍＬ）を加えた。この混合物を５０℃に昇温し、アニリン（０．１３ｇ、１．３６ｍｍｏｌ）を加え、５０℃で１時間攪拌した。ここに１，２，３，４−テトラメチルシクロペンタ−１，３−ジエン（１．８３ｇ、１５．００ｍｍｏｌ）をテトラヒドロフラン（６ｍＬ）に溶解させた溶液を滴下し、５０℃で３時間半攪拌した。これを０℃に冷却し、この溶液にクロロトリス（３，５−ジメチルフェニル）シラン（５．１７ｇ、１３．６４ｍｍｏｌ）をトルエン（６ｍＬ）に溶解させた溶液を滴下し、室温で３時間攪拌した後、５０℃で２２時間攪拌した。得られた混合物を０℃で１０％炭酸ナトリウム水溶液（４０ｍＬ）に滴下した。トルエン（５０ｍＬ）を加えて分液し、油相を水（５０ｍＬ）で２回洗浄し、さらに飽和食塩水（５０ｍＬ）で洗浄した。油相を硫酸ナトリウムで乾燥した後、濾過して溶媒を減圧下で濃縮した。シリカゲルカラムクロマトグラフィーにより精製後、得られた固体に５０℃のヘキサンを加えて濾過することにより不溶物を除去し、濾液から溶媒を減圧下で濃縮した。得られた固体を少量のヘキサンで洗浄した後、減圧乾燥することにより、１−トリス（３，５−ジメチルフェニル）シリル−２，３，４，５−テトラメチルシクロペンタジエンを得た（１．４９ｇ、収率２３．４％）。
１Ｈ−ＮＭＲ（ＣＤＣｌ３、δｐｐｍ）：１．５４（ｓ、６Ｈ）、１．６０（ｓ、６Ｈ）、２．２７（ｓ、１８Ｈ）、３．７３（ｓ、１Ｈ）、６．９８（ｓ、３Ｈ）、７．１７（ｓ、６Ｈ）
質量スペクトル（ＥＩ−ＭＳ、ｍ／ｚ）：４６４（Ｍ＋）
【０３６８】
「錯体１の合成」
窒素雰囲気下、１−トリス（３，５−ジメチルフェニル）シリル−２，３，４，５−テトラメチルシクロペンタジエン（０．９３ｇ、２．００ｍｍｏｌ）、トリエチルアミン（１．０１ｇ、１０．００ｍｍｏｌ）のトルエン溶液（２０ｍＬ）に、−７８℃でｎ−ブチルリチウムの１．６７Ｍヘキサン溶液（１．３２ｍＬ、２．２０ｍｍｏｌ）を滴下し、徐々に室温まで昇温させた後、室温で５時間攪拌した。得られた混合物を−７８℃になるまで冷却し、同温度で四塩化チタン（０．４２ｇ、２．２０ｍｍｏｌ）をトルエン（２ｍＬ）に溶解させた溶液を滴下した。徐々に室温まで昇温させた後、室温で終夜攪拌した。反応後、溶媒を減圧下で濃縮した後、残渣にヘプタンを加えて濾過することにより不溶物を除去し、濾液から溶媒を減圧下で濃縮した。さらに、得られた残渣にジエチルエーテルを加えて濾過することにより不溶物を除去し、濾液から溶媒を減圧下で濃縮した。ペンタンを加え−２０℃に冷却し、得られた固体を濾過して少量のペンタンで洗浄した後、減圧乾燥することにより、錯体１（０．０３ｇ、収率２．７％）をオレンジ色固体として得た。
１Ｈ−ＮＭＲ（ＣＤＣｌ３、δｐｐｍ）：２．０３（ｓ、６Ｈ）、２．２７（ｓ、１８Ｈ）、２．３６（ｓ、６Ｈ）、７．０６（ｓ、３Ｈ）、７．２０（ｓ、６Ｈ）
１３Ｃ−ＮＭＲ（ＣＤＣｌ３、δｐｐｍ）：１４．５２、１７．８３、２１．４１、１３１．６３、１３２．９３、１３４．６０、１３７．０３、１４２．２６、１４６．３４
質量スペクトル（ＥＩ−ＭＳ、ｍ／ｚ）：６１６（Ｍ＋）
【０３６９】
実施例１
予め窒素置換した撹拌機付き反応器に、ブタン及びラセミ−エチレンビス（１−インデニル）ジルコニウムジフェノキシドを仕込み、反応器内の温度を５０℃にして、２時間攪拌した。次に、反応器内の温度を３０℃まで降温し、エチレン、水素、特開２００９−７９１８２号公報の実施例１（１）および（２）に記載の方法と同様にして調製した粒子状固体触媒成分［粒子状固体触媒成分１ｇあたりのラセミ−エチレンビス（１−インデニル）ジルコニウムジフェノキシドの量は１２６μｍｏｌ］及びトリイソブチルアルミニウムを仕込み重合を開始した。
重合開始後、反応器内の重合温度を３０℃とし、０．５時間重合を行い、次に３０分かけて５０℃まで昇温し、その後は５０℃で６．５時間重合を行った。また、重合中は反応器内に、エチレン及び水素を供給した。
重合の結果、エチレンの予備重合量が粒子状固体触媒成分１ｇ当り３５．９ｇの予備重合触媒成分を得た。
【０３７０】
１００ｍＬのフラスコの内を窒素置換し、フラスコ内にトルエン５ｍＬを供給し、次に、錯体１のトルエン溶液（錯体１の濃度１ｍｍｏｌ／Ｌ）を２．５ｍＬ供給した。その後、有機アルミニウムオキシ化合物のトルエン溶液（東ソー社製ＴＭＡＯ、９．０ｗｔ％（３．３ｍｍｏｌ／ｇ））０．１４ｍＬを供給した。次に、フラスコ内に予備重合触媒成分２８７ｍｇを供給し、フラスコ内を５分間攪拌した。その後、溶媒を減圧留去し、１時間減圧乾燥して、固体成分を得た。
【０３７１】
０．４Ｌのオートクレーブの内部をアルゴンで置換し、オートクレーブ内にヘプタン９０ｍＬを供給した。内部温度を４０℃に調整し、エチレン圧力が２ＭＰａとなるようにオートクレーブ内にエチレンを供給した。次に、オートクレーブ内にトリイソブチルアルミニウム２ｍｍｏｌを供給し、次に上記固体成分３６ｍｇを供給し、スラリー重合法による重合反応を開始した。３０分後、エタノール２ｍＬをオートクレーブ内に供給し、反応を停止した。反応の結果、重合体２．４ｇが得られ、当該重合体のブチル分岐の数は、５．７（分岐／１０００Ｃ）であった。また、当該重合体のＭｗは１２４０００、Ｍｎは５４０００であった。
【０３７２】
実施例２
５ＬのオートクレーブにＮａＣｌ  ５０ｇを入れ、オートクレーブ内をアルゴンで置換した。内部温度を４０℃に調整し、圧力が２ＭＰａとなるようにオートクレーブ内にエチレンを供給した。次に、オートクレーブ内にトリイソブチルアルミニウム１ｍｍｏｌを供給し、さらに実施例１で調製した固体成分１２７ｍｇを供給し、気相重合法による重合反応を開始した。６０分後、エタノール２ｍＬをオートクレーブ内に供給し、反応を停止した。オートクレーブ内の温度を室温まで冷却し、その後、オートクレーブ内のエチレンをパージし、次に、オートクレーブ内にトルエン２００ｍＬを供給し攪拌した。オートクレーブ内のトルエンスラリーを回収してろ過した。得られた固体を水１Ｌ中に添加し、３０分間攪拌してＮａＣｌを溶解させた。残留した固体成分を吸引ろ過により回収し、さらにエタノールで洗浄し、乾燥させた。反応の結果、重合体６．９ｇが得られ、当該重合体のブチル分岐の数は、１３．０（分岐／１０００Ｃ）であった。また、当該重合体のＭｗは１１３０００、Ｍｎは４７０００であった。
【０３７３】
実施例３
内部を窒素置換した１００ｍＬのフラスコにトルエン５ｍＬを供給し、次に、錯体１のトルエン溶液（錯体１の濃度１ｍｍｏｌ／Ｌ）を２．５ｍＬ供給した。その後、有機アルミニウムオキシ化合物のトルエン溶液（東ソー社製ＴＭＡＯ、９．０ｗｔ％（３．３ｍｍｏｌ／ｇ））０．０２８ｍＬを供給した。フラスコ内に実施例１で調製した予備重合触媒成分２７５ｍｇを供給し、フラスコ内を５分間攪拌し、次に、溶媒を減圧留去し、１時間減圧乾燥して、固体成分を得た。
【０３７４】
実施例１で調製した固体成分にかえて本実施例で調製した固体成分１２７ｍｇを用いる以外は、実施例２に記載の方法と同様の方法でエチレンの気相重合反応を行った。反応の結果、重合体４．６ｇが得られ、当該重合体のブチル分岐の数は、１３．５（分岐／１０００Ｃ）であった。また、当該重合体のＭｗは８３０００、Ｍｎは３５０００であった。